(57)【特許請求の範囲】
【請求項１】
樹脂粒子と、当該樹脂粒子の表面に配置された金属層と、を備え、
前記金属層が、パラジウム粒子と、ニッケル粒子と、を含むと共に、外表面に突起を有し、
前記ニッケル粒子が、前記突起と前記樹脂粒子との間に配置されていると共に前記パラジウム粒子を被覆している、導電粒子。
【請求項２】
前記パラジウム粒子が前記ニッケル粒子と前記樹脂粒子との間に配置されている、請求項１に記載の導電粒子。
【請求項３】
前記パラジウム粒子が前記ニッケル粒子よりも前記樹脂粒子側に配置されている、請求項１又は２に記載の導電粒子。
【請求項４】
前記金属層が前記ニッケル粒子を複数含み、
一の前記ニッケル粒子が、当該一のニッケル粒子に隣接する他の前記ニッケル粒子と離れている、請求項１〜３のいずれか一項に記載の導電粒子。
【請求項５】
前記金属層が前記ニッケル粒子を複数含み、
前記複数の前記ニッケル粒子が、導電粒子の径方向に垂直な方向に点在的に配置されている、請求項１〜３のいずれか一項に記載の導電粒子。
【請求項６】
前記金属層が前記パラジウム粒子を複数含み、
前記複数の前記パラジウム粒子が、導電粒子の径方向に垂直な方向に点在的に配置されている、請求項１〜５のいずれか一項に記載の導電粒子。
【請求項７】
前記金属層の厚さ方向における前記パラジウム粒子の長さが４ｎｍ以上である、請求項１〜６のいずれか一項に記載の導電粒子。
【請求項８】
前記金属層が、ニッケルを含有する第１の層を有し、
前記第１の層が、前記パラジウム粒子よりも前記樹脂粒子側に配置されている、請求項１〜７のいずれか一項に記載の導電粒子。
【請求項９】
前記金属層が、ニッケルを含有する第２の層を有し、
前記第２の層が、前記第１の層及び前記ニッケル粒子よりも前記金属層の前記外表面側に配置されている、請求項８に記載の導電粒子。
【請求項１０】
前記金属層が、貴金属を含有する第３の層を有し、
前記第３の層が、前記第１の層及び前記ニッケル粒子よりも前記金属層の前記外表面側に配置されている、請求項８に記載の導電粒子。
【請求項１１】
前記金属層が、ニッケルを含有する第２の層と、貴金属を含有する第３の層と、を有し、
前記第３の層が、前記第１の層及び前記ニッケル粒子よりも前記金属層の前記外表面側に配置されており、
前記第２の層が、前記第３の層と前記ニッケル粒子との間に配置されている、請求項８に記載の導電粒子。
【請求項１２】
前記金属層の平均厚さをｄとしたときに、前記金属層及び前記樹脂粒子の界面と前記パラジウム粒子との最短距離が０．１×ｄ以上である、請求項１〜１１のいずれか一項に記載の導電粒子。
【請求項１３】
前記金属層及び前記樹脂粒子の界面と前記パラジウム粒子との最短距離が１０ｎｍ以上である、請求項１〜１２のいずれか一項に記載の導電粒子。
【請求項１４】
樹脂粒子と、当該樹脂粒子の表面に配置されると共に外表面に突起を有する金属層と、を備える導電粒子の製造方法であって、
パラジウムイオン及び還元剤を含む無電解パラジウムめっき液の還元析出によりパラジウム粒子を形成する核形成工程と、
前記パラジウム粒子を核として用いてニッケル粒子を形成する工程と、を備える、導電粒子の製造方法。
【請求項１５】
前記パラジウム粒子が前記ニッケル粒子と前記樹脂粒子との間に配置されている、請求項１４に記載の導電粒子の製造方法。
【請求項１６】
前記パラジウム粒子が前記ニッケル粒子よりも前記樹脂粒子側に配置されている、請求項１４に記載の導電粒子の製造方法。
【請求項１７】
ニッケルを含有する第１の層を無電解めっきにより前記樹脂粒子上に形成する工程を更に備え、
前記核形成工程において、前記パラジウム粒子を前記第１の層上に形成する、請求項１４〜１６のいずれか一項に記載の導電粒子の製造方法。
【請求項１８】
ニッケルを含有する第２の層を無電解めっきにより前記ニッケル粒子上に形成する工程を更に備える、請求項１７に記載の導電粒子の製造方法。
【請求項１９】
貴金属を含有する第３の層を前記ニッケル粒子上に形成する工程を更に備える、請求項１７に記載の導電粒子の製造方法。
【請求項２０】
ニッケルを含有する第２の層を無電解めっきにより前記ニッケル粒子上に形成する工程と、貴金属を含有する第３の層を前記第２の層上に形成する工程と、を更に備える、請求項１７に記載の導電粒子の製造方法。
【請求項２１】
請求項１〜１３のいずれか一項に記載の導電粒子と、当該導電粒子の前記金属層の前記外表面の少なくとも一部を被覆する絶縁性被覆部と、を備える、絶縁被覆導電粒子。
【請求項２２】
請求項１〜１３のいずれか一項に記載の導電粒子と、接着剤と、を含有する、異方導電性接着剤。
【請求項２３】
請求項２１に記載の絶縁被覆導電粒子と、接着剤と、を含有する、異方導電性接着剤。
【請求項２４】
フィルム状である、請求項２２又は２３に記載の異方導電性接着剤。
【請求項２５】
第１の回路電極を有する第１の回路部材と、第２の回路電極を有する第２の回路部材と、を前記第１の回路電極と前記第２の回路電極とが相対向するように配置し、請求項２２〜２４のいずれか一項に記載の異方導電性接着剤を前記第１の回路部材と前記第２の回路部材との間に介在させ、加熱及び加圧して前記第１の回路電極と前記第２の回路電極とを電気的に接続させてなる、接続構造体。
【請求項２６】
第１の回路電極を有する第１の回路部材と、
第２の回路電極を有する第２の回路部材と、
前記第１の回路部材と前記第２の回路部材との間に配置された接続部と、を備え、
前記接続部が、前記第１の回路電極と前記第２の回路電極とが相対向するように配置された状態で前記第１の回路部材及び前記第２の回路部材を互いに接続し、
請求項１〜１３のいずれか一項に記載の導電粒子が変形した状態で、前記第１の回路電極と前記第２の回路電極とが前記導電粒子を介して電気的に接続されている、接続構造体。
【請求項２７】
第１の回路電極を有する第１の回路部材と、
第２の回路電極を有する第２の回路部材と、
前記第１の回路部材と前記第２の回路部材との間に配置された接続部と、を備え、
前記接続部が、前記第１の回路電極と前記第２の回路電極とが相対向するように配置された状態で前記第１の回路部材及び前記第２の回路部材を互いに接続し、
請求項２１に記載の絶縁被覆導電粒子が変形した状態で、前記第１の回路電極と前記第２の回路電極とが前記導電粒子を介して電気的に接続されている、接続構造体。
【発明の詳細な説明】
【技術分野】
【０００１】
本発明は、導電粒子、絶縁被覆導電粒子、異方導電性接着剤、接続構造体及び導電粒子の製造方法に関する。
【背景技術】
【０００２】
液晶表示用ガラスパネルに液晶駆動用ＩＣを実装する方式は、ＣＯＧ（Ｃｈｉｐ−ｏｎ−Ｇｌａｓｓ）実装及びＣＯＦ（Ｃｈｉｐ−ｏｎ−Ｆｌｅｘ）実装の二種に大別することができる。ＣＯＧ実装では、導電粒子を含む異方導電性接着剤を用いて液晶駆動用ＩＣを直接ガラスパネル上に接合する。一方、ＣＯＦ実装では、金属配線を有するフレキシブルテープに液晶駆動用ＩＣを接合し、導電粒子を含む異方導電性接着剤を用いてそれらをガラスパネルに接合する。ここでいう「異方性」とは、加圧方向には導通し、非加圧方向では絶縁性を保つという意味である。
【０００３】
従来、導電粒子としては、表面に金層を有する導電粒子が用いられてきた。表面に金層を有する導電粒子は、電気抵抗値が低い点で有利である。また、金は酸化されにくいため、表面に金層を有する導電粒子を長期間保存した場合でも電気抵抗値が高くなることを抑制できる。
【０００４】
ところで、近年の省エネルギー化に対応して液晶駆動時の消費電力を抑える目的で、ＩＣに流れる電流量を小さくすることが検討されている。そのため、従来よりも更に低い電気抵抗値を達成可能な導電粒子が求められている。また、近年、貴金属の価格が高騰しているため、貴金属を使用しない導電粒子を用いて電気抵抗値を低くすることが求められている。
【０００５】
例えば下記特許文献１及び２には、貴金属を使用することなく、ニッケルのみを使用して低い電気抵抗値を得るための導電粒子が開示されている。具体的には、特許文献１には、無電解ニッケルめっき法におけるニッケルめっき液の自己分解を利用して、非導電粒子にニッケルの微小突起とニッケル被膜とを同時に形成させ、表面に導電性の突起を有する導電粒子を製造する方法が記載されている。また、特許文献２には、基材微粒子の表面に芯物質となる導電性物質を付着させ、更に無電解ニッケルめっきを行うことで、表面に導電性の突起を有する導電粒子を製造する方法が記載されている。
【先行技術文献】
【特許文献】
【０００６】
【特許文献１】特許第５１８４６１２号公報
【特許文献２】特許第４６７４０９６号公報
【発明の概要】
【発明が解決しようとする課題】
【０００７】
異方導電性接着剤によりチップを実装する場合、接続する電極間の導通抵抗を低くし、なおかつ、チップ電極間の絶縁抵抗を充分高くする必要がある。しかし、前記特許文献１及び２に記載の導電粒子を配合した異方導電性接着剤により得られる接続構造体は、接続初期においては充分な絶縁抵抗値を示すものの、高温高湿下で長期間導通を行うマイグレーション試験後に絶縁抵抗値が低下することがあり、絶縁信頼性の点で問題を有している。
【０００８】
本発明は、異方導電性接着剤に配合される導電粒子として用いられたときに優れた導通信頼性及び絶縁信頼性を両立することができる導電粒子及びその製造方法を提供することを目的とする。また、本発明は、前記導電粒子を用いた絶縁被覆導電粒子、異方導電性接着剤及び接続構造体を提供することを目的とする。
【課題を解決するための手段】
【０００９】
前記課題を解決するために、本発明者らは前記絶縁抵抗値が低下する理由について検討したところ、前記特許文献１及び２に記載の導電粒子の導電性を高めようとすると、異常な大きさの突起が形成され易く、このような異常析出部（異常突起）を有する導電粒子の存在が絶縁信頼性の低下につながるとの知見を得た。すなわち、特許文献１に記載の方法では、突起の数、大きさ及び形状を制御することは極めて困難であり、電気抵抗値を下げるために突起を大きくしようとすると、異常析出部として過剰に長い突起（例えば、長さが５００ｎｍを超える突起）が形成され易い。また、特許文献２に記載の方法では、電気抵抗値を下げるためには基材微粒子の表面に充分な量の芯物質を付着させる必要があるが、芯物質の付着量を増やすと、芯物質自体が凝集し、過剰に長い突起（例えば、長さが５００ｎｍを超える突起）が形成され易い。
【００１０】
このような知見に基づき本発明者らは更に鋭意検討した結果、樹脂粒子と、当該樹脂粒子の表面に配置されると共に外表面に突起を有する金属層と、を備える導電粒子において、金属層がパラジウム粒子とニッケル粒子とを含み、ニッケル粒子が突起と樹脂粒子との間に配置されていると共にパラジウム粒子を被覆することにより、当該導電粒子を異方導電性接着剤において用いたときに優れた導通信頼性（低い導通抵抗（電気抵抗値））と絶縁信頼性とを両立することができることを見出し、本発明を完成するに至った。
【００１１】
本発明に係る導電粒子は、樹脂粒子と、当該樹脂粒子の表面に配置された金属層と、を備え、前記金属層が、パラジウム粒子と、ニッケル粒子と、を含むと共に、外表面に突起を有し、前記ニッケル粒子が前記突起と前記樹脂粒子との間に配置されていると共に前記パラジウム粒子を被覆している。
【００１２】
本発明に係る導電粒子によれば、前記構成を備えることによって、導電粒子の突起の数、大きさ及び形状等を充分に制御することができる。その結果、異方導電性接着剤に配合される導電粒子として用いられたときに優れた導通信頼性及び絶縁信頼性を両立することができる。
【００１３】
前記パラジウム粒子は、前記ニッケル粒子と前記樹脂粒子との間に配置されていてもよく、前記ニッケル粒子よりも前記樹脂粒子側に配置されていてもよい。
【００１４】
本発明に係る導電粒子において、前記金属層が前記ニッケル粒子を複数含み、一の前記ニッケル粒子が、当該一のニッケル粒子に隣接する他の前記ニッケル粒子と離れていてもよい。また、本発明に係る導電粒子において、前記金属層が前記ニッケル粒子を複数含み、前記複数の前記ニッケル粒子が、導電粒子の径方向に垂直な方向に点在的に配置されていてもよい。
【００１５】
本発明に係る導電粒子において、前記金属層が前記パラジウム粒子を複数含み、前記複数の前記パラジウム粒子が、導電粒子の径方向に垂直な方向に点在的に配置されていてもよい。
【００１６】
本発明に係る導電粒子において、前記金属層の厚さ方向における前記パラジウム粒子の長さは、４ｎｍ以上であることが好ましい。
【００１７】
本発明者らは更に鋭意検討した結果、樹脂粒子の表面に配置された金属層が、特定の成分を含有する層を有することにより、異方導電性接着剤に配合される導電粒子として用いられたときに優れた導通信頼性及び絶縁信頼性を更に高度に両立することができることを見出した。
【００１８】
本発明に係る導電粒子において、前記金属層は、ニッケル及び銅からなる群より選ばれる少なくとも一種を含有する第１の層を有し、前記第１の層が、前記パラジウム粒子よりも前記樹脂粒子側に配置されていることが好ましい。この場合、異方導電性接着剤に配合される導電粒子として用いられたときに優れた導通信頼性及び絶縁信頼性を更に高度に両立することができる。
【００１９】
本発明に係る導電粒子は、下記（Ａ１）〜（Ａ３）のいずれかの構成を満たすことが好ましい。この場合、異方導電性接着剤に配合される導電粒子として用いられたときに優れた導通信頼性及び絶縁信頼性を更に高度に両立することができる。
（Ａ１）前記金属層が、ニッケルを含有する第２の層を有し、前記第２の層が、前記第１の層及び前記ニッケル粒子よりも前記金属層の前記外表面側に配置されている。
（Ａ２）前記金属層が、貴金属及びコバルトからなる群より選ばれる少なくとも一種を含有する第３の層を有し、前記第３の層が、前記第１の層及び前記ニッケル粒子よりも前記金属層の前記外表面側に配置されている。
（Ａ３）前記金属層が、ニッケルを含有する第２の層と、貴金属及びコバルトからなる群より選ばれる少なくとも一種を含有する第３の層と、を有し、前記第３の層が、前記第１の層及び前記ニッケル粒子よりも前記金属層の前記外表面側に配置されており、前記第２の層が、前記第３の層と前記ニッケル粒子との間に配置されている。
【００２０】
本発明に係る導電粒子において、前記金属層の平均厚さをｄとしたときに、前記金属層及び前記樹脂粒子の界面と前記パラジウム粒子との最短距離は、０．１×ｄ以上であることが好ましい。
【００２１】
本発明に係る導電粒子において、前記金属層及び前記樹脂粒子の界面と前記パラジウム粒子との最短距離は、１０ｎｍ以上であることが好ましい。
【００２２】
本発明者らは更に鋭意検討した結果、樹脂粒子と、当該樹脂粒子の表面に配置されると共に外表面に突起を有する金属層と、を備える導電粒子を製造するに際して、パラジウムイオン及び還元剤を含む無電解パラジウムめっき液の還元析出により形成されたパラジウム粒子を核として用いてニッケル粒子を形成することにより、突起の数、大きさ及び形状を高度に制御することが可能であり、当該導電粒子を異方導電性接着剤に配合して用いたときに優れた導通信頼性及び絶縁信頼性を両立することができることを見出した。
【００２３】
本発明は、樹脂粒子と、当該樹脂粒子の表面に配置されると共に外表面に突起を有する金属層と、を備える導電粒子の製造方法であって、パラジウムイオン及び還元剤を含む無電解パラジウムめっき液の還元析出によりパラジウム粒子を形成する核形成工程と、前記パラジウム粒子を核として用いてニッケル粒子を形成する工程と、を備える、導電粒子の製造方法を提供する。
【００２４】
本発明に係る導電粒子の製造方法によれば、前記構成を備えることによって、導電粒子の突起の数、大きさ及び形状等を充分に制御することができる。その結果、本発明に係る導電粒子の製造方法により得られた導電粒子を異方導電性接着剤に配合して用いたときに優れた導通信頼性及び絶縁信頼性を両立することができる。
【００２５】
本発明に係る導電粒子の製造方法において、前記パラジウム粒子は、前記ニッケル粒子と前記樹脂粒子との間に配置されていてもよく、前記ニッケル粒子よりも前記樹脂粒子側に配置されていてもよい。
【００２６】
本発明に係る導電粒子の製造方法は、ニッケル及び銅からなる群より選ばれる少なくとも一種を含有する第１の層を無電解めっきにより前記樹脂粒子上に形成する工程を更に備え、前記核形成工程において、前記パラジウム粒子を前記第１の層上に形成することが好ましい。この場合、突起の数、大きさ及び形状を更に高度に制御することが可能であり、得られた導電粒子を異方導電性接着剤に配合して用いたときに優れた導通信頼性及び絶縁信頼性を更に高度に両立することができる。
【００２７】
本発明に係る導電粒子の製造方法は、下記（Ｂ１）〜（Ｂ３）のいずれかの構成を満たすことが好ましい。この場合、金属層が第２の層及び第３の層の少なくとも一方を有することにより、突起の数、大きさ及び形状を更に高度に制御することが可能であり、得られた導電粒子を異方導電性接着剤に配合して用いたときに優れた導通信頼性及び絶縁信頼性を更に高度に両立することができる。
（Ｂ１）ニッケルを含有する第２の層を無電解めっきにより前記ニッケル粒子上に形成する工程を更に備える。
（Ｂ２）貴金属及びコバルトからなる群より選ばれる少なくとも一種を含有する第３の層を前記ニッケル粒子上に形成する工程を更に備える。
（Ｂ３）ニッケルを含有する第２の層を無電解めっきにより前記ニッケル粒子上に形成する工程と、貴金属及びコバルトからなる群より選ばれる少なくとも一種を含有する第３の層を前記第２の層上に形成する工程と、を更に備える。
【００２８】
本発明は、本発明に係る導電粒子、又は、本発明に係る導電粒子の製造方法により得られる導電粒子と、当該導電粒子の前記金属層の前記外表面の少なくとも一部を被覆する絶縁性被覆部と、を備える、絶縁被覆導電粒子を提供する。本発明に係る絶縁被覆導電粒子は、異方導電性接着剤に配合される導電粒子として用いられたときに優れた導通信頼性及び絶縁信頼性を両立することができる。
【００２９】
本発明に係る異方導電性接着剤の第１実施形態は、本発明に係る導電粒子、又は、本発明に係る導電粒子の製造方法により得られる導電粒子と、接着剤と、を含有する。第１実施形態に係る異方導電性接着剤によれば、前記導電粒子を含有することにより、回路電極同士を接続したときに導通信頼性及び絶縁信頼性の両方に優れた接続構造体を得ることができる。
【００３０】
本発明に係る異方導電性接着剤の第２実施形態は、本発明に係る絶縁被覆導電粒子と、接着剤と、を含有する。第２実施形態に係る異方導電性接着剤によれば、本発明に係る絶縁被覆導電粒子を含有することにより、回路電極同士を接続したときに導通信頼性及び絶縁信頼性の両方に優れた接続構造体を得ることができる。
【００３１】
第１実施形態に係る異方導電性接着剤、及び、第２実施形態に係る異方導電性接着剤のそれぞれは、フィルム状であってもよい。
【００３２】
本発明に係る接続構造体の第１実施形態は、第１の回路電極を有する第１の回路部材と、第２の回路電極を有する第２の回路部材と、を前記第１の回路電極と前記第２の回路電極とが相対向するように配置し、本発明に係る異方導電性接着剤を前記第１の回路部材と前記第２の回路部材との間に介在させ、加熱及び加圧して前記第１の回路電極と前記第２の回路電極とを電気的に接続させてなる。
【００３３】
本発明に係る接続構造体の第２実施形態は、第１の回路電極を有する第１の回路部材と、第２の回路電極を有する第２の回路部材と、前記第１の回路部材と前記第２の回路部材との間に配置された接続部と、を備え、前記接続部が、前記第１の回路電極と前記第２の回路電極とが相対向するように配置された状態で前記第１の回路部材及び前記第２の回路部材を互いに接続し、本発明に係る導電粒子、又は、本発明に係る導電粒子の製造方法により得られる導電粒子が変形した状態で、前記第１の回路電極と前記第２の回路電極とが前記導電粒子を介して電気的に接続されている。
【００３４】
本発明に係る接続構造体の第３実施形態は、第１の回路電極を有する第１の回路部材と、第２の回路電極を有する第２の回路部材と、前記第１の回路部材と前記第２の回路部材との間に配置された接続部と、を備え、前記接続部が、前記第１の回路電極と前記第２の回路電極とが相対向するように配置された状態で前記第１の回路部材及び前記第２の回路部材を互いに接続し、本発明に係る絶縁被覆導電粒子が変形した状態で、前記第１の回路電極と前記第２の回路電極とが前記導電粒子を介して電気的に接続されている。
【発明の効果】
【００３５】
本発明によれば、異方導電性接着剤に配合される導電粒子として用いられたときに優れた導通信頼性及び絶縁信頼性を両立することができる導電粒子及びその製造方法を提供することができる。また、本発明によれば、前記導電粒子を用いた絶縁被覆導電粒子、異方導電性接着剤及び接続構造体を提供することができる。
【図面の簡単な説明】
【００３６】
【図１】本発明に係る導電粒子の第１実施形態を示す模式断面図である。
【図２】本発明に係る導電粒子の第２実施形態を示す模式断面図である。
【図３】本発明に係る導電粒子の第３実施形態を示す模式断面図である。
【図４】本発明に係る導電粒子の一実施形態におけるＮｉ−Ｃｕ層を説明するための図である。
【図５】本発明に係る導電粒子の一実施形態を説明するための模式図である。
【図６】本発明に係る導電粒子の一実施形態を説明するための模式図である。
【図７】本発明に係る導電粒子の一実施形態を説明するための模式図である。
【図８】本発明に係る絶縁被覆導電粒子の一実施形態を示す模式断面図である。
【図９】本発明に係る接続構造体の一実施形態を示す模式断面図である。
【図１０】図９に示す接続構造体の製造方法の一例を説明するための模式断面図である。
【図１１】実施例１の導電粒子の作製における工程ｃで得られた粒子を観察したＳＥＭ画像である。
【図１２】実施例１の導電粒子の作製における工程ｃで得られた粒子の表面を観察したＳＥＭ画像である。
【図１３】実施例１で得られた導電粒子の断面を観察したＳＴＥＭ像、並びに、ＥＤＸにより得られたニッケル、リン及びパラジウムのマッピング図である。
【図１４】図１３のＥＤＸにより得られたパラジウムのマッピング図からパラジウム粒子の長さを求める方法を説明するための図である。
【図１５】実施例１の導電粒子の作製における工程ｄで得られた粒子を観察したＳＥＭ画像である。
【図１６】実施例１の導電粒子の作製における工程ｄで得られた粒子の表面を観察したＳＥＭ画像である。
【図１７】図１３のＳＴＥＭ像から無電解ニッケルめっき析出核の長さを求める方法を説明するための図である。
【図１８】トリミング加工を説明するための模式図である。
【図１９】ＴＥＭ測定用の薄膜切片を作製する方法を説明するための模式図である。
【図２０】実施例１で得られた導電粒子を観察したＳＥＭ画像である。
【図２１】実施例１で得られた導電粒子の断面を観察したＳＴＥＭ像から突起の長さを求める方法を説明するための図である。
【図２２】異常析出部を説明するための模式図である。
【発明を実施するための形態】
【００３７】
以下、本発明の実施形態について詳細に説明する。
【００３８】
＜導電粒子＞
本実施形態に係る導電粒子について説明する。
【００３９】
図１は、第１実施形態に係る導電粒子を示す模式断面図である。図１に示す導電粒子１００ａは、導電粒子のコアを構成する樹脂粒子１０１と、樹脂粒子１０１の表面に配置された金属層１０３と、を備える。金属層１０３は、パラジウムを含有するパラジウム粒子１０５と、ニッケルを含有するニッケル粒子１０７と、を含む。パラジウム粒子１０５は、ニッケル粒子１０７よりも樹脂粒子１０１側に配置されており、金属層１０３の厚さ方向においてニッケル粒子１０７と樹脂粒子１０１との間に配置されている。金属層１０３は、金属層１０３の外表面に突起１０９を有している。
【００４０】
金属層１０３は、樹脂粒子１０１に近い順に、被覆層（第１の層）１０３ａと、被覆層（第２の層）１０３ｂとを有している。被覆層１０３ａは、パラジウム粒子１０５よりも樹脂粒子１０１側に配置されており、パラジウム粒子１０５と樹脂粒子１０１との間に配置されている。被覆層１０３ｂは、被覆層１０３ａ及びニッケル粒子１０７よりも金属層１０３の外表面側に配置されており、金属層１０３の外表面（導電粒子１００ａの外表面）を構成している。パラジウム粒子１０５及びニッケル粒子１０７は、被覆層１０３ａ及び被覆層１０３ｂの間に配置されている。ニッケル粒子１０７は、パラジウム粒子１０５を被覆している。パラジウム粒子１０５及びニッケル粒子１０７は、樹脂粒子１０１及び金属層１０３上において突起１０９の一部を構成している。
【００４１】
図２は、第２実施形態に係る導電粒子を示す模式断面図である。図２に示す導電粒子１００ｂは、被覆層１０３ｂに代えて被覆層（第３の層）１０３ｃを金属層１０３が有している点を除き導電粒子１００ａと同様の構成を有している。
【００４２】
導電粒子１００ｂの金属層１０３は、樹脂粒子１０１に近い順に、被覆層１０３ａと、被覆層１０３ｃとを有している。被覆層１０３ｃは、被覆層１０３ａ及びニッケル粒子１０７よりも金属層１０３の外表面側に配置されており、金属層１０３の外表面（導電粒子１００ｂの外表面）を構成している。パラジウム粒子１０５及びニッケル粒子１０７は、被覆層１０３ａ及び被覆層１０３ｃの間に配置されている。
【００４３】
図３は、第３実施形態に係る導電粒子を示す模式断面図である。図３に示す導電粒子１００ｃは、金属層１０３が被覆層（第３の層）１０３ｄを更に有している点を除き導電粒子１００ａと同様の構成を有している。
【００４４】
導電粒子１００ｃの金属層１０３は、樹脂粒子１０１に近い順に、被覆層１０３ａと、被覆層１０３ｂと、被覆層１０３ｄとを有している。被覆層１０３ｂは、被覆層１０３ｄ及びニッケル粒子１０７の間に配置されている。また、被覆層１０３ｂは、被覆層１０３ａがニッケル粒子１０７に被覆されていない領域において被覆層１０３ａ及び被覆層１０３ｄの間に配置されている。被覆層１０３ｄは、被覆層１０３ａ、ニッケル粒子１０７及び被覆層１０３ｂよりも金属層１０３の外表面側に配置されており、金属層１０３の外表面（導電粒子１００ｃの外表面）を構成している。パラジウム粒子１０５及びニッケル粒子１０７は、被覆層１０３ａ及び被覆層１０３ｂの間に配置されている。
【００４５】
樹脂粒子１０１の材質としては、特に限定されないが、例えば、ポリメチルメタクリレート、ポリメチルアクリレート等の（メタ）アクリル樹脂；ポリエチレン、ポリプロピレン等のポリオレフィン樹脂；ポリイソブチレン樹脂；ポリブタジエン樹脂が挙げられる。樹脂粒子１０１として、例えば、架橋（メタ）アクリル粒子、架橋ポリスチレン粒子等も使用できる。樹脂粒子の材質は、一種を単独で又は二種以上を組み合わせて用いることができる。
【００４６】
樹脂粒子１０１は球状であることが好ましい。樹脂粒子１０１の平均粒径は、１μｍ以上が好ましく、２μｍ以上がより好ましい。樹脂粒子１０１の平均粒径が前記範囲であることにより、電極間に異方導電性接着剤が配置された状態で加熱及び加圧して、導電粒子を介して電極同士を電気的に接続する場合に、各導電粒子の変形量が充分確保されることにより、安定して接続抵抗値を下げることができる。樹脂粒子１０１の平均粒径は、１０μｍ以下が好ましく、５μｍ以下がより好ましい。樹脂粒子１０１の平均粒径が前記範囲であることにより、粒径のばらつきが大きくなることが抑制されることにより、接続抵抗値にばらつきが生じることを抑制することができる。樹脂粒子１０１の平均粒径としては、走査電子顕微鏡（以下、「ＳＥＭ」という）を用いた観察により任意の樹脂粒子３００個の粒径の測定を行うことにより得られる平均値を採用することができる。
【００４７】
金属層１０３は、例えば、パラジウム粒子１０５を複数含む。パラジウム粒子１０５は、導電粒子の表面に沿って（導電粒子の径方向に垂直な方向に沿って）互いに離れて配置されている。一のパラジウム粒子１０５は、当該一のパラジウム粒子１０５に隣接する他のパラジウム粒子１０５と離れている。複数のパラジウム粒子１０５は、点在的に配置されており、例えば、導電粒子の径方向（金属層１０３の厚さ方向）に垂直な方向に点在的に配置されている。一のパラジウム粒子１０５は、当該一のパラジウム粒子１０５に隣接する他のパラジウム粒子１０５と接することなく独立して配置されている。パラジウム粒子１０５は、頂部から底面にかけて延在する側面を有している。パラジウム粒子１０５は、例えば、無電解パラジウムめっきにより形成される無電解パラジウムめっき析出核（例えば、パラジウムイオン及び還元剤を含む無電解パラジウムめっき液の還元析出物）である。
【００４８】
金属層１０３は、例えば、ニッケル粒子１０７を複数含む。ニッケル粒子１０７は、導電粒子の表面に沿って（導電粒子の径方向に垂直な方向に沿って）互いに離れて配置されている。一のニッケル粒子１０７は、当該一のニッケル粒子１０７に隣接する他のニッケル粒子１０７と離れている。複数のニッケル粒子１０７は、点在的に配置されており、例えば、導電粒子の径方向（金属層１０３の厚さ方向）に垂直な方向に点在的に配置されている。一のニッケル粒子１０７は、当該一のニッケル粒子１０７に隣接する他のニッケル粒子１０７と接することなく独立して配置されている。ニッケル粒子１０７は、頂部から底面にかけて延在する側面を有している。ニッケル粒子１０７は、例えば、無電解ニッケルめっきにより形成される無電解ニッケルめっき析出核（微小突起）である。
【００４９】
被覆層１０３ａは、ニッケル及び銅からなる群より選ばれる少なくとも一種を含有している。被覆層１０３ｂは、ニッケルを含有している。被覆層１０３ｃ，１０３ｄは、貴金属及びコバルトからなる群より選ばれる少なくとも一種を含有しており、例えば、パラジウム、ロジウム、イリジウム、ルテニウム、白金、銀、金及びコバルトからなる群より選ばれる少なくとも一種を含有している。
【００５０】
本実施形態に係る導電粒子の平均粒径は、１μｍ以上が好ましく、２μｍ以上がより好ましい。本実施形態に係る導電粒子の平均粒径は、１０μｍ以下が好ましく、５μｍ以下がより好ましい。導電粒子の平均粒径が前記範囲であることにより、導電粒子を含む異方導電性接着剤を用いて接続構造体を作製した場合に、電極の高さばらつきの影響を受けにくくなる。本実施形態に係る導電粒子の平均粒径としては、ＳＥＭを用いた観察により任意の導電粒子３００個の粒径の測定を行うことにより得られる平均値を採用することができる。なお、本実施形態に係る導電粒子は突起１０９を有するため、導電粒子の粒径は、ＳＥＭの画像における導電粒子に外接する円の直径とする。また、より精度を上げて平均粒径を測定するためには、コールターカウンター等の市販の装置を用いることができる。この場合、導電粒子５００００個の粒径の測定を行えば、高い精度で平均粒径を測定することができる。導電粒子の平均粒径は、例えば、５００００個の導電粒子を用いて、ＣＯＵＬＥＲ  ＭＵＬＴＩＳＩＺＥＲ  ＩＩ（ベックマン・コールター株式会社製）により測定することができる。
【００５１】
本実施形態に係る導電粒子の単分散率は、９６．０％以上が好ましく、９８．０％以上がより好ましい。導電粒子の単分散率が前記範囲であることにより、配線間のスペースが狭い場合（例えば６μｍである場合）であっても、吸湿試験後において高い絶縁信頼性を容易に得ることができる。導電粒子の単分散率は、例えば、５００００個の導電粒子を用いて、ＣＯＵＬＥＲ  ＭＵＬＴＩＳＩＺＥＲ  ＩＩ（ベックマン・コールター株式会社製）により測定することができる。
【００５２】
（第１の層：被覆層１０３ａ）
被覆層１０３ａは、ニッケル及び銅からなる群より選ばれる少なくとも一種を含有している。被覆層１０３ａは、ニッケル及び銅のうちの一方のみを含有していてもよい。被覆層１０３ａは、例えば、無電解ニッケルめっき又は無電解銅めっきにより形成することができる。
【００５３】
被覆層１０３ａがニッケルを主成分として含有する場合、被覆層１０３ａにおけるニッケル含有量は、被覆層１０３ａの全量を基準として、８３質量％以上が好ましく、８５質量％以上がより好ましく、８６質量％以上が更に好ましい。被覆層１０３ａにおけるニッケル含有量は、被覆層１０３ａの全量を基準として、９８質量％以下が好ましく、９３質量％以下がより好ましく、９１質量％以下が更に好ましい。含有量が前記範囲であることで、被覆層１０３ａ上に形成されるパラジウム粒子１０５の形状ばらつきを更に抑えることができると共にパラジウム粒子１０５を容易に高密度に分布させることができる。これにより、金属層１０３の外表面の突起１０９の形状のばらつきが更に抑えられ、突起１０９を高密度に形成することができる。そして、突起の数を増加させることにより更に低い導通抵抗を得ることもできる。
【００５４】
ニッケルを含有する被覆層１０３ａは、例えば、無電解ニッケルめっきにより形成することができる。この場合、樹脂粒子１０１をパラジウム触媒化処理することが好ましい。パラジウム触媒化処理は、公知の方法で行うことができる。その方法は特に限定されないが、例えば、アルカリシーダ又は酸性シーダと呼ばれる触媒化処理液を用いた触媒化処理方法が挙げられる。
【００５５】
アルカリシーダを用いた触媒化処理方法としては、例えば以下の方法が挙げられる。まず、２−アミノピリジンが配位したパラジウムイオンを含む溶液に樹脂粒子を浸漬させることで樹脂粒子表面にパラジウムイオンを吸着させる。水洗後、パラジウムイオンが吸着した樹脂粒子を、次亜リン酸ナトリウム、水素化ホウ素ナトリウム、ジメチルアミンボラン、ヒドラジン、ホルマリン等の還元剤を含む溶液中に分散させて還元処理を行う。これにより、樹脂粒子表面に吸着したパラジウムイオンを金属のパラジウムに還元する。
【００５６】
酸性シーダを用いた触媒化処理方法としては、例えば以下の方法が挙げられる。まず、樹脂粒子を塩化第一錫溶液に分散させ、錫イオンを樹脂粒子表面に吸着させる感受性化処理を行った後、水洗する。次に、塩化パラジウムを含む溶液に分散させ、パラジウムイオンを樹脂粒子表面に捕捉させる活性化処理を行う。水洗後、次亜リン酸ナトリウム、水素化ホウ素ナトリウム、ジメチルアミンボラン、ヒドラジン、ホルマリン等の還元剤を含む溶液中に分散させて還元処理を行う。これにより、樹脂粒子表面に吸着したパラジウムイオンを金属のパラジウムに還元する。
【００５７】
これらのパラジウム触媒化処理方法では、パラジウムイオンを表面に吸着させた後に水洗し、さらに、還元剤を含む溶液に分散させることで、表面に吸着したパラジウムイオンを還元することにより、原子レベルの大きさのパラジウム析出核を形成することができる。
【００５８】
被覆層１０３ａは、リン及びホウ素からなる群より選ばれる少なくとも一種を含有することが好ましく、リンを含有することがより好ましい。これにより、被覆層１０３ａの硬度を高めることが可能であり、導電粒子が圧縮されたときの導通抵抗を容易に低く保つことができる。
【００５９】
被覆層１０３ａを無電解ニッケルめっきにより形成する場合、例えば、還元剤として次亜リン酸ナトリウム等のリン含有化合物を用いることで、リンを共析させることが可能であり、ニッケル−リン合金を含有する被覆層１０３ａを形成することができる。また、還元剤として、ジメチルアミンボラン、水素化ホウ素ナトリウム、水素化ホウ素カリウム等のホウ素含有化合物を用いることで、ホウ素を共析させることが可能であり、ニッケル−ホウ素合金を含有する被覆層１０３ａを形成することができる。ニッケル−リン合金の硬度はニッケル−ホウ素合金よりも低い。そのため、導電粒子を高圧縮して圧着接続する場合であっても被覆層１０３ａの割れを抑える観点から、被覆層１０３ａはニッケル−リン合金を含有することが好ましい。
【００６０】
被覆層１０３ａが銅を主成分として含有する場合、被覆層１０３ａにおける銅含有量は、被覆層１０３ａの全量を基準として、９７質量％以上が好ましく、９８．５質量％以上がより好ましく、９９．５質量％以上が更に好ましい。含有量が前記範囲であることで、被覆層１０３ａ上に形成されるパラジウム粒子１０５の形状ばらつきを更に抑えることができると共にパラジウム粒子１０５を容易に高密度に分布させることができる。これにより、金属層１０３の外表面の突起１０９の形状のばらつきが更に抑えられ、突起１０９を高密度に形成することができる。
【００６１】
被覆層１０３ａにおけるニッケル含有量及び銅含有量の合計は、被覆層１０３ａの全量を基準として、８４質量％以上が好ましく、８６質量％以上がより好ましく、８８質量％以上が更に好ましい。被覆層１０３ａにおけるニッケル含有量及び銅含有量の合計の上限は、１００質量％である。被覆層１０３ａにおけるニッケルに対する銅の元素比率（銅／ニッケル）は、樹脂粒子１０１の表面から遠ざかるに従って高くなる濃度勾配を有していることが好ましい。このような構成により、導電粒子を高圧縮して圧着接続する場合であっても低い導通抵抗を容易に保つことができる。この濃度勾配は、連続的であることが好ましい。
【００６２】
被覆層１０３ａにおける元素の含有量は、例えば、ウルトラミクロトーム法で導電粒子の断面を切り出した後、透過型電子顕微鏡（以下、「ＴＥＭ」という）を用いて２５万倍の倍率で観察し、ＴＥＭに付属するエネルギー分散型Ｘ線検出器（以下、「ＥＤＸ」という）による成分分析により得ることができる。
【００６３】
被覆層１０３ａの厚さは、２０ｎｍ以上が好ましく、６０ｎｍ以上がより好ましい。被覆層１０３ａの厚さは、２００ｎｍ以下が好ましく、１５０ｎｍ以下がより好ましく、１００ｎｍ以下が更に好ましい。被覆層１０３ａの厚さが前記範囲であると、導電粒子を高圧縮して圧着接続する場合であっても被覆層１０３ａの割れを容易に抑制することができる。
【００６４】
被覆層１０３ａは、ニッケル及び銅を含有するＮｉ−Ｃｕ層を有することが好ましい。図４は、本実施形態に係る導電粒子におけるＮｉ−Ｃｕ層を説明するための図であり、（ａ）は、Ｎｉ−Ｃｕ層を説明するための模式断面図であり、（ｂ）は、Ｎｉ−Ｃｕ層におけるニッケル含有量及び銅含有量の一例を示す図である。図４（ａ）に示す導電粒子１００ｄは、樹脂粒子１０１と、樹脂粒子１０１の表面に配置された被覆層１０３ａと、を備えており、被覆層１０３ａは、ニッケル及び銅を含有するＮｉ−Ｃｕ層である。
【００６５】
導電粒子１００ｄにおいて、被覆層１０３ａにおけるニッケル含有量及び銅含有量の合計は、被覆層１０３ａの全量を基準として、９７質量％以上が好ましく、９８．５質量％以上がより好ましく、９９．５質量％以上が更に好ましい。被覆層１０３ａにおけるニッケル含有量及び銅含有量の合計の上限は、１００質量％である。被覆層１０３ａにおけるニッケルに対する銅の元素比率（銅／ニッケル）は、樹脂粒子１０１の表面から遠ざかるに従って高くなる濃度勾配を有していることが好ましい。この濃度勾配は、連続的であることが好ましい。
【００６６】
被覆層１０３ａは、図４（ｂ）に示すように、樹脂粒子１０１に近い順に、ニッケルを主成分として含有する（例えば９７質量％以上のニッケルを含有する）第１の部分Ｐ１と、ニッケル及び銅を主成分として含む合金を含有する第２の部分Ｐ２と、銅を主成分として含有する（例えば９７質量％以上の銅を含有する）第３の部分Ｐ３とが積層された構造からなることが好ましい。これにより、異方導電性接着剤に配合される導電粒子として用いられたときに優れた導通信頼性及び絶縁信頼性を容易に両立することができる。第１の部分Ｐ１、第２の部分Ｐ２及び第３の部分Ｐ３のそれぞれは、被覆層１０３ａの厚さ方向の一部を構成している。第１の部分Ｐ１、第２の部分Ｐ２及び第３の部分Ｐ３は、例えば層状であり、樹脂粒子１０１のほぼ全体又は全体を被覆するように配置された層であってもよい。
【００６７】
図４（ｂ）のグラフは、被覆層１０３ａの厚さ方向のニッケル含有量及び銅含有量を示している。当該グラフにおいて、第１の部分Ｐ１と第２の部分Ｐ２との境界線は、Ｎｉ含有量（実線）が９７質量％である点を通るように引いた線である。一方、第２の部分Ｐ２と第３の部分Ｐ３との境界線は、Ｃｕ含有量（破線）が９７質量％である点を通るように引いた線である。図４（ｂ）に示すように、被覆層１０３ａは、樹脂粒子１０１の表面から遠ざかるに従ってニッケルに対する銅の元素比率が高くなる第２の部分Ｐ２を有する。
【００６８】
第１の部分Ｐ１は、ニッケルを主成分として含有する。第１の部分Ｐ１におけるニッケル含有量は、第１の部分Ｐ１の全量を基準として、９７質量％以上が好ましく、９８．５質量％以上がより好ましく、９９．５質量％以上が更に好ましい。ニッケル含有量が９７質量％以上であると、樹脂粒子１０１と被覆層１０３ａとの接着性を良好に保つことができる。これにより、導電粒子１００ｄを高圧縮して圧着接続する場合であっても、圧縮後に樹脂粒子１０１と被覆層１０３ａとが互いに剥がれることを容易に抑制できる。また、ニッケル含有量が９７質量％以上であると、圧縮後に金属の割れが発生することを容易に抑制できる。さらに、ニッケル含有量が９９質量％以上であると、導電粒子１００ｄを高圧縮して圧着接続する場合であっても圧縮後の金属層１０３の割れを更に抑制できる。第１の部分Ｐ１におけるニッケル含有量の上限は、１００質量％である。
【００６９】
第１の部分Ｐ１の厚さは、めっき時に凝集することが抑制され易い観点から、２０Å（２ｎｍ）以上が好ましく、３０Å（３ｎｍ）以上がより好ましく、４０Å（４ｎｍ）以上が更に好ましい。第１の部分Ｐ１の厚さは、導電粒子１００ｄを高圧縮して圧着接続する場合であっても、ニッケルを含有する部分で金属割れが発生することが抑制され易い観点から、２００Å（２０ｎｍ）以下が好ましく、１５０Å（１５ｎｍ）以下がより好ましく、１００Å（１０ｎｍ）以下が更に好ましい。
【００７０】
第２の部分Ｐ２は、ニッケル及び銅を主成分として含む合金を含有する。第２の部分Ｐ２におけるニッケル含有量及び銅含有量の合計は、第２の部分Ｐ２の全量を基準として、９７質量％以上が好ましく、９８．５質量％以上がより好ましく、９９．５質量％以上が更に好ましい。ニッケル含有量及び銅含有量の合計が９７質量％以上であると、導電粒子１００ｄを高圧縮して圧着接続する場合であっても、圧縮後の金属層１０３の割れを更に抑制できる。ニッケル含有量及び銅含有量の合計の上限は、１００質量％である。
【００７１】
第２の部分Ｐ２におけるニッケル含有量は、第２の部分Ｐ２の全量を基準として、９７質量％以下であってもよく、９７質量％未満であってもよい。第２の部分Ｐ２におけるニッケル含有量は、３質量％以上であってもよく、３質量％を超えていてもよい。第２の部分Ｐ２における銅含有量は、第２の部分Ｐ２の全量を基準として、９７質量％以下であってもよく、９７質量％未満であってもよい。第２の部分Ｐ２における銅含有量は、３質量％以上であってもよく、３質量％を超えていてもよい。
【００７２】
第２の部分Ｐ２の厚さは、めっき時に凝集することが抑制され易い観点から、２０Å（２ｎｍ）以上が好ましい。第２の部分Ｐ２の厚さは、導電粒子１００ｄを高圧縮して圧着接続する場合であっても、ニッケルを含有する部分で金属割れが発生することが抑制され易い観点から、５００Å（５０ｎｍ）以下が好ましく、４００Å（４０ｎｍ）以下がより好ましく、２００Å（２０ｎｍ）以下が更に好ましい。
【００７３】
第３の部分Ｐ３は、銅を主成分として含有する。第３の部分Ｐ３における銅含有量は、第３の部分Ｐ３の全量を基準として、９７質量％以上が好ましく、９８．５質量％以上がより好ましく、９９．５質量％以上が更に好ましい。銅含有量が９７質量％以上であると、導電粒子１００ｄを高圧縮して圧着接続する場合であっても、圧縮後の金属層１０３の割れを更に抑制できる。第３の部分Ｐ３における銅含有量の上限は、１００質量％である。
【００７４】
第３の部分Ｐ３の厚さは、充分な導電性を得る観点から、１００Å（１０ｎｍ）以上が好ましく、２００Å（２０ｎｍ）以上がより好ましく、３００Å（３０ｎｍ）以上が更に好ましい。第３の部分Ｐ３の厚さは、めっき時に凝集することが抑制され易い観点から、２０００Å（２００ｎｍ）以下が好ましく、１５００Å（１５０ｎｍ）以下がより好ましく、１０００Å（１００ｎｍ）以下が更に好ましい。
【００７５】
第１の部分Ｐ１、第２の部分Ｐ２及び第３の部分Ｐ３は、いずれもニッケル、銅及びホルムアルデヒドを含む無電解めっき液を用いて形成されることが好ましく、一つの建浴槽における無電解めっき液の中で順次形成されることがより好ましい。一つの建浴槽において第１の部分Ｐ１、第２の部分Ｐ２及び第３の部分Ｐ３を順次形成することで、それぞれの間の密着性を良好に保つことができる。
【００７６】
第１の部分Ｐ１、第２の部分Ｐ２及び第３の部分Ｐ３を同一の無電解めっき液により連続的に作製するための無電解めっき液の組成としては、例えば、（ａ）硫酸銅等の水溶性銅塩（以下、「（ａ）成分」という）、（ｂ）硫酸ニッケル等の水溶性ニッケル塩（以下、「（ｂ）成分」という）、（ｃ）ホルムアルデヒド等の還元剤（以下、「（ｃ）成分」という）、（ｄ）ロッシェル塩、ＥＤＴＡ等の錯化剤（以下、「（ｄ）成分」という）、及び、（ｅ）アルカリ性の水酸化物等のｐＨ調整剤（以下、「（ｅ）成分」という）を混合して得られる組成が好ましい。
【００７７】
無電解めっきにより樹脂粒子１０１の表面に被覆層１０３ａを形成するためには、例えば、樹脂粒子１０１の表面にパラジウム触媒を付与し、その後、無電解めっきを行うことによりめっき被膜を形成することができる。第１の部分Ｐ１、第２の部分Ｐ２及び第３の部分Ｐ３を無電解めっきにより形成する具体的な方法としては、例えば、（ａ）成分、（ｂ）成分、（ｃ）成分、（ｄ）成分、及び、（ｅ）成分を混合して得られる建浴液に、パラジウム触媒を付与した樹脂粒子を加えることで、第１の部分Ｐ１及び第２の部分Ｐ２を形成し、その後に（ａ）成分、（ｃ）成分、（ｄ）成分、及び、（ｅ）成分を混合して得られる補充液を補充することで、第３の部分Ｐ３を形成することができる。
【００７８】
（ａ）成分、（ｂ）成分、（ｃ）成分、（ｄ）成分及び（ｅ）成分を混合して得られる建浴液における（ａ）成分の濃度としては、０．０００５ｍｏｌ／Ｌ以上が好ましく、０．００１ｍｏｌ／Ｌ以上がより好ましく、０．００５ｍｏｌ／Ｌ以上が更に好ましい。（ａ）成分の濃度が０．０００５ｍｏｌ／Ｌ以上であると、第２の部分Ｐ２又は第３の部分Ｐ３を容易に均一に形成できる。前記建浴液における（ａ）成分の濃度としては、０．０５ｍｏｌ／Ｌ以下が好ましく、０．０３ｍｏｌ／Ｌ以下がより好ましく、０．０２ｍｏｌ／Ｌ以下が更に好ましい。（ａ）成分の濃度が０．０５ｍｏｌ／Ｌ以下であると、銅の濃度が過剰に高くなることが抑制されることで液の活性が過剰に高まることが抑制されるため、粒子同士が凝集することを容易に抑制できる。
【００７９】
（ａ）成分、（ｂ）成分、（ｃ）成分、（ｄ）成分及び（ｅ）成分を混合して得られる建浴液における（ｂ）成分の濃度としては、０．０００５ｍｏｌ／Ｌ以上が好ましく、０．００１ｍｏｌ／Ｌ以上がより好ましく、０．００５ｍｏｌ／Ｌ以上が更に好ましい。（ｂ）成分の濃度が０．０００５ｍｏｌ／Ｌ以上であると、樹脂粒子１０１の表面のパラジウム触媒がニッケルめっき被膜により覆われ易く、パラジウム触媒上に銅が析出する箇所が部分的に生じることが抑制され、粒子同士が凝集することを容易に抑制できると共に、樹脂粒子１０１の表面の一部に金属が未析出の箇所が発生することを容易に抑制できる。前記建浴液における（ｂ）成分の濃度としては、０．０５ｍｏｌ／Ｌ以下が好ましく、０．０３ｍｏｌ／Ｌ以下がより好ましく、０．０２ｍｏｌ／Ｌ以下が更に好ましい。（ｂ）成分の濃度が０．０５ｍｏｌ／Ｌ以下であると、ニッケルの濃度が過剰に高くなることが抑制されることで液の活性が過剰に高まることが抑制されるため、粒子同士が凝集することを容易に抑制できる。
【００８０】
無電解めっき液に（ａ）成分及び（ｂ）成分を同時に含ませることで第１の部分Ｐ１及び第２の部分Ｐ２を同一の無電解めっき液により連続的に作製することができる。この理由としては、次のように考えられる。すなわち、ホルムアルデヒド等の還元剤を用いることで、樹脂表面のパラジウム触媒上ではニッケルの方が銅よりも優先的に析出するために第１の部分Ｐ１が形成され、その後、第１の部分Ｐ１の外側に第２の部分Ｐ２が形成される。第２の部分Ｐ２のニッケルに対する銅の含有量の割合は、第２の部分Ｐ２の厚さの成長と共に高くなる傾向がある。パラジウム触媒上ではニッケルが優先的に析出し、その後にパラジウム触媒がニッケルにより被覆されると、直ちに銅の析出も起こるようになるため、ニッケル及び銅を主成分として含む合金を含有する層（第２の部分Ｐ２）が形成され始めると考えられる。そして、めっき被膜の厚さが厚くなるに従ってパラジウム触媒の影響が薄れていくために、銅の析出がニッケルの析出よりも支配的になり、結果として、樹脂粒子１０１側からめっき被膜中の厚さ方向において、銅の含有量の割合が高くなると考えられる。
【００８１】
樹脂粒子１０１の表面に第１の部分Ｐ１を形成した場合、樹脂粒子１０１の表面に直接銅めっき層を形成した場合と比較して、樹脂粒子１０１同士の凝集を抑制することができる。この理由としては、以下のように考えられる。無電解銅めっきの銅イオンから銅への析出過程は、銅の価数がＣｕ（２価）→Ｃｕ（１価）→Ｃｕ（０価）へと変化する反応であり、反応中間体として不安定な１価の銅イオンが生成する。この１価の銅イオンが不均化反応を起こすことで、例えばめっき液中にＣｕ（０価）が発生する等して、液の安定性が非常に低くなると考えられる。一方、無電解ニッケルめっきのニッケルイオンからニッケルへの析出過程は、ニッケルの価数がＮｉ（２価）→Ｎｉ（０価）へと変化する反応であり、反応中間体として不安定な１価のニッケルイオンの過程を経ない。したがって、パラジウム触媒表面上での無電解銅めっきと無電解ニッケルめっきとを比較すると、無電解銅めっき液の方が安定性に乏しく反応が激しいために、反応開始と同時に粒子同士の凝集が発生し易い。一方、無電解ニッケルめっきは前述したように、安定性が高く、粒子同士の凝集を抑制してめっき被膜を形成することができると考えられる。
【００８２】
ニッケル及び銅を含有し且つニッケル含有量及び銅含有量の合計が９７質量％以上である被覆層１０３ａを用いた場合、９７質量％以上の銅を含有するもののニッケルを含有しない場合と比較してピンホールが生じにくい。その原因としては、９７質量％以上の銅を含有するもののニッケルを含有しない場合、めっき被膜形成の際に粒子同士が凝集するためであると本発明者らは推測する。すなわち、めっきの初期段階で粒子が凝集し、その後に粒子同士が離れた場合、凝集していた部位は初期段階でめっきされないため、その後にめっき被膜を成長させても当該部位がめっきされることはなく、ピンホールが形成されてしまう。
【００８３】
次に、樹脂粒子１０１の表面におけるパラジウム触媒表面上での無電解銅めっきの反応と、第１の部分Ｐ１上における第２の部分Ｐ２の反応と、第２の部分Ｐ２上における第３の部分Ｐ３の反応と、第３の部分Ｐ３の成長と、の四者を比較して考察する。
【００８４】
樹脂粒子１０１の表面におけるパラジウム触媒表面上での無電解銅めっきの反応では、パラジウム触媒表面上でホルムアルデヒド等の還元剤の酸化反応が進行し易いために、無電解銅めっきの反応が進み易く不安定化し、粒子同士が凝集し易い。一方、第１の部分Ｐ１上における第２の部分Ｐ２の反応では、第１の部分Ｐ１が自己触媒の表面となり、還元剤が酸化される。第２の部分Ｐ２の表面における第３の部分Ｐ３の反応では、第２の部分Ｐ２が自己触媒の表面となり、還元剤が酸化される。第３の部分Ｐ３の成長では、銅そのものが自己触媒の表面となり、銅の成長が起こる。第１の部分Ｐ１、第２の部分Ｐ２及び第３の部分Ｐ３の表面におけるホルムアルデヒド等の還元剤の酸化反応と、パラジウム触媒表面上でのホルムアルデヒド等の還元剤の酸化反応を比較すると、第１の部分Ｐ１、第２の部分Ｐ２及び第３の部分Ｐ３の表面におけるホルムアルデヒド等の還元剤の酸化反応の方が、パラジウム触媒表面上と比較して進みにくい。そのため、パラジウム触媒表面上での無電解銅めっきでは粒子同士が凝集し易いが、ニッケル及び銅の合金被膜、又は、銅被膜の成長が起こっても粒子同士の凝集が起こりにくい。
【００８５】
無電解めっき液の還元剤としては、例えば、ホルムアルデヒド、次亜リン酸ナトリウム、水素化ほう素ナトリウム、ジメチルアミンボラン、ヒドラジン等の還元剤を用いてもよく、ホルムアルデヒドを単独で使用することが最も好ましい。次亜リン酸ナトリウム、水素化ほう素ナトリウム、ジメチルアミンボラン等を用いる場合、リン又はホウ素が共析し易いため、第１の部分Ｐ１におけるニッケル含有量を９７質量％以上に調整するためには、濃度を調整することが好ましい。還元剤としてホルムアルデヒドを用いることで、第１の部分Ｐ１におけるニッケル含有量が９９質量％以上のめっき被膜を形成し易い。次亜リン酸ナトリウム、水素化ほう素ナトリウム、ジメチルアミンボラン、ヒドラジン等の還元剤を用いる場合は、これらの少なくとも１種をホルムアルデヒドと併用することが好ましい。
【００８６】
無電解めっき液の錯化剤としては、例えば、グリシン等のアミノ酸；エチレンジアミン、アルキルアミン等のアミン類；ＥＤＴＡ、ピロリン酸等の銅錯化剤；クエン酸、酒石酸、ヒドロキシ酢酸、リンゴ酸、乳酸、グルコン酸を用いてもよい。
【００８７】
無電解銅めっき終了後の水洗は、短時間に効率よく行うことが好ましい。水洗時間が短いほど銅表面に酸化被膜ができにくいため、後のめっきが有利になる傾向がある。
【００８８】
（パラジウム粒子）
図５、図６及び図７は、本実施形態に係る導電粒子を、導電粒子の中心付近を通る面で切断したときの断面の一部を示す模式図である。図５及び図６では、パラジウム粒子の大きさ及び存在位置を説明し易くするために、隣り合う２つの突起の頂点及びパラジウム粒子の中心付近を通る切断面が示されている。図７では、パラジウム粒子、及び、パラジウム粒子の上に配置されたニッケル粒子（無電解ニッケルめっき析出核）の大きさ及び存在位置を説明し易くするために、隣り合う２つの突起の頂点及びパラジウム粒子の中心付近を通る切断面が示されている。
【００８９】
金属層１０３の厚さ方向におけるパラジウム粒子１０５の長さ（高さ）Ｄ１は、４ｎｍ以上が好ましく、６ｎｍ以上がより好ましく、８ｎｍ以上が更に好ましい。前記範囲の長さを有するパラジウム粒子１０５を金属層１０３が含むことで、金属層１０３の外表面に充分な長さの突起１０９を容易に形成できる。パラジウム粒子１０５の長さＤ１は、パラジウム粒子１０５が点在的に配置され易いと共に金属層１０３の外表面に充分な長さの突起１０９が形成され易い観点から、３５ｎｍ以下が好ましく、２５ｎｍ以下がより好ましい。
【００９０】
パラジウム粒子１０５の長さＤ１を求めるためには、まず、導電粒子の中心付近を通るようにウルトラミクロトーム法、収束イオンビーム加工法、クライオウルトラミクロトーム加工法等で導電粒子の断面を切り出して薄膜切片状のサンプルを作製する。続いて、ＴＥＭを用いて薄膜切片状のサンプルを２５万倍の倍率で観察し、ＴＥＭに付属するＥＤＸにより得られるパラジウムのマッピング図からＤ１を求める。
【００９１】
本実施形態においては、導電粒子を当該導電粒子の中心付近を通る面で切断したときに、前記方法で確認されるパラジウム粒子１０５の平均長さ（平均高さ）は、４ｎｍ以上が好ましく、６ｎｍ以上がより好ましく、１２ｎｍ以上が更に好ましい。前記範囲の長さを有するパラジウム粒子１０５を金属層１０３が含むことで、金属層１０３の外表面に充分な長さの突起１０９を容易に形成できる。パラジウム粒子１０５の平均長さは、パラジウム粒子１０５が点在的に配置され易いと共に金属層１０３の外表面に充分な長さの突起１０９が形成され易い観点から、３５ｎｍ以下が好ましく、２５ｎｍ以下がより好ましく、２０ｎｍ以下が更に好ましい。パラジウム粒子１０５の平均長さは、パラジウム粒子１０個における平均値として算出できる。
【００９２】
金属層１０３は、金属層１０３の平均厚さをｄとしたときに、樹脂粒子１０１と金属層１０３との界面までの最短距離が０．１×ｄ以上であるパラジウム粒子１０５を含むことが好ましい。すなわち、図５に示されるパラジウム粒子１０５の樹脂粒子１０１側の表面Ｓ１と、樹脂粒子１０１及び金属層１０３の界面Ｓ２との最短距離Ｄ２が０．１×ｄ以上であることが好ましい。図５の破線Ｈ１と界面Ｓ２との距離が金属層１０３の平均厚さを示す。
【００９３】
金属層１０３において、パラジウム粒子１０５と樹脂粒子１０１との間に、厚さ０．１×ｄ以上の層（例えば被覆層１０３ａ）が存在することにより、金属層１０３の厚さ方向におけるパラジウム粒子１０５の長さＤ１を調整し易くなり、例えば、金属層１０３の厚さ方向における長さＤ１が４ｎｍ以上のパラジウム粒子１０５を容易に形成することができる。すなわち、厚さ０．１×ｄ以上の層（例えば被覆層１０３ａ）が存在していることにより、当該層に還元剤が吸着し、還元剤の酸化反応（つまり、パラジウムイオンの還元反応）が連続的に進行するため、パラジウム粒子１０５を成長させ易い。結果として、金属層１０３の厚さ方向におけるパラジウム粒子１０５の長さＤ１を調整し易くなり、例えば、金属層１０３の厚さ方向における長さＤ１が４ｎｍ以上のパラジウム粒子１０５を容易に成長させることができる。さらに、図７に示すように、このようなパラジウム粒子１０５の上にニッケル粒子１０７を成長させることにより、優れた導通信頼性及び絶縁信頼性を両立可能な突起１０９を容易に得ることができる。
【００９４】
一定以上（例えば４ｎｍ以上）の長さＤ１を有するパラジウム粒子１０５を樹脂粒子１０１の表面に直接形成することが難しい場合がある。パラジウム粒子１０５は、例えばパラジウムイオン及び還元剤を含む無電解パラジウムめっき液により還元析出させて形成するが、例えば、一定以上（例えば４ｎｍ以上）の長さＤ１を有するパラジウム粒子を樹脂粒子１０１表面に直接形成しようとしても、還元剤が樹脂粒子１０１の表面に吸着しづらい場合がある。この場合、還元剤の酸化反応が進まないことにより、パラジウム粒子を大きくさせることが難しい。この場合に得られるパラジウムの析出核の大きさは原子レベルであると考えられ、このような析出核の上にニッケル粒子１０７を形成しても平滑な被膜となる。そのため、突起を有する形状を形成できないことにより、低い導通抵抗を得ることが難しい場合がある。
【００９５】
一つの導電粒子の表面全体において突起の大きさをある程度の大きさに制御すると共に、導電粒子間における突起形状のばらつきを低減して導電粒子間において安定して低い導通抵抗を得る観点から、最短距離Ｄ２は、０．２×ｄ以上がより好ましく、０．４×ｄ以上が更に好ましい。優れた導通信頼性及び絶縁信頼性を更に高度に両立する観点から、最短距離Ｄ２は、０．７×ｄ以下が好ましく、０．４×ｄ以下がより好ましい。
【００９６】
最短距離Ｄ２は、例えば、導電粒子の中心付近を通る断面のＥＤＸにより得られるパラジウムのマッピング図に基づき求めることができる。金属層１０３及び樹脂粒子１０１の界面Ｓ２については、ＥＤＸにより得られるマッピング図（例えば、被覆層１０３ａが形成されている場合には、ニッケル又は銅のマッピング図）から確認できる。
【００９７】
金属層１０３は、最短距離Ｄ２が下記の範囲であるパラジウム粒子１０５を含むことが好ましい。パラジウム粒子１０５と樹脂粒子１０１との間に被覆層（例えば被覆層１０３ａ）が配置されている場合、当該被覆層がピンホール等のない連続膜であり、樹脂粒子１０１が被覆層（例えば被覆層１０３ａ）により完全に被覆された状態であれば、一定以上の（例えば４ｎｍ以上）の長さＤ１のパラジウム粒子１０５が導電粒子全体に形成されることにより、パラジウム粒子１０５上のニッケル粒子１０７が導電粒子全体に形成され易いため、更に低い導通抵抗を得ることができる。このような理由から、最短距離Ｄ２は、１０ｎｍ以上が好ましく、２０ｎｍ以上がより好ましく、４０ｎｍ以上が更に好ましい。
【００９８】
金属層１０３は、金属層１０３の厚さ方向に直交する方向における直径Ｄ３が下記の範囲であるパラジウム粒子１０５を含むことが好ましい。パラジウム粒子１０５の直径Ｄ３は、５ｎｍ以上が好ましく、７ｎｍ以上がより好ましく、２０ｎｍ以上が更に好ましい。パラジウム粒子１０５の直径Ｄ３は、１００ｎｍ以下が好ましく、８０ｎｍ以下がより好ましく、６０ｎｍ以下が更に好ましい。パラジウム粒子１０５の直径Ｄ３が前記範囲であると、金属層１０３の外表面に充分な大きさの突起１０９を充分な密度で容易に形成することができる。
【００９９】
パラジウム粒子１０５において、直径（外径）が２０ｎｍ未満の粒子の割合が全粒子数に対し５０％未満であり、直径が２０ｎｍ以上６０ｎｍ未満の粒子の割合が全粒子数に対し５０〜１００％であり、直径が６０ｎｍ以上の粒子の割合が全粒子数に対し５０％以下が好ましく、直径が２０ｎｍ未満の粒子の割合が全粒子数に対し２０％未満であり、直径が２０ｎｍ以上６０ｎｍ未満の粒子の割合が全粒子数に対し７０〜１００％であり、直径が６０ｎｍ以上の粒子の割合が全粒子数に対し２０％以下がより好ましい。パラジウム粒子１０５の直径の分布が前記範囲である導電粒子は、異方導電性接着剤に配合される導電粒子として用いられたときに優れた導通信頼性及び絶縁信頼性を更に高度に両立することができる。
【０１００】
「パラジウム粒子の直径」とは、測定対象粒子（パラジウム粒子がニッケル粒子に被覆される前段階の粒子）の正投影面において、パラジウム粒子の面積と同一の面積を有する真円の直径を意味する。具体的には、ＳＥＭにより１５万倍で測定対象粒子を観察して得られるＳＥＭ画像をもとに、画像解析によりパラジウム粒子の輪郭を割り出し、各パラジウム粒子の面積を算出して、その面積からパラジウム粒子の直径を求めることができる。所定の直径を有するパラジウム粒子の割合に関する「全粒子数」とは、測定対象粒子の直径の１／２の直径を有する同心円内に存在するパラジウム粒子の合計である。
【０１０１】
直径Ｄ３が２０ｎｍ以上６０ｎｍ未満であるパラジウム粒子１０５の割合は、パラジウム粒子１０５（例えば長さ４ｎｍ以上のパラジウム粒子１０５）の総数に対し、５０％以上が好ましく、６０％以上がより好ましく、７０％以上が更に好ましい。
【０１０２】
パラジウム粒子１０５の直径Ｄ３に対するパラジウム粒子１０５の長さＤ１の比（Ｄ１／Ｄ３）は、０．１以上が好ましく、０．２以上がより好ましく、０．３以上が更に好ましい。前記比が前記範囲であるパラジウム粒子１０５が金属層１０３に含まれると、金属層１０３の外表面に形成される突起形状を容易に制御できる。
【０１０３】
パラジウム粒子１０５は、金属層１０３の厚さ方向における金属層１０３の中央（平均厚さｄの中央）から平均厚さｄの±４５％以内の範囲に含まれていることが好ましい。図６に示される導電粒子の断面において、破線Ｃ１は、金属層１０３の厚さ方向における金属層１０３の中央線を示し、破線Ｃ１から金属層１０３の厚さ方向にそれぞれｄ／２の距離に、金属層１０３の平均厚さの面（破線Ｈ１）と、樹脂粒子の表面（界面Ｓ２）とが位置する。パラジウム粒子１０５上にニッケル粒子１０７を形成した後において、突起の形状ばらつきを抑え、優れた導通信頼性及び絶縁信頼性を更に高度に両立する観点から、パラジウム粒子１０５は、金属層１０３の厚さ方向において、破線Ｃ１から±０．４５×ｄの範囲内に存在することが好ましく、破線Ｃ１から±０．３×ｄの範囲内に存在することがより好ましく、破線Ｃ１から±０．２×ｄの範囲内に存在することが更に好ましい。
【０１０４】
導電粒子が有するパラジウム粒子１０５の数は、測定対象粒子（パラジウム粒子１０５がニッケル粒子１０７に被覆される前段階の粒子）のＳＥＭの正投影面において、測定対象粒子の直径の１／２の直径を有する同心円内に２０個以上が好ましく、６０個以上がより好ましく、１００個以上が更に好ましい。パラジウム粒子１０５の数が前記範囲であると、金属層１０３の外表面に充分な数の突起１０９を容易に形成できる。これにより、相対向する電極間に導電粒子を介在させて電極同士を圧着接続したときに更に低い導通抵抗を得ることができる。
【０１０５】
金属層１０３の外表面に充分な数の突起１０９を形成し、接続時の導通抵抗を更に下げる観点から、パラジウム粒子１０５は、導電粒子の径方向に垂直な方向に点在的に配置されていることが好ましい。パラジウム粒子１０５は、互いに接触することなく、導電粒子の径方向に垂直な方向に点在的に配置されていることがより好ましい。互いに接触するパラジウム粒子１０５の数は、一つの導電粒子中に１５個以下が好ましく、７個以下がより好ましく、０個（すなわちパラジウム粒子１０５同士が接触しないですべてのパラジウム粒子１０５が点在的に配置されていること）が更に好ましい。
【０１０６】
金属層１０３は、金属層１０３の厚さ方向において突起１０９と樹脂粒子１０１との間に配置されたパラジウム粒子１０５を含むことが好ましい。また、金属層１０３は、金属層１０３の外表面に形成される突起１０９の頂点と、金属層１０３及び樹脂粒子１０１の界面とを最短で結ぶ直線が通るパラジウム粒子１０５を含むことが好ましい。図６に示される導電粒子の断面においては、直線Ｌ１が、突起１０９の頂点Ｔ１と、樹脂粒子１０１及び金属層１０３の界面Ｓ２とを最短で結ぶ直線である。図６に示される金属層１０３は、直線Ｌ１が通るパラジウム粒子１０５を含んでいる。このように、パラジウム粒子１０５に対応する位置に金属層１０３の突起１０９が形成されていることが好ましい。
【０１０７】
前記直線Ｌ１が通るパラジウム粒子１０５が金属層１０３に含まれていることは、例えば、導電粒子の中心付近と突起１０９の頂点Ｔ１とを通る切断面で導電粒子を切断し、その切断面のＥＤＸにより得られるパラジウムのマッピング図で確認することができる。
【０１０８】
被覆層１０３ａを被覆するパラジウム粒子１０５の面積の割合（被覆率）は、１％以上が好ましく、３％以上がより好ましく、５％以上が更に好ましい。前記割合は、７０％以下が好ましく、５０％以下がより好ましく、３０％以下が更に好ましい。前記被覆率が前記範囲であると、金属層１０３の外表面に良好な突起形状を容易に形成できる。これにより、相対向する電極間に導電粒子を介在させて電極同士を圧着接続したときに更に低い導通抵抗を得ることができる。
【０１０９】
パラジウム粒子１０５の形状は、特に制限されないが、楕円体、球体、半球体、略楕円体、略球体、略半球体等であることが好ましい。これらの中でも半球体又は略半球体であることが好ましい。
【０１１０】
パラジウム粒子１０５は、例えば、パラジウムイオン及び還元剤を含む無電解パラジウムめっき液により還元析出させて形成することができる。
【０１１１】
無電解パラジウムめっき液に用いるパラジウムの供給源としては、特に限定されないが、例えば、塩化パラジウム、塩化パラジウムナトリウム、塩化パラジウムアンモニウム、硫酸パラジウム、硝酸パラジウム、酢酸パラジウム、酸化パラジウム等のパラジウム化合物が挙げられる。具体的には、酸性塩化パラジウム「ＰｄＣｌ２／ＨＣｌ」、硝酸テトラアンミンパラジウム「Ｐｄ（ＮＨ３）４（ＮＯ３）２」、ジニトロジアンミンパラジウム「Ｐｄ（ＮＨ３）２（ＮＯ２）２」、ジシアノジアンミンパラジウム「Ｐｄ（ＣＮ）２（ＮＨ３）２」、ジクロロテトラアンミンパラジウム「Ｐｄ（ＮＨ３）４Ｃｌ２」、スルファミン酸パラジウム「Ｐｄ（ＮＨ２ＳＯ３）２」、硫酸ジアンミンパラジウム「Ｐｄ（ＮＨ３）２ＳＯ４」、シュウ酸テトラアンミンパラジウム「Ｐｄ（ＮＨ３）４Ｃ２Ｏ４」、硫酸パラジウム「ＰｄＳＯ４」等を用いることができる。
【０１１２】
無電解パラジウムめっき液に用いる還元剤としては、特に制限はないが、得られるパラジウム粒子１０５におけるパラジウム含有量を充分高めると共に粒子の形状ばらつきを更に抑える観点から、ギ酸化合物（例えばギ酸ナトリウム）が好ましい。
【０１１３】
パラジウム粒子１０５は、リンを含有することができる。これにより、パラジウム粒子１０５の硬度が高められ、導電粒子が圧縮されたときの導通抵抗を容易に低く保つことができる。このようなパラジウム粒子１０５は、無電解パラジウムめっき液に用いる還元剤として、例えば、次亜リン酸、亜リン酸等のリン含有化合物；ホウ素含有化合物を用いて得ることができる。このような還元剤を用いることにより、パラジウム−リン合金又はパラジウム−ホウ素合金を含有するパラジウム粒子１０５を得ることができる。この場合、パラジウム粒子１０５におけるパラジウム含有量が所望の範囲となるように、還元剤の濃度、ｐＨ、めっき液の温度等を調整することが好ましい。
【０１１４】
無電解パラジウムめっき液には、必要に応じて、錯化剤、緩衝剤等を添加することができる。錯化剤としては、例えば、エチレンジアミン及び酒石酸が挙げられる。緩衝剤等の種類については、特に限定されない。
【０１１５】
パラジウム粒子１０５におけるパラジウム含有量は、パラジウム粒子１０５の全量を基準として、９４質量％以上が好ましく、９７質量％以上がより好ましく、９９質量％以上が更に好ましい。パラジウム粒子１０５におけるパラジウム含有量が前記範囲であると、金属層１０３の外表面に形成される突起１０９の大きさ及び数を更に良好な範囲に調整することができる。これにより、相対向する電極間に導電粒子を介在させて電極同士を圧着接続したときに更に低い導通抵抗を得ることができる。パラジウム粒子１０５におけるパラジウム含有量の上限は、１００質量％である。
【０１１６】
パラジウム粒子１０５における元素の含有量は、例えば、ウルトラミクロトーム法で導電粒子の断面を切り出した後、ＴＥＭを用いて２５万倍の倍率で観察し、ＴＥＭに付属するＥＤＸによる成分分析により得ることができる。
【０１１７】
パラジウム粒子１０５を上述の還元析出により形成する場合、後述する銅張り積層板を用いる方法で得られる無電解パラジウムめっき被膜において、ＥＤＸによる成分分析で得られるパラジウム含有量が前記範囲となるように還元析出の条件を設定することが好ましい。
【０１１８】
（ニッケル粒子）
図７に示すように、本実施形態に係る導電粒子において、ニッケル粒子１０７と、ニッケル粒子１０７上に配置された被覆層（金属層１０３におけるニッケル粒子１０７上に配置された層）１０３ｅによって突起１０９が形成される。ニッケル粒子１０７は、無電解ニッケルめっきにより形成することができる。
【０１１９】
ニッケル粒子１０７におけるニッケル含有量は、ニッケル粒子１０７の全量を基準として、９２質量％以上が好ましく、９３質量％以上がより好ましく、９４質量％以上が更に好ましく、９５質量％以上が特に好ましい。ニッケル含有量は、ニッケル粒子１０７の全量を基準として、９９質量％以下が好ましく、９８．５質量％以下がより好ましい。ニッケル含有量が前記範囲であると、ニッケル粒子１０７を形成する場合にニッケル粒子１０７の凝集を容易に抑制可能であり、異常析出部の形成を容易に防止できる。これにより、異方導電性接着剤に配合される導電粒子として用いられたときに優れた導通信頼性及び絶縁信頼性を両立することができる導電粒子を容易に得ることができる。
【０１２０】
ニッケル粒子１０７における元素の含有量は、例えば、ウルトラミクロトーム法で導電粒子の断面を切り出した後、ＴＥＭを用いて２５万倍の倍率で観察し、ＴＥＭに付属するＥＤＸによる成分分析により得ることができる。
【０１２１】
金属層１０３の厚さ方向におけるニッケル粒子１０７及び被覆層１０３ｅの合計の平均厚さは、１０ｎｍ以上が好ましく、２０ｎｍ以上がより好ましく、４０ｎｍ以上が更に好ましい。ニッケル粒子１０７及び被覆層１０３ｅの合計の平均厚さは、２００ｎｍ以下が好ましく、１６０ｎｍ以下がより好ましく、１３０ｎｍ以下が更に好ましい。ニッケル粒子１０７及び被覆層１０３ｅの合計の厚さが前記範囲であると、良好な形状の突起１０９を容易に形成できると共に、圧着接続の際に導電粒子が高圧縮された場合でも金属層１０３の割れが発生しにくくなる。
【０１２２】
ニッケル粒子１０７及び被覆層１０３ｅの合計の平均厚さは、導電粒子の中心付近を通るようにウルトラミクロトーム法で導電粒子の断面を切り出し、ＴＥＭを用いて２５万倍の倍率で観察して画像を得た後、得られた画像から見積もられるニッケル粒子１０７及び被覆層１０３ｅの断面積から算出できる。このとき、被覆層１０３ａと、ニッケル粒子１０７及び被覆層１０３ｅを区別しづらい場合には、ＥＤＸによる成分分析により、被覆層１０３ａと、ニッケル粒子１０７及び被覆層１０３ｅとを明確に区別することで、ニッケル粒子１０７及び被覆層１０３ｅの合計のみの平均厚さを算出できる。ニッケル粒子１０７及び被覆層１０３ｅの厚さの平均値は、導電粒子１０個における平均値として算出できる。
【０１２３】
金属層１０３の外表面に充分な数の突起１０９を形成し、接続時の導通抵抗を更に下げる観点から、ニッケル粒子１０７は、導電粒子の径方向に垂直な方向に点在的に配置されていることが好ましい。ニッケル粒子１０７は、互いに接触することなく、導電粒子の径方向に垂直な方向に点在的に配置されていることがより好ましい。互いに接触するニッケル粒子１０７の数は、一つの導電粒子中に１５個以下が好ましく、７個以下がより好ましく、０個（すなわちニッケル粒子１０７同士が接触しないですべてのニッケル粒子１０７が点在的に配置されていること）が更に好ましい。
【０１２４】
ニッケル粒子１０７を更に成長させて連続膜を形成した場合、突起の形成性は充分であるため良好な導通抵抗を得ることができるが、粒子同士が凝集し易くなり単分散率が低下してしまうため、絶縁信頼性が低下し易い傾向になる。そのため、ニッケル粒子１０７同士が接触しないで点在的に配置されているほど高い絶縁信頼性を得られ易いため、ニッケル粒子１０７は、点在的に配置されていることが好ましい。
【０１２５】
金属層１０３の厚さ方向におけるニッケル粒子１０７の平均長さ（平均高さ）は、１０ｎｍ以上が好ましく、２０ｎｍ以上がより好ましく、３０ｎｍ以上が更に好ましい。ニッケル粒子１０７の平均長さは、１００ｎｍ以下が好ましく、９０ｎｍ以下がより好ましく、８０ｎｍ以下が更に好ましい。ニッケル粒子１０７の平均長さが前記範囲であると、異方導電性接着剤に配合される導電粒子として用いられたときに優れた導通信頼性及び絶縁信頼性を両立することができる導電粒子を容易に得ることができる。
【０１２６】
「ニッケル粒子の長さ」とは、図７に示されるＤ５を指し、ニッケル粒子１０７の基端における直径方向の両端を結んだ直線（ニッケル粒子の両側の谷と谷を結んだ直線）から垂直方向におけるニッケル粒子１０７の頂点までの距離（高さ）のことである。ニッケル粒子１０７の長さＤ５の平均値は、ニッケル粒子１０個における平均値として算出できる。
【０１２７】
ニッケル粒子１０７において、長さが３０ｎｍ未満の粒子の割合が全粒子数に対し８０％未満であり、長さが３０ｎｍ以上１００ｎｍ未満の粒子の割合が全粒子数に対し２０〜８０％であり、長さが１００ｎｍ以上の粒子の割合が全粒子数に対し５％以下が好ましく、長さが３０ｎｍ未満の粒子の割合が全粒子数に対し６０％未満であり、長さが３０ｎｍ以上１００ｎｍ未満の粒子の割合が全粒子数に対し４０〜７０％であり、長さが１００ｎｍ以上の粒子の割合が全粒子数に対し２％以下がより好ましい。粒子の長さの分布が前記範囲である導電粒子は、異方導電性接着剤に配合される導電粒子として用いられたときに優れた導通信頼性及び絶縁信頼性を更に高度に両立することができる。
【０１２８】
ニッケル粒子１０７において、直径（外径）が１００ｎｍ以上の粒子の割合は、全粒子数に対し、２５％以上が好ましく、３５％以上がより好ましい。直径が１００ｎｍ以上の粒子の割合は、９０％以下が好ましく、７０％以下がより好ましい。前記粒子の割合が前記範囲である導電粒子は、異方導電性接着剤に配合される導電粒子として用いられたときに優れた導通信頼性及び絶縁信頼性を更に高度に両立することができる。
【０１２９】
ニッケル粒子１０７において、直径（外径）が１００ｎｍ未満の粒子の割合が全粒子数に対し８０％未満であり、直径が１００ｎｍ以上２００ｎｍ未満の粒子の割合が全粒子数に対し２０〜８０％であり、直径が２００ｎｍ以上の粒子の割合が全粒子数に対し１０％以下が好ましく、直径が１００ｎｍ未満の粒子の割合が全粒子数に対し６０％未満であり、直径が１００ｎｍ以上２００ｎｍ未満の粒子の割合が全粒子数に対し４０〜７０％であり、直径が２００ｎｍ以上の粒子の割合が全粒子数に対し５％以下がより好ましい。ニッケル粒子１０７の直径の分布が前記範囲である導電粒子は、異方導電性接着剤に配合される導電粒子として用いられたときに優れた導通信頼性及び絶縁信頼性を更に高度に両立することができる。
【０１３０】
「ニッケル粒子の直径」とは、測定対象粒子（ニッケル粒子が被覆層に被覆される前段階の粒子）の正投影面において、ニッケル粒子の面積と同一の面積を有する真円の直径を意味する。具体的には、ＳＥＭにより１０万倍で測定対象粒子を観察して得られるＳＥＭ画像をもとに、画像解析によりニッケル粒子の輪郭を割り出し、各ニッケル粒子の面積を算出して、その面積からニッケル粒子の直径を求めることができる。「全粒子数」とは、測定対象粒子の直径の１／２の直径を有する同心円内に存在するニッケル粒子の合計である。
【０１３１】
ニッケル粒子１０７は、測定対象粒子（ニッケル粒子１０７が被覆層に被覆される前段階の粒子）の正投影面において、測定対象粒子の直径の１／２の直径を有する同心円内に、下記のとおり含まれていることが好ましい。ニッケル粒子１０７の数は、５０個以上が好ましく、７０個以上がより好ましく、９０個以上が更に好ましい。ニッケル粒子１０７の数は、２００個以下が好ましく、１７０個以下がより好ましく、１５０個以下が更に好ましい。ニッケル粒子１０７の数が前記範囲である場合、相対向する電極間に導電粒子を介在させて電極同士を圧着接続したときに充分低い導通抵抗を容易に得ることができる。
【０１３２】
ニッケル粒子１０７は、リン及びホウ素からなる群より選ばれる少なくとも一種を含有することが好ましい。これにより、ニッケル粒子１０７上に形成される被覆層（例えば被覆層１０３ｂ）の硬度を高めることが可能であり、導電粒子が圧縮されたときの導通抵抗を容易に低く保つことができる。ニッケル粒子１０７は、リン及び／又はホウ素と共に、共析する金属を含有していてもよい。金属としては、例えば、コバルト、銅、亜鉛、鉄、マンガン、クロム、バナジウム、モリブデン、パラジウム、錫、タングステン及びレニウムが挙げられる。これらの金属をニッケル粒子１０７が含有することでニッケル粒子１０７の硬度を高めることが可能であり、導電粒子を高圧縮して圧着接続する場合であっても突起１０９が押しつぶされることを抑制し、更に低い導通抵抗を得ることができる。前記金属の中でも、硬度が高いタングステンが好ましい。この場合、ニッケル粒子１０７におけるニッケル含有量は、ニッケル粒子１０７の全量を基準として８５質量％以上が好ましい。
【０１３３】
ニッケル粒子１０７を無電解ニッケルめっきにより形成する場合、例えば、還元剤として次亜リン酸ナトリウム等のリン含有化合物を用いることで、リンを共析させることが可能であり、ニッケル−リン合金を含有するニッケル粒子１０７を形成することができる。また、還元剤として、例えば、ジメチルアミンボラン、水素化ホウ素ナトリウム、水素化ホウ素カリウム等のホウ素含有化合物を用いることで、ホウ素を共析させることが可能であり、ニッケル−ホウ素合金を含有するニッケル粒子１０７を形成することができる。ニッケル−ホウ素合金の硬度はニッケル−リン合金よりも高い。そのため、導電粒子を高圧縮して圧着接続する場合であっても突起１０９が押しつぶされることを抑制し、更に低い導通抵抗を得る観点から、ニッケル粒子１０７はニッケル−ホウ素合金を含有することができる。無電解ニッケルめっきの詳細については後述する。
【０１３４】
（第２の層：被覆層１０３ｂ）
被覆層１０３ｂは、ニッケルを含有している。導電粒子１００ａ（図１）において、被覆層１０３ｂは、突起１０９の最外層を構成している。このような被覆層１０３ｂは、無電解ニッケルめっきにより形成することができる。例えば、被覆層１０３ａ及びニッケル粒子１０７上に無電解ニッケルめっきを施すことにより、突起１０９を外表面（樹脂粒子１０１側とは反対側の面）に有する被覆層１０３ｂを形成することができる。また、導電粒子１００ｃ（図３）において被覆層１０３ａ及び被覆層１０３ｄの間の中間層を構成する被覆層１０３ｂについても同様に形成することができる。
【０１３５】
被覆層１０３ｂにおけるニッケル含有量は、被覆層１０３ｂの全量を基準として、８８質量％以上が好ましく、９０質量％以上がより好ましく、９３質量％以上が更に好ましく、９６質量％以上が特に好ましい。被覆層１０３ｂにおけるニッケル含有量は、９９質量％以下が好ましく、９８．５質量％以下がより好ましい。ニッケル含有量が前記範囲であると、被覆層１０３ｂを無電解ニッケルめっきにより形成する場合にニッケル粒子１０７の凝集を容易に抑制可能であり、異常析出部の形成を容易に防止できる。これにより、異方導電性接着剤に配合される導電粒子として用いられたときに優れた導通信頼性及び絶縁信頼性を両立することができる導電粒子を容易に得ることができる。
【０１３６】
被覆層１０３ｂにおける元素の含有量は、例えば、ウルトラミクロトーム法で導電粒子の断面を切り出した後、ＴＥＭを用いて２５万倍の倍率で観察し、ＴＥＭに付属するＥＤＸによる成分分析により得ることができる。
【０１３７】
被覆層１０３ｂの厚さ（平均厚さ）は、５ｎｍ以上が好ましく、１０ｎｍ以上がより好ましく、１５ｎｍ以上が更に好ましい。被覆層１０３ｂの厚さ（平均厚さ）は、１５０ｎｍ以下が好ましく、１２０ｎｍ以下がより好ましく、１００ｎｍ以下が更に好ましい。被覆層１０３ｂの厚さが前記範囲であると、良好な形状の突起１０９を容易に形成できると共に、圧着接続の際に導電粒子が高圧縮された場合でも金属層１０３の割れの発生を容易に抑制できる。
【０１３８】
被覆層１０３ｂの平均厚さは、導電粒子の中心付近を通るようにウルトラミクロトーム法で導電粒子の断面を切り出し、ＴＥＭを用いて２５万倍の倍率で観察して画像を得た後、得られた画像から見積もられる被覆層１０３ｅ（図７）の断面積から算出できる。このとき、被覆層１０３ａ、ニッケル粒子１０７及び被覆層１０３ｅが区別しづらい場合には、ＥＤＸによる成分分析により、被覆層１０３ａ、ニッケル粒子１０７及び被覆層１０３ｅを明確に区別することで、被覆層１０３ｅのみの平均厚さを算出できる。被覆層１０３ｂの平均厚さは、導電粒子１０個における平均値として算出できる。
【０１３９】
ニッケル粒子１０７及び被覆層１０３ｂを含む突起１０９の平均長さは、１０ｎｍ以上が好ましく、２０ｎｍ以上がより好ましく、３０ｎｍ以上が更に好ましい。前記突起１０９の平均長さは、１２０ｎｍ以下が好ましく、１００ｎｍ以下がより好ましく、８０ｎｍ以下が更に好ましい。突起１０９の平均長さが前記範囲であると、異方導電性接着剤に配合される導電粒子として用いられたときに優れた導通信頼性及び絶縁信頼性を両立することができる導電粒子を容易に得ることができる。
【０１４０】
「突起の長さ」とは、図６に示されるＤ４を指し、突起１０９の基端における直径方向の両端を結んだ直線（突起の両側の谷と谷を結んだ直線）から垂直方向における突起１０９の頂点までの距離（高さ）のことである。突起１０９の長さＤ４の平均値は、導電粒子１個に対し１０箇所の突起の長さＤ４を求める場合の導電粒子１０個における１００箇所の突起の長さＤ４の平均値として算出できる。
【０１４１】
ニッケル粒子１０７及び被覆層１０３ｂを含む突起１０９において、長さが３０ｎｍ未満の突起の割合が全突起数に対し８０％未満であり、長さが３０ｎｍ以上１２０ｎｍ未満の突起の割合が全突起数に対し２０〜８０％であり、長さが１２０ｎｍ以上の突起の割合が全突起数に対し５％以下が好ましく、長さが３０ｎｍ未満の突起の割合が全突起数に対し６０％未満であり、長さが３０ｎｍ以上１２０ｎｍ未満の突起の割合が全突起数に対し４０〜７０％であり、長さが１２０ｎｍ以上の突起の割合が全突起数に対し２％以下がより好ましい。突起の長さの分布が前記範囲である導電粒子は、異方導電性接着剤に配合される導電粒子として用いられたときに優れた導通信頼性及び絶縁信頼性を更に高度に両立することができる。突起の長さに関する「全突起数」とは、例えば、導電粒子１個に対し１０箇所の突起の長さを求める場合の導電粒子１０個における１００箇所の突起である。
【０１４２】
ニッケル粒子１０７及び被覆層１０３ｂを含む突起１０９は、直径（外径）が１００ｎｍ未満の突起の割合が全突起数に対し８０％未満であり、直径が１００ｎｍ以上２００ｎｍ未満の突起の割合が全突起数に対し２０〜８０％であり、直径が２００ｎｍ以上の突起の割合が全突起数に対し１０％以下が好ましく、直径が１００ｎｍ未満の突起の割合が全突起数に対し６０％未満であり、直径が１００ｎｍ以上２００ｎｍ未満の突起の割合が全突起数に対し４０〜７０％であり、直径が２００ｎｍ以上の突起の割合が全突起数に対し５％以下がより好ましい。突起の直径の分布が前記範囲である導電粒子は、異方導電性接着剤に配合される導電粒子として用いられたときに優れた導通信頼性及び絶縁信頼性を更に高度に両立することができる。
【０１４３】
「突起の直径」とは、導電粒子の正投影面において、突起の面積（突起間の谷により区切られる突起の輪郭の面積）と同一の面積を有する真円の直径を意味する。具体的には、ＳＥＭにより３万倍で導電粒子を観察して得られるＳＥＭ画像をもとに、画像解析により突起の輪郭を割り出し、各突起の面積を求めることができる。突起の直径に関する「全突起数」とは、導電粒子の直径の１／２の直径を有する同心円内に存在する突起の合計である。
【０１４４】
ニッケル粒子１０７及び被覆層１０３ｂを含む突起は、導電粒子の正投影面において、導電粒子の直径の１／２の直径を有する同心円内に、下記のとおり含まれていることが好ましい。突起の数は、５０個以上が好ましく、７０個以上がより好ましく、９０個以上が更に好ましい。突起の数は、２００個以下が好ましく、１７０個以下がより好ましく、１５０個以下が更に好ましい。突起の数が前記範囲である場合、相対向する電極間に導電粒子を介在させて電極同士を圧着接続したときに充分低い導通抵抗を容易に得ることができる。
【０１４５】
ニッケル粒子１０７及び被覆層１０３ｂを含む突起１０９（例えば導電粒子の外表面を構成する被覆層１０３ｂを含む突起１０９）の面積の割合（被覆率）は、６０％以上が好ましく、８０％以上がより好ましく、９０％以上が更に好ましい。被覆率が前記範囲であると、導電粒子が高湿下におかれた場合であっても導通抵抗が増加しにくくなる。
【０１４６】
被覆層１０３ｂは、リン及びホウ素からなる群より選ばれる少なくとも一種を含有することが好ましい。これにより、被覆層１０３ｂの硬度を高めることが可能であり、導電粒子が圧縮されたときの導通抵抗を容易に低く保つことができる。被覆層１０３ｂは、リン及び／又はホウ素と共に、共析する金属を含有していてもよい。金属としては、例えば、コバルト、銅、亜鉛、鉄、マンガン、クロム、バナジウム、モリブデン、パラジウム、錫、タングステン及びレニウムが挙げられる。これらの金属を被覆層１０３ｂが含有することで被覆層１０３ｂの硬度を高めることが可能であり、導電粒子を高圧縮して圧着接続する場合であっても突起１０９が押しつぶされることを抑制し、更に低い導通抵抗を得ることができる。前記金属の中でも、硬度が高いタングステンが好ましい。この場合、被覆層１０３ｂにおけるニッケル含有量は、被覆層１０３ｂの全量を基準として８５質量％以上が好ましい。被覆層１０３ｂの構成材料としては、例えば、ニッケル（Ｎｉ）及びリン（Ｐ）の組み合わせ、ニッケル（Ｎｉ）及びホウ素（Ｂ）の組み合わせ、ニッケル（Ｎｉ）、タングステン（Ｗ）及びホウ素（Ｂ）の組み合わせ、並びに、ニッケル（Ｎｉ）及びパラジウム（Ｐｄ）の組み合わせが好ましい。
【０１４７】
被覆層１０３ｂを無電解ニッケルめっきにより形成する場合、例えば、還元剤として次亜リン酸ナトリウム等のリン含有化合物を用いることで、リンを共析させることが可能であり、ニッケル−リン合金を含有する被覆層１０３ｂを形成することができる。また、還元剤として、例えば、ジメチルアミンボラン、水素化ホウ素ナトリウム、水素化ホウ素カリウム等のホウ素含有化合物を用いることで、ホウ素を共析させることが可能であり、ニッケル−ホウ素合金を含有する被覆層１０３ｂを形成することができる。ニッケル−ホウ素合金の硬度はニッケル−リン合金よりも高い。そのため、導電粒子を高圧縮して圧着接続する場合であっても突起１０９が押しつぶされることを抑制し、更に低い導通抵抗を得る観点から、被覆層１０３ｂはニッケル−ホウ素合金を含有することができる。無電解ニッケルめっきの詳細については後述する。
【０１４８】
本実施形態においては、被覆層１０３ａがニッケルを含有し、被覆層１０３ｂがニッケルを含有することが好ましく、被覆層１０３ａがニッケル−リン合金を含有し、被覆層１０３ｂがニッケル−リン合金又はニッケル−ホウ素合金を含有することがより好ましく、被覆層１０３ａがニッケル−リン合金を含有し、被覆層１０３ｂがニッケル−リン合金を含有することが更に好ましい。この組み合わせによると、導電粒子を高圧縮して圧着接続する場合であっても、突起１０９が押しつぶされることを抑制しつつ、金属層１０３の割れを抑えることが可能であり、低い導通抵抗を更に安定して得ることができる。
【０１４９】
本実施形態においては、被覆層１０３ａがニッケル−リン合金を含有し、ニッケル粒子１０７がニッケル−リン合金又はニッケル−ホウ素合金を含有し、被覆層１０３ｂがニッケル−リン合金又はニッケル−ホウ素合金を含有することが好ましい。この組み合わせによると、導電粒子を高圧縮して圧着接続する場合であっても、突起１０９が押しつぶされることを抑制しつつ、金属層１０３の割れを抑えることが可能であり、低い導通抵抗を更に安定して得ることができる。
【０１５０】
（無電解ニッケルめっき）
本実施形態において、被覆層１０３ａ、ニッケル粒子１０７及び被覆層１０３ｂは、無電解ニッケルめっきにより形成することが好ましい。無電解ニッケルめっき液は、水溶性ニッケル化合物を含むことが可能であり、安定剤（例えば硝酸ビスマス）、錯化剤、還元剤、ｐＨ調整剤及び界面活性剤からなる群より選択される少なくとも一種の化合物を更に含むことが好ましい。
【０１５１】
水溶性ニッケル化合物としては、例えば、硫酸ニッケル、塩化ニッケル、次亜リン酸ニッケル等の水溶性ニッケル無機塩；酢酸ニッケル、リンゴ酸ニッケル等の水溶性ニッケル有機塩を用いることができる。水溶性ニッケル化合物は、一種を単独で又は二種以上を組み合わせて用いることができる。
【０１５２】
無電解ニッケルめっき液における水溶性ニッケル化合物の濃度は、０．００１〜１ｍｏｌ／Ｌが好ましく、０．０１〜０．３ｍｏｌ／Ｌがより好ましい。水溶性ニッケル化合物の濃度が前記範囲であることで、めっき被膜の析出速度を充分に得ることができると共に、めっき液の粘度が高くなりすぎることを抑制してニッケル析出の均一性を高めることができる。
【０１５３】
錯化剤としては、錯化剤として機能するものであればよく、例えば、エチレンジアミンテトラ酢酸；エチレンジアミンテトラ酢酸のナトリウム塩（例えば１−，２−，３−及び４−ナトリウム塩）；エチレンジアミントリ酢酸；ニトロテトラ酢酸及びそのアルカリ塩；グリコン酸、酒石酸、グルコネート、クエン酸、グルコン酸、コハク酸、ピロリン酸、グリコール酸、乳酸、リンゴ酸、マロン酸及びこれらのアルカリ塩（例えばナトリウム塩）；トリエタノールアミングルコノ（γ）−ラクトンが挙げられるが、これらに限定されない。錯化剤は、一種を単独で又は二種以上を組み合わせて用いることができる。
【０１５４】
無電解ニッケルめっき液における錯化剤の濃度は、錯化剤の種類によっても異なり、特に制限されないが、通常、０．００１〜２ｍｏｌ／Ｌが好ましく、０．００２〜１ｍｏｌ／Ｌがより好ましい。錯化剤の濃度が前記範囲であることで、めっき液中の水酸化ニッケルの沈殿及びめっき液の分解を抑制しつつめっき被膜の充分な析出速度を得ることができると共に、めっき液の粘度が高くなりすぎることを抑制してニッケル析出の均一性を高めることができる。
【０１５５】
還元剤としては、無電解ニッケルめっき液に用いられる公知の還元剤を用いることができる。還元剤としては、例えば、次亜リン酸ナトリウム、次亜リン酸カリウム等の次亜リン酸化合物；水素化ホウ素ナトリウム、水素化ホウ素カリウム、ジメチルアミンボラン等の水素化ホウ素化合物；ヒドラジン類が挙げられる。
【０１５６】
無電解ニッケルめっき液における還元剤の濃度については、還元剤の種類によっても異なり、特に制限されないが、通常、０．００１〜１ｍｏｌ／Ｌが好ましく、０．００２〜０．５ｍｏｌ／Ｌがより好ましい。還元剤の濃度が前記範囲であると、めっき液中でのニッケルイオンの還元速度を充分に得つつ、めっき液の分解を抑制することができる。
【０１５７】
ｐＨ調整剤としては、例えば、酸性のｐＨ調整剤及びアルカリ性のｐＨ調整剤が挙げられる。酸性のｐＨ調整剤としては、例えば、塩酸；硫酸；硝酸；リン酸；酢酸；ギ酸；塩化第２銅；硫酸第２鉄等の鉄化合物；アルカリ金属塩化物；過硫酸アンモニウム；これらを１種以上含む水溶液；クロム酸、クロム酸−硫酸、クロム酸−フッ酸、重クロム酸、重クロム酸−ホウフッ酸等の酸性の６価クロムを含む水溶液が挙げられる。アルカリ性のｐＨ調整剤としては、水酸化ナトリウム、水酸化カリウム、炭酸ナトリウム等のアルカリ金属の水酸化物；アルカリ土類金属の水酸化物；エチレンジアミン、メチルアミン、２−アミノエタノール等のアミノ基を含有する化合物；これらを１種以上含む溶液が挙げられる。
【０１５８】
界面活性剤としては、例えば、カチオン界面活性剤、アニオン界面活性剤、両性界面活性剤、非イオン界面活性剤、又は、これらの混合物を用いることができる。
【０１５９】
（第３の層：被覆層１０３ｃ，１０３ｄ）
被覆層１０３ｃ，１０３ｄは、貴金属及びコバルトからなる群より選ばれる少なくとも一種を含有している。導電粒子１００ｂ（図２）において、金属層１０３は、被覆層１０３ａ及びニッケル粒子１０７上に被覆層１０３ｃを有している。導電粒子１００ｃ（図３）において、金属層１０３は、被覆層１０３ｂ上に被覆層１０３ｄを有している。被覆層１０３ｃ，１０３ｄは、例えば、無電解めっきにより形成することができる。
【０１６０】
導電粒子の最外層がニッケルを含有する場合、ニッケルが異方導電性接着剤の接着剤中に溶出しマイグレーションすることで、電極間距離が狭い場合、絶縁信頼性が低下する可能性がある。これに対し、被覆層１０３ｃ，１０３ｄが含有する金属としては、ニッケルのバリヤ被膜としての効果が高いと共に、導電粒子の表面の酸化を抑制することが可能であり、更に良好な絶縁信頼性を得る観点から、パラジウム、ロジウム、イリジウム、ルテニウム、白金、銀、金及びコバルトからなる群より選ばれる少なくとも一種が好ましく、パラジウム、ロジウム、イリジウム、ルテニウム及び白金からなる群より選ばれる少なくとも一種がより好ましい。更に良好な絶縁信頼性を得ると共に、硬度が高く、導電粒子を高圧縮して圧着接続する場合であっても突起１０９が押しつぶされることを抑制し、更に低い導通抵抗を得る観点から、パラジウム、ロジウム、イリジウム及びルテニウムからなる群より選ばれる少なくとも一種が更に好ましい。
【０１６１】
貴金属又はコバルトを含有する被覆層１０３ｃ，１０３ｄは、ニッケルの酸化防止層として機能することができる。そのため、被覆層１０３ｃ，１０３ｄは、図２に示すように被覆層１０３ａ及びニッケル粒子１０７上に配置すること、又は、図３に示すように被覆層１０３ｂ上に配置することが好ましい。
【０１６２】
被覆層１０３ｃ，１０３ｄの厚さは、５ｎｍ以上が好ましく、１０ｎｍ以上がより好ましい。被覆層１０３ｃ，１０３ｄの厚さは、１００ｎｍ以下が好ましく、３０ｎｍ以下がより好ましい。被覆層１０３ｃ，１０３ｄの厚さが前記範囲であると、被覆層１０３ｃ，１０３ｄをめっき等により形成する場合に層の均一性を高めることが可能であり、ニッケル粒子１０７等のニッケルが被覆層１０３ｃ，１０３ｄとは反対側の表面へ拡散することを防止する層として有効に機能させることができる。
【０１６３】
被覆層１０３ｃ，１０３ｄが金を含有する場合、導電粒子の表面における導通抵抗を下げ、導電粒子の特性を更に向上させることができる。金を含有する場合の被覆層１０３ｃ，１０３ｄの厚さは、導電粒子の表面における導通抵抗の低減効果と製造コストとのバランスに優れる観点から、３０ｎｍ以下が好ましいが、３０ｎｍを超えていても特性上は問題ない。
【０１６４】
被覆層１０３ｃ，１０３ｄの平均厚さは、導電粒子の中心付近を通るようにウルトラミクロトーム法で導電粒子の断面を切り出し、ＴＥＭを用いて２５万倍の倍率で観察して画像を得た後、得られた画像から見積もられる被覆層１０３ｅ（図７）の断面積から算出できる。このとき、被覆層１０３ａ、ニッケル粒子１０７及び被覆層１０３ｅを区別しづらい場合には、ＥＤＸによる成分分析により、被覆層１０３ａ、ニッケル粒子１０７及び被覆層１０３ｅを明確に区別することで、被覆層１０３ｅのみの平均厚さを算出できる。被覆層１０３ｅが被覆層１０３ｂ及び被覆層１０３ｄを有している場合にも、このような手法により被覆層１０３ｂ及び被覆層１０３ｄを区別すればよい。被覆層１０３ｃ，１０３ｄの厚さの平均値は、導電粒子１０個における平均値として算出できる。
【０１６５】
ニッケル粒子１０７及び被覆層１０３ｃ，１０３ｄを含む突起１０９の平均長さは、１０ｎｍ以上が好ましく、２０ｎｍ以上がより好ましく、３０ｎｍ以上が更に好ましい。前記突起１０９の平均長さは、１２０ｎｍ以下が好ましく、１００ｎｍ以下がより好ましく、８０ｎｍ以下が更に好ましい。突起１０９の平均長さが前記範囲であると、異方導電性接着剤に配合される導電粒子として用いられたときに優れた導通信頼性及び絶縁信頼性を両立することができる導電粒子を容易に得ることができる。「突起の長さ」の定義は、被覆層１０３ｂを含む突起と同様である。
【０１６６】
ニッケル粒子１０７及び被覆層１０３ｃ，１０３ｄを含む突起１０９において、長さが３０ｎｍ未満の突起の割合が全突起数に対し８０％未満であり、長さが３０ｎｍ以上１２０ｎｍ未満の突起の割合が全突起数に対し２０〜８０％であり、長さが１２０ｎｍ以上の突起の割合が全突起数に対し５％以下が好ましく、長さが３０ｎｍ未満の突起の割合が全突起数に対し６０％未満であり、長さが３０ｎｍ以上１２０ｎｍ未満の突起の割合が全突起数に対し４０〜７０％であり、長さが１２０ｎｍ以上の突起の割合が全突起数に対し２％以下がより好ましい。突起の長さの分布が前記範囲である導電粒子は、異方導電性接着剤に配合される導電粒子として用いられたときに優れた導通信頼性及び絶縁信頼性を更に高度に両立することができる。
【０１６７】
ニッケル粒子１０７及び被覆層１０３ｃ，１０３ｄを含む突起１０９は、直径（外径）が１００ｎｍ未満の突起の割合が全突起数に対し８０％未満であり、直径が１００ｎｍ以上２００ｎｍ未満の突起の割合が全突起数に対し２０〜８０％であり、直径が２００ｎｍ以上の突起の割合が全突起数に対し１０％以下が好ましく、直径が１００ｎｍ未満の突起の割合が全突起数に対し６０％未満であり、直径が１００ｎｍ以上２００ｎｍ未満の突起の割合が全突起数に対し４０〜７０％であり、直径が２００ｎｍ以上の突起の割合が全突起数に対し５％以下がより好ましい。突起の直径の分布が前記範囲である導電粒子は、異方導電性接着剤に配合される導電粒子として用いられたときに優れた導通信頼性及び絶縁信頼性を更に高度に両立することができる。突起１０９の直径の定義及び測定方法は、被覆層１０３ｂを含む突起と同様である。
【０１６８】
ニッケル粒子１０７及び被覆層１０３ｃ，１０３ｄを含む突起は、導電粒子の正投影面において、導電粒子の直径の１／２の直径を有する同心円内に、下記のとおり含まれていることが好ましい。突起の数は、５０個以上が好ましく、７０個以上がより好ましく、９０個以上が更に好ましい。突起の数は、２００個以下が好ましく、１７０個以下がより好ましく、１５０個以下が更に好ましい。突起の数が前記範囲である場合、相対向する電極間に導電粒子を介在させて電極同士を圧着接続したときに充分低い導通抵抗を容易に得ることができる。
【０１６９】
ニッケル粒子１０７及び被覆層１０３ｃ，１０３ｄを含む突起１０９（例えば導電粒子の外表面を構成する被覆層１０３ｃ，１０３ｄを含む突起１０９）の面積の割合（被覆率）は、５０％以上が好ましく、６５％以上がより好ましい。被覆率が前記範囲であると、導電粒子が高湿下におかれた場合であっても導通抵抗が増加しにくくなる。
【０１７０】
｛パラジウム｝
被覆層１０３ｃ，１０３ｄは、例えば、パラジウムめっきによって形成することが可能であり、無電解パラジウムめっきによって形成されたパラジウム層であることが好ましい。無電解パラジウムめっきは、還元剤を用いない置換型、及び、還元剤を用いる還元型のいずれを用いてもよい。このような無電解パラジウムめっき液としては、置換型ではＭＣＡ（株式会社ワールドメタル製、商品名）等が挙げられる。還元型ではＡＰＰ（石原薬品工業株式会社製、商品名）等が挙げられる。置換型と還元型とを比較した場合、ボイドが少なく、被覆面積を確保し易い観点から、還元型が好ましい。
【０１７１】
被覆層１０３ｃ，１０３ｄがパラジウムを含有する場合、被覆層１０３ｃ，１０３ｄにおけるパラジウム含有量は、被覆層１０３ｃ，１０３ｄの全量を基準として、９０質量％以上が好ましく、９３質量％以上がより好ましく、９４質量％以上が更に好ましい。被覆層１０３ｃ，１０３ｄにおけるパラジウム含有量は、被覆層１０３ｃ，１０３ｄの全量を基準として、９９質量％以下が好ましく、９８質量％以下がより好ましい。被覆層１０３ｃ，１０３ｄにおけるパラジウム含有量が前記範囲であると、硬度が高く、導電粒子を高圧縮して圧着接続する場合であっても突起１０９が押しつぶされることを抑制し、更に低い導通抵抗を得られる。
【０１７２】
被覆層１０３ｃ，１０３ｄにおけるパラジウム含有量を調整するため（例えば９３〜９９質量％に調整するため）に、無電解パラジウムめっき液に用いる還元剤としては、特に制限はないが、次亜リン酸、亜リン酸及びこれらのアルカリ塩等のリン含有化合物；ホウ素含有化合物を用いることができる。その場合は、得られる被覆層１０３ｃ，１０３ｄがパラジウム−リン合金又はパラジウム−ホウ素合金を含むため、被覆層１０３ｃ，１０３ｄにおけるパラジウム含有量が所望の範囲となるように、還元剤の濃度、ｐＨ、めっき液の温度等を調整することが好ましい。
【０１７３】
｛ロジウム｝
無電解ロジウムめっき液に用いるロジウムの供給源としては、特に限定されないが、例えば、水酸化アンミンロジウム、硝酸アンミンロジウム、酢酸アンミンロジウム、硫酸アンミンロジウム、亜硫酸アンミンロジウム、アンミンロジウム臭化物、及び、アンミンロジウム化合物が挙げられる。
【０１７４】
無電解ロジウムめっき液に用いる還元剤としては、例えば、ヒドラジン、次亜リン酸ナトリウム、ホウ酸ジメチルアミン、ホウ酸ジエチルアミン及び水素化硼素ナトリウムが挙げられ、ヒドラジンが好ましい。めっき浴中に、安定剤又は錯化剤（水酸化アンモニウム、ヒドロキシルアミン塩、二塩化ヒドラジン等）を添加してもよいが、必須ではない。
【０１７５】
めっき液温度（浴温）は、充分なめっき速度を得る観点から、４０℃以上が好ましく、５０℃以上がより好ましい。めっき液温度（浴温）は、無電解ロジウムめっき液を安定に保持する観点から、９０℃以下が好ましく、８０℃以下がより好ましい。
【０１７６】
｛イリジウム｝
無電解イリジウムめっき液に用いるイリジウムの供給源としては、例えば、三塩化イリジウム、四塩化イリジウム、三臭化イリジウム、四臭化イリジウム、六塩化イリジウム三カリウム、六塩化イリジウム二カリウム、六塩化イリジウム三ナトリウム、六塩化イリジウム二ナトリウム、六臭化イリジウム三カリウム、六臭化イリジウム二カリウム、六ヨウ化イリジウム三カリウム、トリス硫酸二イリジウム、及び、ビス硫酸イリジウムが挙げられる。
【０１７７】
無電解イリジウムめっき液に用いる還元剤としては、例えば、ヒドラジン、次亜リン酸ナトリウム、ホウ酸ジメチルアミン、ホウ酸ジエチルアミン、及び、水素化硼素ナトリウムが挙げられ、ヒドラジンが好ましい。めっき浴中に、安定剤又は錯化剤を添加してもよいが、必須ではない。
【０１７８】
安定剤又は錯化剤としては、モノカルボン酸、ジカルボン酸及びこれらの塩からなる群より選択される少なくとも一種を添加してもよい。モノカルボン酸の具体例としては、例えば、ギ酸、酢酸、プロピオン酸、酪酸、及び、乳酸が挙げられる。ジカルボン酸の具体例としては、例えば、シュウ酸、マロン酸、コハク酸、グルタル酸、アジピン酸、フマル酸、マレイン酸、及び、リンゴ酸が挙げられる。前記塩としては、例えば、前記カルボン酸に対してナトリウム、カリウム、リチウム等が対イオンとして結合している化合物が挙げられる。安定剤又は錯化剤は、一種を単独で又は二種以上を組み合わせて用いることができる。
【０１７９】
無電解イリジウムめっき液のｐＨは、めっき対象物の腐食を抑制すると共に、充分なめっき速度を得る観点から、１以上が好ましく、２以上がより好ましい。無電解イリジウムめっき液のｐＨは、めっき反応が阻害されることが抑制され易い観点から、６以下が好ましく、５以下がより好ましい。
【０１８０】
めっき液温度（浴温）は、充分なめっき速度を得る観点から、４０℃以上が好ましく、５０℃以上がより好ましい。めっき液温度（浴温）は、無電解イリジウムめっき液を安定に保持する観点から、９０℃以下が好ましく、８０℃以下がより好ましい。
【０１８１】
｛ルテニウム｝
無電解ルテニウムめっき液としては、例えば、市販の液を用いることが可能であり、無電解ルテニウムＲｕ（奥野製薬工業株式会社製、商品名）を用いることができる。
【０１８２】
｛白金｝
無電解白金めっき液に用いる白金の供給源としては、特に限定されないが、例えば、Ｐｔ（ＮＨ３）４（ＮＯ３）２、Ｐｔ（ＮＨ３）４（ＯＨ）２、ＰｔＣｌ２（ＮＨ３）２、Ｐｔ（ＮＨ３）２（ＯＨ）２、（ＮＨ４）２ＰｔＣｌ６、（ＮＨ４）２ＰｔＣｌ４、Ｐｔ（ＮＨ３）２Ｃｌ４、Ｈ２ＰｔＣｌ６、及び、ＰｔＣｌ２が挙げられる。
【０１８３】
無電解白金めっき液に用いる還元剤としては、ヒドラジン、次亜リン酸ナトリウム、ホウ酸ジメチルアミン、ホウ酸ジエチルアミン、及び、水素化硼素ナトリウムが挙げられ、これらの中で、ヒドラジンが好ましい。めっき浴中に、安定剤又は錯化剤（塩化ヒドロキシルアミン、二塩化ヒドラジン、水酸化アンモニウム、ＥＤＴＡ等）を添加することができる。
【０１８４】
めっき液温度（浴温）は、充分なめっき速度を得る観点から、４０℃以上が好ましく、５０℃以上がより好ましい。めっき液温度（浴温）は、無電解白金めっき液を安定に保持する観点から、９０℃以下が好ましく、８０℃以下がより好ましい。
【０１８５】
無電解白金めっき液を用いて白金めっきを行う際、無電解白金めっき液のｐＨは８〜１２が好ましい。ｐＨが８以上であると、充分に白金が析出し易い。ｐＨが１２以下であると、良好な作業環境を容易に確保できる。
【０１８６】
｛銀｝
無電解銀めっき液に用いる銀の供給源としては、特に限定されないが、めっき液に可溶であるものであれば特に限定されない。例えば、硝酸銀、酸化銀、硫酸銀、塩化銀、亜硫酸銀、炭酸銀、酢酸銀、乳酸銀、スルホコハク酸銀、スルホン酸銀、スルファミン酸銀、及び、シュウ酸銀を用いることができる。これら水溶性銀化合物は、一種を単独で又は二種以上を組み合わせて用いることができる。
【０１８７】
無電解銀めっき液に用いる還元剤としては、めっき液中の水溶性銀化合物を金属銀に還元する能力を有するものであって水溶性の化合物であれば特に限定されない。例えば、ヒドラジン誘導体、ホルムアルデヒド化合物、ヒドロキシルアミン類、糖類、ロッセル塩、水素化ホウ素化合物、次亜リン酸塩、ＤＭＡＢ、及び、アスコルビン酸を用いることができる。これら還元剤は、一種を単独で又は二種以上を組み合わせて用いることができる。
【０１８８】
無電解銀めっき液中に、安定剤又は錯化剤を添加することが可能であり、必要に応じて添加してもよい。安定剤又は錯化剤としては、特に限定されないが、亜硫酸塩、コハク酸イミド、ヒダントイン誘導体、エチレンジアミン、エチレンジアミン四酢酸（ＥＤＴＡ）等を用いることができる。安定剤又は錯化剤は、一種を単独で又は二種以上を組み合わせて用いることができる。
【０１８９】
無電解銀めっき液には、上述の成分以外に、必要に応じて公知の界面活性剤、ｐＨ調整剤、緩衝剤、平滑剤、応力緩和剤等の添加剤を混合してもよい。
【０１９０】
無電解銀めっき液は、液温として０〜８０℃の範囲で用いることができる。特に１０〜６０℃程度で用いることにより、めっき液の安定性をより一層良好にすることができる。めっき液の温度が０℃以上であると、銀の析出速度が充分に速く所定の銀析出量を得るための時間を短縮することができる。めっき液の温度が８０℃以下であると、自己分解反応による還元剤の損失、及び、めっき液安定性の低下を容易に抑制できる。
【０１９１】
無電解銀めっき液（例えば還元型無電解銀めっき液）のｐＨは、例えば１〜１４である。特に、めっき液のｐＨが６〜１３程度であることによって、めっき液の安定性をより一層良好にすることができる。めっき液のｐＨ調整は、通常、ｐＨを下げる場合には、水溶性銀塩のアニオン部分と同種のアニオン部分を有する酸（例えば、水溶性銀塩として硫酸銀を用いる場合には硫酸、水溶性銀塩として硝酸銀を用いる場合には硝酸）を用いて行い、ｐＨを上げる場合には、アルカリ金属水酸化物、アンモニア等を用いて行う。
【０１９２】
｛金｝
無電解金めっき液は、例えば、ＨＧＳ−１００（日立化成株式会社製、商品名）等の置換型金めっき液；ＨＧＳ−２０００（日立化成株式会社製、商品名）等の還元型金めっき液を用いることができる。置換型と還元型とを比較した場合、ボイドが少なく、被覆面積を確保し易い観点から、還元型を用いることができる。
【０１９３】
｛コバルト｝
無電解コバルトめっき液に用いるコバルトの供給源としては、特に限定されないが、例えば、硫酸コバルト、塩化コバルト、硝酸コバルト、酢酸コバルト、及び、炭酸コバルトが挙げられる。
【０１９４】
無電解コバルトめっき液に用いる還元剤としては、例えば、次亜リン酸ナトリウム、次亜リン酸アンモニウム、次亜リン酸ニッケル等の次亜リン酸塩、次亜リン酸が好ましい。めっき浴中に、安定剤又は錯化剤（脂肪族カルボン酸等）を添加してもよいが、必須ではない。安定剤又は錯化剤は、一種を単独で又は二種以上を組み合わせて用いることができる。
【０１９５】
めっき液温度（浴温）は、充分なめっき速度を得る観点から、４０℃以上が好ましく、５０℃以上がより好ましい。めっき液温度（浴温）は、無電解コバルトめっき液を安定に保持する観点から、９０℃以下が好ましく、８０℃以下がより好ましい。
【０１９６】
＜導電粒子の製造方法＞
本実施形態に係る導電粒子の製造方法では、樹脂粒子１０１と、樹脂粒子１０１の表面に配置されると共に外表面に突起１０９を有する金属層１０３と、を備える導電粒子を製造する。本実施形態に係る導電粒子の製造方法は、第１の核形成工程及び第２の核形成工程を備える。第１の核形成工程では、パラジウムイオン及び還元剤を含む無電解パラジウムめっき液の還元析出によりパラジウム粒子１０５を形成する。第２の核形成工程では、第１の核形成工程において形成されたパラジウム粒子１０５を核として用いてニッケル粒子１０７を形成する。
【０１９７】
本実施形態に係る導電粒子の製造方法は、ニッケル及び銅からなる群より選ばれる少なくとも一種を含有する被覆層（第１の層）１０３ａを無電解めっきにより樹脂粒子１０１上（例えば樹脂粒子１０１の表面）に形成する工程を更に備えていることが好ましい。この場合、第１の核形成工程において、パラジウム粒子１０５を被覆層１０３ａ上（例えば被覆層１０３ａの表面）に形成することが好ましい。
【０１９８】
本実施形態に係る導電粒子の製造方法は、下記（ｂ１）〜（ｂ３）のいずれかの構成を満たすことが好ましい。
（ｂ１）ニッケルを含有する被覆層（第２の層）１０３ｂを無電解めっきによりニッケル粒子１０７上に形成する工程を更に備える。
（ｂ２）貴金属及びコバルトからなる群より選ばれる少なくとも一種を含有する被覆層（第３の層）１０３ｃをニッケル粒子１０７上に形成する工程（例えば、パラジウム、ロジウム、イリジウム、ルテニウム、白金、銀、金及びコバルトからなる群より選ばれる少なくとも一種を含有する被覆層１０３ｃをニッケル粒子１０７上に形成する工程）を更に備える。
（ｂ３）ニッケルを含有する被覆層（第２の層）１０３ｂを無電解めっきによりニッケル粒子１０７上に形成する工程と、貴金属及びコバルトからなる群より選ばれる少なくとも一種を含有する被覆層（第３の層）１０３ｄを被覆層１０３ｂ上に形成する工程（例えば、パラジウム、ロジウム、イリジウム、ルテニウム、白金、銀、金及びコバルトからなる群より選ばれる少なくとも一種を含有する被覆層１０３ｄを被覆層１０３ｂ上に形成する工程）と、を更に備える。
【０１９９】
前記（ｂ１）及び（ｂ３）において、被覆層１０３ｂは、例えば、ニッケル粒子１０７の表面に形成される。前記（ｂ１）及び（ｂ３）において、被覆層１０３ｂは、例えば、ニッケル粒子１０７上に加えて、被覆層１０３ａにおけるニッケル粒子１０７に被覆されていない領域上（例えば当該領域の表面）に形成される。前記（ｂ２）において、被覆層１０３ｃは、例えば、ニッケル粒子１０７の表面に形成される。前記（ｂ２）において、被覆層１０３ｃは、例えば、ニッケル粒子１０７上に加えて、被覆層１０３ａにおけるニッケル粒子１０７に被覆されていない領域上（例えば当該領域の表面）に形成される。前記（ｂ３）において、被覆層１０３ｄは、例えば、被覆層１０３ｂの表面に形成される。被覆層１０３ｂ，１０３ｃは、第２の核形成工程において形成されたニッケル粒子１０７を核として用いて形成することができる。
【０２００】
前記（ｂ１）〜（ｂ３）のいずれかの構成を満たす製造方法によれば、被覆層１０３ｂ，１０３ｃ，１０３ｄ形成後の突起の数、大きさ及び形状を高度に制御することが可能であり、優れた導通信頼性及び絶縁信頼性を更に高度に両立することができる導電粒子を得ることができる。
【０２０１】
本実施形態に係る導電粒子の製造方法によって前記導電粒子が得られる理由について本発明者らは以下の通り推察する。パラジウムイオン及び還元剤を含む無電解パラジウムめっき液の還元析出により形成されたパラジウム粒子１０５を含む粒子を、ニッケル粒子１０７を形成するための無電解ニッケルめっき液に浸漬すると、めっき液に含まれる還元剤がパラジウム粒子１０５上で優先的に酸化されて電子を放出すると考えられる。これにより、ニッケルがパラジウム粒子１０５上に優先的に析出し、パラジウム粒子１０５上でニッケルが突起形状に析出することができると考えられる。これにより、形状ばらつきが小さいニッケル粒子１０７を形成することができると考えられる。このように、ニッケルの析出開始の時間差を設けることにより、形状ばらつきが小さいニッケル粒子１０７を形成することが可能であり、形状ばらつきが小さい突起１０９を形成することができると本発明者らは推察する。
【０２０２】
また、本実施形態に係る導電粒子の製造方法が、被覆層１０３ａを無電解めっきにより樹脂粒子１０１上に形成する工程を備えていることにより、異方導電性接着剤に配合される導電粒子として用いられたときに優れた導通信頼性及び絶縁信頼性を両立することができる導電粒子を容易に得ることができる。このような導電粒子が得られる理由について本発明者らは以下の通り推察する。被覆層１０３ａ上に形成されたパラジウム粒子１０５を含む粒子を、ニッケル粒子１０７を形成するための無電解ニッケルめっき液に浸漬すると、めっき液に含まれる還元剤が被覆層１０３ａ上よりもパラジウム粒子１０５上で優先的に酸化されて電子を放出すると考えられる。これにより、ニッケルが被覆層１０３ａ上よりもパラジウム粒子１０５上に優先的に析出し、パラジウム粒子１０５上でニッケルが突起形状に析出することができると考えられる。このように、被覆層１０３ａ上においてニッケルの析出開始の時間差を設けることにより、形状ばらつきが小さいニッケル粒子１０７を被覆層１０３ａ上に容易に形成することが可能であり、形状ばらつきが小さい突起１０９を容易に形成することができると本発明者らは推察する。
【０２０３】
上述した従来のパラジウム触媒化処理では、ニッケル粒子１０７を形成することができない。その理由としては、パラジウム触媒核が小さいことが考えられる。すなわち、パラジウム触媒化処理は、例えば、（１）錫イオンによる感受性化処理、（２）塩化パラジウム水溶液を含む溶液中でパラジウムイオンを捕捉させる活性化処理、（３）表面に吸着したパラジウムイオンを還元剤により還元析出させる還元処理からなるが、これらの処理は単に表面に吸着したパラジウムイオンを還元させているだけであるため、パラジウム触媒核は原子レベルの大きさであると考えられる。本実施形態では、無電解パラジウムめっき液中のパラジウムイオンを還元剤により連続析出させることにより充分な大きさ（例えば、ＥＤＸによる成分分析が可能な大きさ）を有するパラジウム粒子を得ることが可能であり、これにより上述した作用によって形状ばらつきが小さいニッケル粒子１０７を形成することができる。
【０２０４】
本実施形態に係る導電粒子の製造方法において用いられる樹脂粒子１０１、無電解パラジウムめっき液及び無電解ニッケルめっき液については、本実施形態に係る導電粒子の説明において挙げたものを使用することができる。また、本実施形態に係る導電粒子の製造方法において、樹脂粒子１０１は、被覆層１０３ａ（例えば、ニッケルを含有する被覆層１０３ａ）の均一性を高める観点から、パラジウム触媒化処理されていることが好ましい。このときのパラジウム触媒化処理は、本実施形態に係る導電粒子の説明において挙げた処理を用いることができる。
【０２０５】
本実施形態に係る導電粒子の製造方法において、パラジウム粒子１０５は、金属層１０３の厚さ方向（被覆層１０３ａの厚さ方向）における長さが４ｎｍ以上となるように析出させることが好ましい。パラジウム粒子１０５の当該長さは、被覆層１０３ａにおけるニッケルの含有量（純度）を変化させることによって調整することができる。例えば、被覆層１０３ａがリンを含有する場合、リンの含有量を増加させてニッケルの含有量を低くした方が、パラジウム粒子１０５は厚さ方向に成長し易い。
【０２０６】
したがって、パラジウム粒子１０５の長さを充分大きくする観点から、被覆層１０３ａにおけるニッケル含有量は、下記の範囲が好ましい。すなわち、被覆層１０３ａにおけるニッケル含有量は、被覆層１０３ａの全量を基準として、８３質量％以上が好ましく、８５質量％以上がより好ましく、８６質量％以上が更に好ましい。被覆層１０３ａにおけるニッケル含有量は、被覆層１０３ａの全量を基準として、９８質量％以下が好ましく、９３質量％以下がより好ましく、９１質量％以下が更に好ましい。また、パラジウムを高純度化させるほどパラジウム粒子１０５の長さを大きくすることができるため、パラジウム粒子１０５におけるパラジウム含有量は、９４質量％以上が好ましく、９７質量％以上がより好ましく、９９質量％以上が更に好ましい。
【０２０７】
本実施形態に係る導電粒子の製造方法において、パラジウム粒子１０５は、金属層１０３の厚さ方向（被覆層１０３ａの厚さ方向）に直交する方向に点在するように析出させることが好ましい。パラジウム粒子１０５の分布は、被覆層１０３ａにおけるニッケルの含有量（純度）を変化させることによって調整することができる。被覆層１０３ａがリンを含有する場合、パラジウム粒子１０５の厚さ方向への成長と同様に、リンの含有量を増加させてニッケルの含有量を低くした方が、パラジウム粒子１０５が分布し易い。したがって、パラジウム粒子１０５の形状ばらつきが抑えられ易い観点から、被覆層１０３ａにおけるニッケル含有量は、下記の範囲が好ましい。すなわち、被覆層１０３ａにおけるニッケル含有量は、被覆層１０３ａの全量を基準として、８３質量％以上が好ましく、８５質量％以上がより好ましく、８６質量％以上が更に好ましい。被覆層１０３ａにおけるニッケル含有量は、被覆層１０３ａの全量を基準として、９８質量％以下が好ましく、９３質量％以下がより好ましく、９１質量％以下が更に好ましい。また、パラジウムを高純度化させるほど、パラジウム粒子１０５の形状ばらつきを抑えることができることから、パラジウム粒子１０５におけるパラジウム含有量は、パラジウム粒子１０５の全量を基準として、９４質量％以上が好ましく、９７質量％以上がより好ましく、９９質量％以上が更に好ましい。上述したようにパラジウムを高純度化させるほど、パラジウム粒子１０５の直径を大きくすることができるため、例えば、パラジウム粒子１０５におけるパラジウム含有量が前記範囲内であれば、直径２０ｎｍ未満のパラジウム粒子１０５を少なくすることが可能であり、直径２０ｎｍ以上６０ｎｍ未満のパラジウム粒子１０５の形状ばらつきを容易に抑えることができる。
【０２０８】
本実施形態に係る導電粒子の製造方法によれば、本実施形態に係る導電粒子を得ることができる。本実施形態に係る導電粒子の製造方法においては、上述した本実施形態に係る導電粒子における条件の一以上を満たすように、前記工程を行うことが好ましい。
【０２０９】
＜絶縁被覆導電粒子＞
本実施形態に係る絶縁被覆導電粒子について説明する。図８は、本実施形態に係る絶縁被覆導電粒子を示す模式断面図である。図８に示される絶縁被覆導電粒子２００は、導電粒子１００ａと、導電粒子１００ａの金属層１０３の表面の少なくとも一部を被覆する絶縁性粒子（絶縁性被覆部）２１０と、を備える。絶縁被覆導電粒子における導電粒子としては、導電粒子１００ａに代えて、例えば、導電粒子１００ｂ（図２）及び導電粒子１００ｃ（図３）等を用いることができる。
【０２１０】
近年、ＣＯＧ実装用の異方導電性接着剤には、１０μｍレベルの狭ピッチでの絶縁信頼性が求められている。絶縁信頼性を更に向上させるためには、導電粒子を絶縁被覆することが好ましい。本実施形態に係る絶縁被覆導電粒子によれば、かかる要求特性を有効に実現することができる。
【０２１１】
導電粒子を被覆する絶縁性粒子２１０としては、有機高分子化合物微粒子、無機酸化物微粒子等が挙げられる。中でも、絶縁信頼性に更に優れる観点から、無機酸化物微粒子が好ましい。有機高分子化合物微粒子を用いる場合には、導通抵抗を容易に下げることができる。
【０２１２】
有機高分子化合物としては、熱軟化性を有する化合物が好ましく、例えば、ポリエチレン、エチレン−酢酸ビニル共重合体、エチレン−（メタ）アクリル酸共重合体、エチレン−（メタ）アクリル酸エステル共重合体、ポリエステル、ポリアミド、ポリウレタン、ポリスチレン、スチレン−ジビニルベンゼン共重合体、スチレン−イソブチレン共重合体、スチレン−ブタジエン共重合体、スチレン−（メタ）アクリル酸共重合体、エチレン−プロピレン共重合体、（メタ）アクリル酸エステル系ゴム、スチレン−エチレン−ブチレン共重合体、フェノキシ樹脂、及び、固形エポキシ樹脂が好適に用いられる。有機高分子化合物は、一種を単独で又は二種以上を組み合わせて用いることができる。
【０２１３】
無機酸化物としては、例えば、ケイ素、アルミニウム、ジルコニウム、チタン、ニオブ、亜鉛、錫、セリウム及びマグネシウムからなる群より選ばれる少なくとも一種の元素を含む酸化物が好ましい。無機酸化物は、一種を単独で又は二種以上を組み合わせて用いることができる。無機酸化物の中でも、シリカが好ましく、水分散コロイダルシリカ（ＳｉＯ２）は、表面に水酸基を有するために導電粒子との結合性に優れ、粒径を揃え易く、安価であるため特に好適である。このような無機酸化物微粒子の市販品としては、例えば、スノーテックス、スノーテックスＵＰ（日産化学工業株式会社製、商品名）、及び、クオートロンＰＬシリーズ（扶桑化学工業株式会社製、商品名）が挙げられる。
【０２１４】
無機酸化物微粒子が表面に水酸基を有する場合には、水酸基をシランカップリング剤等でアミノ基、カルボキシル基、エポキシ基等に変性することができる。但し、無機酸化物微粒子の平均粒径が５００ｎｍ以下である場合、変性することが困難な場合がある。その場合には、変性を行わずに導電粒子を被覆することが望ましい。
【０２１５】
一般的に、水酸基を有することにより、水酸基、カルボキシル基、アルコキシル基、アルコキシカルボニル基等と結合することができる。結合形態としては、例えば、脱水縮合による共有結合、水素結合、配位結合等が挙げられる。
【０２１６】
導電粒子の外表面が金又はパラジウムからなる場合、これらに対して配位結合を形成するメルカプト基、スルフィド基、ジスルフィド基等を分子内に有する化合物を用いて表面に水酸基、カルボキシル基、アルコキシル基、アルコキシカルボニル基等の官能基を形成するとよい。前記化合物としては、例えば、メルカプト酢酸、２−メルカプトエタノール、メルカプト酢酸メチル、メルカプトコハク酸、チオグリセリン、及び、システインが挙げられる。
【０２１７】
金、パラジウム等の貴金属及び銅などはチオールと反応し易い。ニッケル等の卑金属はチオールと反応し難い。したがって、導電粒子の最外層が貴金属又は銅などからなる場合は、導電粒子の最外層が卑金属からなる場合と比べてチオールと反応し易い。
【０２１８】
例えば、金表面に前記化合物を処理する方法としては、特に限定されないが、メタノール、エタノール等の有機溶媒中にメルカプト酢酸等の前記化合物を１０〜１００ｍｍｏｌ／Ｌ程度分散し、その中に、最外層が金である導電粒子を分散させることができる。
【０２１９】
絶縁性粒子の平均粒径は、２０〜５００ｎｍが好ましい。絶縁性粒子の平均粒径は、例えば、ＢＥＴ法による比表面積換算法、又は、Ｘ線小角散乱法で測定される。平均粒径が前記範囲であると、例えば、導電粒子に吸着された絶縁性粒子が絶縁膜として有効に作用し易く、また、接続の加圧方向の導電性が良好になり易い。このような効果は、絶縁性粒子として無機酸化物微粒子を用いる場合に得られ易い。
【０２２０】
電気抵抗を下げ易く、電気抵抗の経時的な上昇を抑制し易い観点から、絶縁性粒子の平均粒径は、導電粒子の平均粒径に対して、１／１０以下が好ましく、１／１５以下がより好ましい。絶縁性粒子の平均粒径は、更に良好な絶縁信頼性を得る観点から、導電粒子の平均粒径に対して、１／２０以上が好ましい。
【０２２１】
絶縁性粒子は、被覆率が２０〜７０％となるように導電粒子の表面を被覆することが好ましい。絶縁性と導電性の効果を一層確実に得る観点から、被覆率は、２０〜６０％がより好ましく、２５〜６０％が更に好ましく、２８〜５５％が特に好ましい。「被覆率」は、絶縁被覆導電粒子の正投影面において、絶縁被覆導電粒子の直径の１／２の直径を有する同心円内における絶縁性粒子の表面積の割合を意味する。具体的には、ＳＥＭにより３万倍で絶縁被覆導電粒子を観察して得られるＳＥＭ画像をもとに、画像解析により絶縁被覆導電粒子の表面において絶縁性粒子が占める割合を算出する。
【０２２２】
導電粒子の表面を無機酸化物微粒子で被覆する方法としては、例えば、高分子電解質と無機酸化物微粒子とを交互に積層する方法が好ましい。より具体的には、（１）導電粒子を高分子電解質溶液に分散し、導電粒子の表面に高分子電解質を吸着させた後、リンスする工程、（２）導電粒子を無機酸化物微粒子の分散溶液に分散し、導電粒子の表面に無機微粒子を吸着させた後、リンスする工程、を備える方法によって、高分子電解質と無機酸化物微粒子とが積層された絶縁性粒子によって表面が被覆された絶縁被覆導電粒子を製造できる。このような方法は、交互積層法（Ｌａｙｅｒ−ｂｙ−Ｌａｙｅｒ  ａｓｓｅｍｂｌｙ）と呼ばれる。交互積層法は、Ｇ．Ｄｅｃｈｅｒらによって１９９２年に発表された有機薄膜を形成する方法である（Ｔｈｉｎ  Ｓｏｌｉｄ  Ｆｉｌｍｓ，２１０／２１１，ｐ８３１（１９９２））。この方法によれば、正電荷を有するポリマー電解質（ポリカチオン）、及び、負電荷を有するポリマー電解質（ポリアニオン）の水溶液に基材（基板等）を交互に浸漬し、静電的引力によって基材上に吸着したポリカチオンとポリアニオンの組が積層することで、複合膜（交互積層膜）が得られる。前記（１）の工程及び（２）の工程は、（１）、（２）の順でも、（２）、（１）の順でもよく、複数繰り返して交互積層することが好ましい。
【０２２３】
交互積層法では、静電的な引力によって、基材上に形成された材料の電荷と、溶液中の反対電荷を有する材料が引き合うことにより膜成長するため、吸着が進行して電荷の中和が起こるとそれ以上の吸着が起こらなくなる。したがって、ある飽和点までに至れば、それ以上膜厚が増加することはない。Ｌｖｏｖらは交互積層法を微粒子に応用し、シリカ、チタニア、セリア等の各微粒子分散液を用いて、微粒子の表面電荷と反対電荷を有する高分子電解質を交互積層法で積層する方法を報告している（Ｌａｎｇｍｕｉｒ，Ｖｏｌ．１３，（１９９７）ｐ６１９５−６２０３）。この方法を用いると、負の表面電荷を有するシリカの微粒子と、その反対電荷を有するポリカチオンであるポリジアリルジメチルアンモニウムクロライド（ＰＤＤＡ）又はポリエチレンイミン（ＰＥＩ）等と、を交互に積層することで、シリカ微粒子と高分子電解質が交互に積層された微粒子積層薄膜を形成することができる。
【０２２４】
高分子電解質としては、例えば、水溶液中で電離し、荷電を有する官能基を主鎖又は側鎖に有する高分子を用いることができる。具体的には、ポリカチオンを用いることが好ましい。ポリカチオンとしては、ポリアミン類等のように正荷電を帯びることのできる官能基を有するもの、例えば、ポリエチレンイミン（ＰＥＩ）、ポリアリルアミン塩酸塩（ＰＡＨ）、ポリジアリルジメチルアンモニウムクロリド（ＰＤＤＡ）、ポリビニルピリジン（ＰＶＰ）、ポリリジン、ポリアクリルアミド、又は、これらの重合体を与える１種以上の単量体を重合して得られる共重合体を用いることができる。中でも、ポリエチレンイミンは、電荷密度が高く、結合力が強いため好ましい。
【０２２５】
＜異方導電性接着剤及び接着剤フィルム＞
本実施形態に係る異方導電性接着剤及び接着剤フィルムについて説明する。第１実施形態に係る異方導電性接着剤は、本実施形態に係る導電粒子、又は、本実施形態に係る導電粒子の製造方法により得られる導電粒子と、接着剤と、を含有する。第２実施形態に係る異方導電性接着剤は、本実施形態に係る絶縁被覆導電粒子と、接着剤と、を含有する。本実施形態に係る接着剤フィルム（異方導電性接着剤フィルム）は、フィルム状の異方導電性接着剤であり、本実施形態に係る異方導電性接着剤をフィルム状に形成してなる。異方導電性接着剤及び接着剤フィルムにおいて、導電粒子又は絶縁被覆導電粒子は、接着剤中に分散している。
【０２２６】
接着剤としては、例えば、熱反応性樹脂と硬化剤との混合物が用いられる。接着剤としては、例えば、エポキシ樹脂と潜在性硬化剤との混合物、及び、ラジカル重合性化合物と有機過酸化物との混合物が挙げられる。
【０２２７】
接着剤としては、ペースト状又はフィルム状のものが用いられる。フィルム状に成形するためには、フェノキシ樹脂、ポリエステル樹脂、ポリアミド樹脂、ポリエステル樹脂、ポリウレタン樹脂、（メタ）アクリル樹脂、ポリエステルウレタン樹脂等の熱可塑性樹脂を接着剤に配合することが効果的である。
【０２２８】
＜接続構造体＞
本実施形態に係る接続構造体について説明する。本実施形態に係る接続構造体は、第１の回路電極を有する第１の回路部材と、第２の回路電極を有する第２の回路部材と、第１の回路部材と第２の回路部材との間に配置された接続部と、を備えている。第１の回路電極と第２の回路電極とは、相対向するように配置されており、導電粒子又は絶縁被覆導電粒子を介して互いに電気的に接続されている。導電粒子又は絶縁被覆導電粒子は、例えば、圧縮により変形した状態で第１の回路電極及び第２の回路電極の間に介在している。接続部は、第１の回路電極と第２の回路電極とが相対向するように配置された状態で第１の回路部材及び第２の回路部材を互いに接続している。接続部は、本実施形態に係る異方導電性接着剤又はその硬化物である。
【０２２９】
第１実施形態に係る接続構造体は、第１の回路電極を有する第１の回路部材と、第２の回路電極を有する第２の回路部材と、を第１の回路電極と第２の回路電極とが相対向するように配置し、本実施形態に係る異方導電性接着剤を第１の回路部材と第２の回路部材との間に介在させ、これらの第１の回路部材及び第２の回路部材を加熱及び加圧して第１の回路電極と第２の回路電極とを電気的に接続させてなる。異方導電性接着剤は、接着剤フィルムであってもよい。第２実施形態に係る接続構造体は、第１の回路電極を有する第１の回路部材と、第２の回路電極を有する第２の回路部材と、第１の回路部材と第２の回路部材との間に配置された接続部と、を備え、接続部が、第１の回路電極と第２の回路電極とが相対向するように配置された状態で第１の回路部材及び第２の回路部材を互いに接続し、相対向する第１の回路電極と第２の回路電極とが、本実施形態に係る導電粒子、又は、本実施形態に係る導電粒子の製造方法により得られる導電粒子を介して電気的に接続されている。導電粒子は、例えば、変形した状態で第１の回路電極及び第２の回路電極の間に介在している。第３実施形態に係る接続構造体は、第１の回路電極を有する第１の回路部材と、第２の回路電極を有する第２の回路部材と、第１の回路部材と第２の回路部材との間に配置された接続部と、を備え、接続部が、第１の回路電極と第２の回路電極とが相対向するように配置された状態で第１の回路部材及び第２の回路部材を互いに接続し、相対向する第１の回路電極と第２の回路電極とが、本実施形態に係る絶縁被覆導電粒子を介して電気的に接続されている。絶縁被覆導電粒子は、例えば、変形した状態で第１の回路電極及び第２の回路電極の間に介在している。
【０２３０】
次に、図９を参照しながら接続構造体を更に説明する。図９は、本実施形態に係る接続構造体を示す模式断面図である。図９に示す接続構造体３００は、相対向する第１の回路部材３１０及び第２の回路部材３２０を備えており、回路部材３１０と回路部材３２０との間には、これらを接続する接続部３３０が配置されている。
【０２３１】
第１の回路部材３１０は、回路基板（第１の回路基板）３１１と、回路基板３１１の主面３１１ａ上に配置された回路電極（第１の回路電極）３１２とを備える。第２の回路部材３２０は、回路基板（第２の回路基板）３２１と、回路基板３２１の主面３２１ａ上に配置された回路電極（第２の回路電極）３２２とを備える。
【０２３２】
回路部材３１０，３２０のうちの一方の具体例としては、例えば、ＩＣチップ（半導体チップ）、抵抗体チップ、コンデンサチップ、ドライバーＩＣ等のチップ部品；リジット型のパッケージ基板が挙げられる。これらの回路部材は、回路電極を備えており、多数の回路電極を備えているものが一般的である。回路部材３１０，３２０のうちの他方（前記一方の回路部材が接続される回路部材）の具体例としては、例えば、金属配線を有するフレキシブルテープ基板、フレキシブルプリント配線板、インジウム錫酸化物（ＩＴＯ）が蒸着されたガラス基板等の配線基板が挙げられる。フィルム状の異方導電性接着剤によれば、これらの回路部材同士を効率的且つ高い接続信頼性をもって接続することができる。本実施形態に係る異方導電性接着剤は、微細な回路電極を多数備えるチップ部品の配線基板上へのＣＯＧ実装又はＣＯＦ実装に好適である。
【０２３３】
接続部３３０は、接着剤の硬化物３３２と、これに分散している絶縁被覆導電粒子２００とを備える。接続構造体３００においては、相対向する回路電極３１２と回路電極３２２とが、絶縁被覆導電粒子２００を介して電気的に接続されている。より具体的には、図９に示すとおり、絶縁被覆導電粒子２００における導電粒子１００ａが圧縮により変形し、回路電極３１２，３２２の双方に電気的に接続している。一方、図示横方向は導電粒子１００ａ間に絶縁性粒子２１０が介在することで絶縁性が維持される。したがって、本実施形態に係る異方導電性接着剤を用いることにより、狭ピッチ（例えば１０μｍレベルのピッチ）での絶縁信頼性を更に向上させることができる。用途によっては絶縁被覆導電粒子の代わりに、絶縁被覆されていない導電粒子（本実施形態に係る導電粒子）を用いることもできる。
【０２３４】
接続構造体３００は、回路電極３１２を有する回路部材３１０と、回路電極３２２を有する回路部材３２０と、を回路電極３１２と回路電極３２２とが相対向するように配置し、回路部材３１０と回路部材３２０との間に異方導電性接着剤を介在させ、これらを加熱及び加圧して回路電極３１２と回路電極３２２とを電気的に接続させることにより得られる。回路部材３１０及び回路部材３２０は、接着剤の硬化物３３２によって接着される。
【０２３５】
＜接続構造体の製造方法＞
本実施形態に係る接続構造体の製造方法について、図１０を参照しながら説明する。図１０は、図９に示す接続構造体の製造方法の一例を説明するための模式断面図である。本実施形態では、異方導電性接着剤を熱硬化させて接続構造体を製造する。
【０２３６】
まず、回路部材３１０と、異方導電性接着剤（本実施形態では、フィルム状に成形してなる接着剤フィルム（異方導電性接着剤フィルム））３３０ａとを用意する。異方導電性接着剤３３０ａは、絶縁被覆導電粒子２００と、絶縁性の接着剤３３２ａとを含有している。
【０２３７】
次に、異方導電性接着剤３３０ａを回路部材３１０の主面３１１ａ（回路電極３１２が形成されている面）上に載せる。そして、異方導電性接着剤３３０ａを、図１０（ａ）の方向Ａ及び方向Ｂに加圧し、異方導電性接着剤３３０ａを回路部材３１０に積層する（図１０（ｂ））。
【０２３８】
次いで、図１０（ｃ）に示すように、回路電極３１２と回路電極３２２とが相対向するように、回路部材３２０を異方導電性接着剤３３０ａ上に載せる。そして、異方導電性接着剤３３０ａを加熱しながら、図１０（ｃ）の方向Ａ及び方向Ｂに全体を加圧する。
【０２３９】
異方導電性接着剤３３０ａの硬化により接続部３３０が形成されて、図９に示すような接続構造体３００が得られる。また、接着剤３３２ａが硬化して硬化物３３２が形成される。なお、本実施形態では、異方導電性接着剤はフィルム状であったが、ペースト状であってもよい。
【０２４０】
前記接続構造を有する接続構造体としては、例えば、液晶ディスプレイ、パーソナルコンピュータ、携帯電話、スマートフォン、タブレット等の携帯製品が挙げられる。
【０２４１】
以上、本発明の実施形態について説明したが、本発明は前記実施形態のみに限定されるものではない。
【実施例】
【０２４２】
以下、実施例及び比較例を挙げて本発明の内容をより具体的に説明する。なお、本発明は下記実施例に限定されるものではない。
【０２４３】
＜実施例１＞
［導電粒子の作製］
（工程ａ）前処理工程
平均粒径３．０μｍの架橋ポリスチレン粒子（株式会社日本触媒製、商品名「ソリオスター」）２ｇを、パラジウム触媒であるアトテックネオガント８３４（アトテックジャパン株式会社製、商品名）を８質量％含有するパラジウム触媒化液１００ｍＬに添加し、３０℃で３０分間攪拌した。次に、φ３μｍのメンブレンフィルタ（ミリポア株式会社製）で濾過した後、水洗を行うことで樹脂粒子を得た。その後、ｐＨ６．０に調整された０．５質量％ジメチルアミンボラン液に樹脂粒子を添加し、表面が活性化された樹脂粒子を得た。そして、２０ｍＬの蒸留水に、表面が活性化された樹脂粒子を浸漬した後、超音波分散することで、樹脂粒子分散液を得た。
【０２４４】
（工程ｂ）第１の層の形成
前記で得た樹脂粒子分散液を、８０℃に加温した水１０００ｍＬで希釈した後、めっき安定剤として１ｇ／Ｌの硝酸ビスマス水溶液を１ｍＬ添加した。次に、樹脂粒子を２ｇ含む分散液に、下記組成（下記成分を含む水溶液。１ｇ／Ｌの硝酸ビスマス水溶液をめっき液１Ｌあたり１ｍＬ添加した。以下同様）の第１の層形成用無電解ニッケルめっき液８０ｍＬを５ｍＬ／分の滴下速度で滴下した。滴下終了後、１０分間経過した後に、めっき液を加えた分散液を濾過した。濾過物を水で洗浄した後、８０℃の真空乾燥機で乾燥した。このようにして、表１に示す８０ｎｍの膜厚のニッケル−リン合金被膜からなる第１の層を形成した。第１の層を形成することにより得た粒子Ａは４ｇであった。
（第１の層形成用無電解ニッケルめっき液）
硫酸ニッケル・・・・・・・・・・・・４００ｇ／Ｌ
次亜リン酸ナトリウム・・・・・・・・１５０ｇ／Ｌ
クエン酸ナトリウム・・・・・・・・・１２０ｇ／Ｌ
硝酸ビスマス水溶液（１ｇ／Ｌ）・・・１ｍＬ／Ｌ
【０２４５】
（工程ｃ）パラジウム粒子の形成
下記組成の無電解パラジウムめっき液１Ｌに、前記第１の層を形成した粒子Ａ４ｇを浸漬し、当該粒子Ａの表面上にパラジウム粒子（パラジウムめっき析出核）を形成して粒子Ｂを得た。なお、反応時間１０分、温度６０℃にて処理を行った。
（無電解パラジウムめっき液）
塩化パラジウム・・・・０．０７ｇ／Ｌ
エチレンジアミン・・・０．０５ｇ／Ｌ
ギ酸ナトリウム・・・・０．２ｇ／Ｌ
酒石酸・・・・・・・・０．１１ｇ／Ｌ
ｐＨ・・・・・・・・・７
【０２４６】
（工程ｄ）無電解ニッケルめっき析出核の形成
工程ｃで得た粒子Ｂ４．０５ｇを、水洗及び濾過した後、７０℃に加温した水１０００ｍＬに分散させた。この分散液に、めっき安定剤として１ｇ／Ｌの硝酸ビスマス水溶液を１ｍＬ添加した。次いで、下記組成の無電解ニッケルめっき析出核形成用めっき液２５ｍＬを５ｍＬ／分の滴下速度で滴下した。滴下終了後、１０分間経過した後に、めっき液を加えた分散液を濾過した。濾過物を水で洗浄した後、８０℃の真空乾燥機で乾燥した。このようにして、表１に示す５６ｎｍの平均長さのニッケル−リン合金からなる無電解ニッケルめっき析出核を形成した。無電解ニッケルめっき析出核を形成することにより得た粒子Ｃは５．０ｇであった。
（無電解ニッケルめっき析出核形成用めっき液）
硫酸ニッケル・・・・・・・・・・・・４００ｇ／Ｌ
次亜リン酸ナトリウム・・・・・・・・１５０ｇ／Ｌ
酒石酸ナトリウム・２水和物・・・・・１２０ｇ／Ｌ
硝酸ビスマス水溶液（１ｇ／Ｌ）・・・１ｍＬ／Ｌ
【０２４７】
（工程ｅ）第２の層の形成
工程ｄで得た粒子Ｃ５．０ｇを、水洗及び濾過した後、７０℃に加温した水１０００ｍＬに分散させた。この分散液に、めっき安定剤として１ｇ／Ｌの硝酸ビスマス水溶液を１ｍＬ添加した。次いで、下記組成の第２の層形成用無電解ニッケルめっき液２０ｍＬを５ｍＬ／分の滴下速度で滴下した。滴下終了後、１０分間経過した後に、めっき液を加えた分散液を濾過した。濾過物を水で洗浄した後、８０℃の真空乾燥機で乾燥した。このようにして、表１に示す２０ｎｍの膜厚のニッケル−リン合金被膜からなる第２の層を形成した。第２の層を形成することにより得た導電粒子は５．５ｇであった。
（第２の層形成用無電解ニッケルめっき液）
硫酸ニッケル・・・・・・・・・・・・４００ｇ／Ｌ
次亜リン酸ナトリウム・・・・・・・・１５０ｇ／Ｌ
クエン酸ナトリウム・・・・・・・・・１２０ｇ／Ｌ
硝酸ビスマス水溶液（１ｇ／Ｌ）・・・１ｍＬ／Ｌ
【０２４８】
以上の工程ａ〜ｅによって導電粒子を得た。
【０２４９】
［導電粒子の評価］
下記の項目に基づき導電粒子を評価した。結果を表１に示す。
【０２５０】
（膜厚及び成分の評価）
得られた導電粒子の中心付近を通るようにウルトラミクロトーム法で断面を切り出した。透過型電子顕微鏡装置（以下「ＴＥＭ装置」と略称する、日本電子株式会社製、商品名「ＪＥＭ−２１００Ｆ」）を用いて２５万倍の倍率で観察した。得られた画像から、第１の層、第２の層及び第３の層の断面積を見積り、その断面積から第１の層、第２の層及び第３の層の膜厚を算出した（実施例１においては、第３の層が形成されていないことから、第１の層及び第２の層の膜厚のみを測定の対象とした）。断面積に基づく各層の膜厚の算出では、幅５００ｎｍの断面における各層の断面積を画像解析により読み取り、幅５００ｎｍの長方形に換算した場合の高さを各層の膜厚として算出した。表１には、１０個の導電粒子について算出した膜厚の平均値を示した。このとき、第１の層、第２の層、無電解ニッケルめっき析出核及び第３の層を区別しづらい場合には、エネルギー分散型Ｘ線検出器（以下「ＥＤＸ検出器」と略称する、日本電子株式会社製、商品名「ＪＥＤ−２３００」）による成分分析により、第１の層、第２の層、無電解ニッケルめっき析出核及び第３の層を明確に区別することで、断面積を見積もり、膜厚を計測した。また、ＥＤＸマッピングデータから、第１の層、無電解ニッケルめっき析出核、第２の層及び第３層における元素の含有量（純度）を算出した。薄膜切片状のサンプル（導電粒子の断面試料）の作製方法の詳細、ＥＤＸ検出器によるマッピングの方法の詳細、及び、各層における元素の含有量の算出方法の詳細については後述する。
【０２５１】
（パラジウム粒子の評価）
｛パラジウム粒子の数と割合｝
前記工程ｃでパラジウム粒子を形成した後の粒子Ｂの正投影面において、粒子Ｂの直径の１／２の直径を有する同心円内に存在するパラジウム粒子の数と、所定の直径を有するパラジウム粒子の割合とを算出した。
【０２５２】
具体的には、パラジウム粒子の数は、粒子Ｂを走査電子顕微鏡（以下「ＳＥＭ装置」と略称する、株式会社日立ハイテクノロジーズ製）により３万倍で観察して得られるＳＥＭ画像をもとに評価した。図１１に、工程ｃで得られたパラジウム粒子を形成した後の粒子Ｂを観察したＳＥＭ画像を示す。
【０２５３】
所定の直径を有するパラジウム粒子の割合として、粒子Ｂの正投影面において、粒子Ｂの直径の１／２の直径を有する同心円内に存在するパラジウム粒子の総数に対する、直径が２０ｎｍ未満、２０ｎｍ以上６０ｎｍ未満、及び、６０ｎｍ以上のパラジウム粒子の数の割合をそれぞれ求めた。パラジウム粒子の直径については、図１２に示すように、粒子Ｂの表面を１５万倍で観察したＳＥＭ画像により判別した。各パラジウム粒子の面積を測定し、その面積と同一の面積を有する真円の直径をパラジウム粒子の直径として算出した。なお、図１２は、粒子Ｂの直径の１／２の直径を有する同心円内の一部分である。
【０２５４】
｛平均長さ｝
金属層の厚さ方向におけるパラジウム粒子の平均長さ（平均高さ）を以下の手順で求めた。まず、ウルトラミクロトーム法を用いて、前記工程ｅで得られた導電粒子の断面を切り出し、切り出した薄膜切片状のサンプルのうち、粒径が最大となるサンプルを、導電粒子の中心付近を通る断面で切り出されたサンプルとした。このサンプルについて、ＴＥＭ装置を用い、ＴＥＭ装置の測定モードの１つである走査透過型電子顕微鏡モード（ＳＴＥＭモード）を利用して、加速電圧２００ｋＶにて観察（２５万倍）した。次に、ＳＴＥＭモードで観察しながら測定視野を探し、ＴＥＭ装置に付属するＥＤＸ検出器により、ニッケル、リン及びパラジウムのマッピング図を得た（このようにＳＴＥＭモードで観察し、ＥＤＸ検出器により分析する手法を、以下「ＳＴＥＭ／ＥＤＸ分析」と略称する）。図１３は、導電粒子の断面のＳＴＥＭ像（図１３（ａ））、並びに、ＥＤＸにより得られたニッケル、リン及びパラジウムのマッピング図（図１３（ｂ）：ニッケル、図１３（ｃ）：リン、図１３（ｄ）：パラジウム）を示す。続いて、得られたパラジウムのマッピング図から、金属層の厚さ方向におけるパラジウム粒子の長さを求めた。図１４は、図１３のパラジウムのマッピング図からパラジウム粒子の長さを求める方法を説明するための図である。パラジウム粒子１０個の長さを求め、それらの平均値をパラジウム粒子の平均長さとした。パラジウム粒子の平均長さの算出方法の詳細については後述する。
【０２５５】
（無電解ニッケルめっき析出核の評価）
｛無電解ニッケルめっき析出核の数と割合｝
前記工程ｄで無電解ニッケルめっき析出核を形成した後の粒子Ｃの正投影面において、粒子Ｃの直径の１／２の直径を有する同心円内に存在する無電解ニッケルめっき析出核の数と、所定の直径を有する無電解ニッケルめっき析出核の割合とを算出した。
【０２５６】
具体的には、無電解ニッケルめっき析出核の数は、粒子ＣをＳＥＭ装置により３万倍で観察して得られるＳＥＭ画像をもとに評価した。図１５に、工程ｄで得られた無電解ニッケルめっき析出核を形成した後の粒子Ｃを観察したＳＥＭ画像を示す。
【０２５７】
所定の直径を有する無電解ニッケルめっき析出核の割合として、粒子Ｃの正投影面において、粒子Ｃの直径の１／２の直径を有する同心円内に存在する無電解ニッケルめっき析出核の総数に対する、直径が１００ｎｍ未満、及び、１００ｎｍ以上の無電解ニッケルめっき析出核の数の割合をそれぞれ求めた。無電解ニッケルめっき析出核の直径については、図１６に示すように、粒子Ｃの表面を１０万倍で観察したＳＥＭ画像により判別した。図１６において、第１の層と、点在的に分布した無電解ニッケルめっき析出核とが確認される。
【０２５８】
｛平均長さ｝
金属層の厚さ方向における無電解ニッケルめっき析出核の平均長さ（平均高さ）を以下の手順で求めた。前記パラジウム粒子の評価において得られた導電粒子の断面のＳＴＥＭ像（図１３（ａ））から、金属層の厚さ方向における無電解ニッケルめっき析出核の長さを求めた。図１７は、導電粒子の断面のＳＴＥＭ像から無電解ニッケルめっき析出核の長さを求める方法を説明するための図である。無電解ニッケルめっき析出核１０個の長さを求め、それらの平均値を無電解ニッケルめっき析出核の平均長さとした。
【０２５９】
（導電粒子の断面試料の作製方法）
導電粒子の断面試料の作製方法の詳細について説明する。導電粒子の断面からＳＴＥＭ／ＥＤＸ分析するための６０ｎｍ±２０ｎｍの厚さを有する断面試料（以下、「ＴＥＭ測定用の薄膜切片」という）を、ウルトラミクロトーム法を用いて下記のとおり作製した。
【０２６０】
安定して薄膜化加工するため、導電粒子を注型樹脂に分散させた。具体的には、ビスフェノールＡ型液状エポキシ樹脂と、ブチルグリシジルエーテルと、その他エポキシ樹脂との混合物（リファインテック株式会社製、商品名「エポマウント主剤２７−７７１」）１０ｇにジエチレントリアミン（リファインテック株式会社製、商品名「エポマウント硬化剤２７−７７２」）１．０ｇを混合した。スパチュラを用いて攪拌し、均一に混合されたことを目視にて確認した。この混合物３ｇに乾燥済みの導電粒子０．５ｇを加えた後、スパチュラを用いて均一になるまで攪拌した。導電粒子を含む混合物を樹脂注型用の型（Ｄ．Ｓ．Ｋ  堂阪イーエム株式会社製、商品名「シリコーン包埋板ＩＩ型」）に流し込み、常温（室温）下で２４時間静置した。注型樹脂が固まったことを確認し、導電粒子の樹脂注型物を得た。
【０２６１】
ウルトラミクロトーム（ライカ・マイクロシステムズ株式会社製、商品名「ＥＭ−ＵＣ６」）を用いて、導電粒子の樹脂注型物から、ＴＥＭ測定用の薄膜切片を作製した。ＴＥＭ測定用の薄膜切片を作製する際には、まず、ウルトラミクロトームの装置本体に固定したガラス製のナイフ（日新ＥＭ株式会社製のガラスナイフメーカーにて作製）を用いて、図１８（ａ）に示すように、ＴＥＭ測定用の薄膜切片を切り出せる形状になるまで樹脂注型物の先端をトリミング加工した。
【０２６２】
より詳細には、図１８（ｂ）に示すように、樹脂注型物の先端の断面形状が、縦２００〜４００μｍ及び横１００〜２００μｍの長さを有する略直方体状となるようにトリミング加工した。断面の横の長さを１００〜２００μｍとするのは、樹脂注型物からＴＥＭ測定用の薄膜切片を切り出す際に、ダイアモンドナイフと試料との間で発生する摩擦を低減するためである。これにより、ＴＥＭ測定用の薄膜切片の皺及び折れ曲がりを防ぎ易くなり、ＴＥＭ測定用の薄膜切片の作製が容易となる。
【０２６３】
続いて、ウルトラミクロトーム装置本体の所定の箇所に、ボート付きのダイアモンドナイフ（ＤＩＡＴＯＮＥ社製、商品名「Ｃｒｙｏ  Ｗｅｔ」、刃幅２．０ｍｍ、刃角度３５°）を固定した。次に、ボートをイオン交換水で満たし、ナイフの設置角度を調整して刃先をイオン交換水で濡らした。
【０２６４】
ここで、ナイフの設置角度の調整について図１９を用いて説明する。ナイフの設置角度の調整においては、上下方向の角度、左右方向の角度及びクリアランス角を調整することができる。「上下方向の角度の調整」とは、図１９に示すように、試料表面とナイフの進む方向とが平行になるように試料ホルダーの上下方向の角度を調整することを意味する。「左右方向の角度の調整」とは、図１９に示すように、ナイフの刃先と試料表面とが平行になるようにナイフの左右方向の角度を調整することを意味する。「クリアランス角の調整」とは、図１９に示すように、ナイフの刃先の試料側の面とナイフの進む方向とがなす最小の角度を調整することを意味する。クリアランス角は、５〜１０°が好ましい。クリアランス角が前記範囲であると、ナイフの刃先と試料表面との摩擦を低減できると共に、試料から薄膜切片を切り出した後にナイフが試料表面を擦ることを防げる。
【０２６５】
ウルトラミクロトーム装置本体に付している光学顕微鏡を確認しながら、試料とダイアモンドナイフとの距離を近づけて、刃速度０．３ｍｍ／秒、薄膜の切り出し厚さが６０ｎｍ±２０ｎｍとなるようにミクロトーム装置の設定値を設定し、樹脂注型物から薄膜切片を切り出した。次に、イオン交換水の水面にＴＥＭ測定用の薄膜切片を浮かべた。水面に浮かべたＴＥＭ測定用の薄膜切片の上面から、ＴＥＭ測定用の銅メッシュ（日新ＥＭ株式会社製、商品名「マイクログリッド付き銅メッシュ」）を押し付け、ＴＥＭ測定用の薄膜切片を銅メッシュに吸着させ、ＴＥＭ試料とした。なお、ミクロトームで得られるＴＥＭ測定用の薄膜切片は、ミクロトームの切り出し厚さの設定値と正確には一致しないため、所望の厚さが得られる設定値を予め求めておく。
【０２６６】
（ＥＤＸ検出器によるマッピングの方法）
ＥＤＸ検出器によるマッピングの方法の詳細について説明する。ＴＥＭ測定用の薄膜切片を銅メッシュごと試料ホルダー（日本電子株式会社製、商品名「ベリリウム試料２軸傾斜ホルダー、ＥＭ−３１６４０」）に固定し、ＴＥＭ装置内部へ挿入した。加速電圧２００ｋＶにて、試料への電子線照射を開始した後、電子線の照射系をＳＴＥＭモードに切り替えた。
【０２６７】
走査像観察装置をＳＴＥＭ観察時の位置に挿入し、ＳＴＥＭ観察用のソフトウェア「ＪＥＯＬ  Ｓｉｍｐｌｅ  Ｉｍａｇｅ  Ｖｉｅｗｅｒ（Ｖｅｒｓｉｏｎ  １．３．５）」（日本電子株式会社製）を起動してから、ＴＥＭ測定用の薄膜切片を観察した。その中に観察された導電粒子の断面のうち、ＥＤＸ測定に適した箇所を探し、撮影した。ここでいう「測定に適した箇所」とは、導電粒子の中心付近で切断され、金属層の断面が観察できる箇所を意味し、断面が傾斜している箇所、及び、導電粒子の中心付近からずれた位置で切断されている箇所は、測定対象から外した。撮影時には、観察倍率２５万倍、ＳＴＥＭ観察像の画素数を縦５１２点、横５１２点とした。この条件で観察すると、視野角６００ｎｍの観察像が得られるが、装置が変わると同じ倍率でも視野角が変わることがあるため注意が必要である。
【０２６８】
ＳＴＥＭ／ＥＤＸ分析の際には、導電粒子のＴＥＭ測定用の薄膜切片に電子線を当てると、導電粒子のプラスチック核体及び注型樹脂の収縮及び熱膨張が起こり、測定中に試料が変形又は移動してしまう。このようなＥＤＸ測定中の試料変形及び試料移動を抑制するため、事前に３０分間〜１時間程度、測定箇所に電子線を照射し、変形及び移動が収まったことを確認してから分析した。
【０２６９】
ＳＴＥＭ／ＥＤＸ分析を行うため、ＥＤＸ検出器を測定位置まで移動させ、ＥＤＸ測定用のソフトウェア「Ａｎａｌｙｓｉｓ  Ｓｔａｔｉｏｎ」（日本電子株式会社製）を起動させた。ＥＤＸ検出器によるマッピングの際には、マッピング時に充分な分解能を得る必要があるため、電子線を目的箇所に集束させるための集束絞り装置を用いた。
【０２７０】
ＳＴＥＭ／ＥＤＸ分析の際には、検出される特性Ｘ線のカウント数（ＣＰＳ：Ｃｏｕｎｔｓ  Ｐｅｒ  Ｓｅｃｏｎｄ）が１０，０００ＣＰＳ以上になるように、電子線のスポット径を０．５〜１．０ｎｍの範囲で調整した。測定後に、マッピング測定と同時に得られるＥＤＸスペクトルにおいて、ニッケルのＫα線に由来するピークの高さが少なくとも５，０００Ｃｏｕｎｔｓ以上となることを確認した。データ取得時には、前記ＳＴＥＭ観察時と同じ視野角で、画素数を縦２５６点、横２５６点とした。一点ごとの積算時間を２０ミリ秒間とし、積算回数１回で測定を行った。
【０２７１】
パラジウム粒子の長さを算出するため、得られたＳＴＥＭ／ＥＤＸ分析データをもとに、パラジウムのマッピング像を作成した。このパラジウムのマッピング像において、図１４に示すように、得られたマッピング像を白黒に２値化することによって、パラジウムの存在する部分と存在しない部分との境界線を決定し、金属層の厚さ方向における当該境界線間の距離をパラジウム粒子の長さとした。但し、測定データにはノイズが含まれており、Ｓ／Ｎ比を向上させるためにフィルター処理を実施した。フィルター処理は、ＥＤＸ測定用のソフトウェア「Ａｎａｌｙｓｉｓ  Ｓｔａｔｉｏｎ」に付属した機能であり、各測定点において、各測定点のデータに加えて、測定点に隣接する複数点のデータを積算して表示することができる。これにより、マッピング画像のＳ／Ｎが向上するため、パラジウムのマッピング像からパラジウム粒子の長さを算出することができる。本実施例では、このフィルター処理を利用して、各測定点のデータに加えて、測定点に隣接する８点（上、下、左、右、左上、左下、右上、右下）のデータを積算し、マッピング像のノイズを低減させてから、パラジウム粒子の長さを算出した。
【０２７２】
得られたＥＤＸマッピングデータから、必要に応じて、第１の層、無電解ニッケルめっき析出核、第２の層におけるＥＤＸスペクトルを抽出し、各部分における元素存在比を算出した。但し、定量値を算出する際には、貴金属、ニッケル及びリンの割合の合計を１００質量％として、それぞれの元素の質量％濃度を算出した。
【０２７３】
前記以外の元素については、下記の理由で割合が変動し易いため、定量値を算出する際には除外した。炭素は、ＴＥＭ測定用のメッシュに使用されるカーボン支持膜、又は、電子線照射時に試料表面に吸着するコンタミの影響によって割合が増減する。酸素は、ＴＥＭ試料を作製してから測定までの間に空気酸化することで増加する可能性がある。銅は、ＴＥＭ測定用に用いた銅メッシュから検出されてしまう。
【０２７４】
（パラジウム粒子におけるパラジウム含有量）
銅張り積層板を用いる下記の方法により評価用サンプルを作製した。
【０２７５】
銅張り積層板である「ＭＣＬ−Ｅ−６７９Ｆ」（日立化成株式会社製、商品名）を１ｃｍ×１ｃｍの大きさで切断し基板を得た。この基板を、脱脂液「Ｚ−２００」（株式会社ワールドメタル製、商品名）に５０℃で１分間浸漬した後、１分間水洗した。次に、１００ｇ／Ｌの過硫酸アンモニウム溶液に１分間浸漬した後、１分間水洗した。続いて、１０質量％の硫酸に１分間浸漬した後、１分間水洗した。次に、めっき活性化処理液である「ＳＡ−１００」（日立化成株式会社製、商品名）に２５℃で５分間浸漬処理した後、１分間水洗した。続いて、無電解ニッケルめっき液である「トップニコロンＮＡＣ」（奥野製薬工業株式会社製、商品名）に８５℃で４分間浸漬することにより、１１．５質量％のリンを含有した無電解ニッケルめっき被膜を０．７μｍの厚さで銅箔上に形成した。続いて、これを１分間水洗した。次に、前記（工程ｃ）の組成及び液量の無電解パラジウムめっき液に、６０℃にて１０分間浸漬することで、約０．１μｍの厚さの無電解パラジウムめっき被膜を無電解ニッケルめっき被膜上に形成した。続いて、これを１分間水洗した後に乾燥して評価用サンプルを得た。
【０２７６】
次に、得られた評価用サンプルを注型樹脂（エポキシ樹脂８１５（ジャパンエポキシレジン株式会社製、商品名）９０質量％とトリエチレンテトラミン（和光純薬工業株式会社製、商品名）１０質量％を混合したもの）に埋没させた。無電解パラジウムめっき被膜の断面を観察できるようにウルトラミクロトーム法で当該断面を切り出した後、ＴＥＭ装置を用いて２５万倍の倍率で観察した。続いて、無電解パラジウムめっき被膜について、ＥＤＸ検出器による成分分析によりパラジウム含有量を算出し、これをパラジウム粒子におけるパラジウム含有量とした。このようにして得られたパラジウム粒子におけるパラジウム含有量は１００質量％であった。パラジウム粒子がパラジウム以外の成分（炭素及び酸素以外の成分）を含有する場合、その成分の含有量も、パラジウムと同様に、評価用サンプルについてのＥＤＸ検出器による成分分析によって算出した。
【０２７７】
（導電粒子の表面に形成された突起の評価）
｛突起の被覆率｝
導電粒子をＳＥＭ装置により３万倍で観察して得られるＳＥＭ画像をもとに、導電粒子表面における突起による被覆率（面積の割合）を算出した。具体的には、導電粒子の直径の１／２の直径を有する同心円内において突起形成部と平坦部とを画像解析により区別し、同心円内に存在する突起形成部の面積の割合を算出し、当該割合を突起の被覆率とした。図２０に、導電粒子をＳＥＭ装置により観察した結果を示す。
【０２７８】
｛突起の直径の分布｝
導電粒子の正投影面において、導電粒子の直径の１／２の直径を有する同心円内に存在する突起の数と、所定の直径を有する突起の割合とを算出した。
【０２７９】
具体的には、導電粒子をＳＥＭ装置により３万倍で観察して得られるＳＥＭ画像をもとに、画像解析により突起の輪郭を割り出した。突起の面積（突起間の谷により区切られる突起の輪郭の面積）を測定し、その面積と同一の面積を有する真円の直径を突起の直径（外径）として算出した。
【０２８０】
所定の直径を有する突起の割合として、導電粒子の正投影面において、導電粒子の直径の１／２の直径を有する同心円内に存在する突起の総数に対する、直径が１００ｎｍ未満、１００ｎｍ以上２００ｎｍ未満、及び、２００ｎｍ以上の突起の数と割合をそれぞれ求めた。
【０２８１】
｛平均長さ及び突起長さの分布｝
突起長さは、図６に示されるＤ４の計測結果より求めた。具体的には、導電粒子の中心付近を通るようにウルトラミクロトーム法で導電粒子の断面を切り出し、ＴＥＭ装置を用いて２５万倍の倍率で観察して得られる画像に基づき、突起の長さを求めた。図２１は、ＳＴＥＭ像から突起の長さを求める方法を説明するための図である。図２１に示すように、突起の長さは、突起の基端における直径方向の両端を結んだ直線（突起の両側の谷と谷を結んだ直線）から垂直方向における突起の頂点までの距離として計測した。導電粒子１個に対し、１０箇所の突起の長さを求めた。そして、導電粒子１０個のそれぞれにおいて１０箇所の突起の長さを求め、合計１００箇所の突起の長さを算出した。１００箇所の突起の長さの平均値を突起の平均長さ（平均高さ）とした。また、突起長さが３０ｎｍ未満、３０ｎｍ以上１２０ｎｍ未満、及び、１２０ｎｍ以上５００ｎｍ未満の突起の数と割合をそれぞれ求めた。
【０２８２】
｛異常析出部の有無｝
長さ５００ｎｍを超える突起（異常析出部）の有無は、図２２に模式的に示す方法により判別した。具体的には、ＳＥＭ装置により３万倍で１０００個の導電粒子４００を観察し、異常析出部４０１の基端における直径方向の両端を結んだ直線（異常析出部４０１の両側の谷と谷とを結んだ直線）から垂直方向における異常析出部４０１の頂点までの距離を計測することにより、異常析出部４０１の長さ４０２を得た。そして、長さ５００ｎｍを超える異常析出部を有する導電粒子数をカウントした。
【０２８３】
（単分散率の測定）
導電粒子０．０５ｇを電解水に分散させ、界面活性剤を添加し、超音波分散（アズワン株式会社製ＵＳ−４Ｒ、高周波出力：１６０Ｗ、発振周波数：４０ｋＨｚ単周波）を５分間行った。導電粒子の分散液をＣＯＵＬＥＲ  ＭＵＬＴＩＳＩＺＥＲ  ＩＩ（ベックマン・コールター株式会社製）の試料カップに注入し、導電粒子５００００個についての単分散率を測定した。単分散率は下記式により算出し、その値に基づいて下記基準により水溶媒中での粒子の凝集性を判定した。
単分散率（％）＝｛ｆｉｒｓｔ  ｐｅａｋ粒子数（個）／全粒子数（個）｝×１００
【０２８４】
［絶縁被覆導電粒子の作製］
分子量７００００のポリエチレンイミンの３０質量％水溶液（和光純薬工業株式会社製）を、超純水で０．３質量％まで希釈した。この０．３質量％ポリエチレンイミン水溶液３００ｍＬに、前記と同様の方法で得た導電粒子２００ｇを加え、常温で１５分間攪拌した。φ３μｍのメンブレンフィルタ（ミリポア株式会社製）を用いた濾過により導電粒子を取出し、取り出された導電粒子を超純水２００ｇに入れて常温で５分間攪拌した。さらに、φ３μｍのメンブレンフィルタ（ミリポア株式会社製）を用いた濾過により導電粒子を取出し、メンブレンフィルタ上の導電粒子を２００gの超純水で２回洗浄して、吸着していないポリエチレンイミンを除去した。
【０２８５】
次いで、φ１３０ｎｍのコロイダルシリカ分散液を超純水で希釈して、０．１質量％シリカ粒子分散液を得た。そこに、前記ポリエチレンイミンによる処理済の導電粒子２００ｇを入れて常温で１５分間攪拌した。φ３μｍのメンブレンフィルタ（ミリポア株式会社製）を用いた濾過により導電粒子を取出し、取り出された導電粒子を超純水２００ｇに入れて常温で５分間攪拌した。さらに、φ３μｍのメンブレンフィルタ（ミリポア株式会社製）を用いた濾過により導電粒子を取出した。そして、メンブレンフィルタ上の導電粒子を２００gの超純水で２回洗浄して、吸着していないシリカ粒子を除去し、シリカ粒子が表面に吸着した絶縁被覆導電粒子を得た。
【０２８６】
得られた絶縁被覆導電粒子の表面に、分子量３０００のシリコーンオリゴマーであるＳＣ６０００（日立化成株式会社製、商品名）を付着させて、絶縁被覆導電粒子の表面を疎水化した。疎水化後の絶縁被覆導電粒子を８０℃で３０分間、１２０℃で１時間の順に、加熱により乾燥して、疎水化された絶縁被覆導電粒子を得た。ＳＥＭ画像を画像解析することでシリカ粒子による導電粒子の平均被覆率を測定したところ、約２８％であった。
【０２８７】
［異方導電性接着フィルム及び接続構造体の作製］
フェノキシ樹脂（ユニオンカーバイド社製、商品名「ＰＫＨＣ」）１００ｇと、アクリルゴム（ブチルアクリレート４０質量部、エチルアクリレート３０質量部、アクリロニトリル３０質量部、グリシジルメタクリレート３質量部の共重合体、分子量：８５万）７５ｇとを、酢酸エチル４００ｇに溶解して溶液を得た。この溶液に、マイクロカプセル型潜在性硬化剤を含有する液状エポキシ樹脂（エポキシ当量１８５、旭化成エポキシ株式会社製、商品名「ノバキュアＨＸ−３９４１」）３００ｇを加え、撹拌して接着剤溶液を得た。
【０２８８】
この接着剤溶液に、前記で得た絶縁被覆導電粒子を、接着剤溶液の全量を基準として９体積％となるように分散させ、分散液を得た。得られた分散液を、セパレータ（シリコーン処理したポリエチレンテレフタレートフィルム、厚さ４０μｍ）にロールコータを用いて塗布し、９０℃で１０分間加熱することにより乾燥して、厚さ２５μｍの異方導電性接着フィルムをセパレータ上に作製した。
【０２８９】
次に、作製した異方導電性接着フィルムを用いて、金バンプ（面積：３０μｍ×９０μｍ、高さ：１５μｍ、バンブ数３６２）付きチップ（１．７ｍｍ×１．７ｍｍ、厚さ：０．５μｍ）と、ＩＺＯ回路付きガラス基板（厚さ：０．７ｍｍ）との接続を、以下に示すｉ）〜ｉｉｉ）の手順に従って行い、接続構造体を得た。金バンプとして、スペース６μｍ、８μｍ、１０μｍの３種類のバンプを用いた。
ｉ）異方導電性接着フィルム（２ｍｍ×１９ｍｍ）をＩＺＯ回路付きガラス基板に８０℃、０．９８ＭＰａ（１０ｋｇｆ／ｃｍ２）で貼り付けた。
ｉｉ）セパレータを剥離し、チップのバンプとＩＺＯ回路付きガラス基板の位置合わせを行った。
ｉｉｉ）１９０℃、４０ｇｆ／バンプ、１０秒の条件でチップ上方から加熱及び加圧を行い、本接続を行った。
【０２９０】
［接続構造体の評価］
得られた接続構造体の導通抵抗試験及び絶縁抵抗試験を以下のように行った。
【０２９１】
（導通抵抗試験）
チップ電極（バンプ）／ＩＺＯ回路間の導通抵抗として、導通抵抗の初期値と、吸湿耐熱試験（温度８５℃、湿度８５％の条件で１００、３００、５００、１０００、２０００時間放置）後の値とを測定した。チップ電極（バンプ）／ＩＺＯ回路間は、約４０μｍ×約４０μｍの領域で接続し、１０個の導電粒子で接続されるように接続を行った。なお、２０サンプルについて測定し、それらの平均値を算出した。得られた平均値から下記基準に従って導通抵抗を評価した。結果を表２に示す。吸湿耐熱試験５００時間後に下記Ａ又はＢの基準を満たす場合を導通抵抗が良好であると評価した。
Ａ：導通抵抗の平均値が２Ω未満
Ｂ：導通抵抗の平均値が２Ω以上５Ω未満
Ｃ：導通抵抗の平均値が５Ω以上１０Ω未満
Ｄ：導通抵抗の平均値が１０Ω以上２０Ω未満
Ｅ：導通抵抗の平均値が２０Ω以上
【０２９２】
（絶縁抵抗試験）
チップ電極間の絶縁抵抗として、絶縁抵抗の初期値と、マイグレーション試験（温度６０℃、湿度９０％、２０Ｖ印加の条件で１００、３００、１０００、２０００時間放置）後の値とを測定した。２０サンプルについて測定し、全２０サンプル中、絶縁抵抗値が１０９Ω以上となるサンプルの割合を算出した。測定は、スペース６μｍ、８μｍ、１０μｍの３種類のそれぞれについて行った。得られた割合から下記基準に従って絶縁抵抗を評価した。結果を表２に示す。スペース８μｍにおいて、吸湿耐熱試験１０００時間後に下記Ａ又はＢの基準を満たす場合を絶縁抵抗が良好であると評価した。
Ａ：絶縁抵抗値１０９Ω以上の割合が１００％
Ｂ：絶縁抵抗値１０９Ω以上の割合が９０％以上１００％未満
Ｃ：絶縁抵抗値１０９Ω以上の割合が８０％以上９０％未満
Ｄ：絶縁抵抗値１０９Ω以上の割合が５０％以上８０％未満
Ｅ：絶縁抵抗値１０９Ω以上の割合が５０％未満
【０２９３】
＜実施例２＞
実施例１の（工程ｅ）において、第２の層形成用無電解ニッケルめっき液を下記組成のめっき液に変更したこと以外は実施例１と同様にして、導電粒子、絶縁被覆導電粒子、異方導電性接着フィルム及び接続構造体の作製、並びに、導電粒子及び接続構造体の評価を行った。結果を表１及び表２に示す。
（第２の層形成用無電解ニッケルめっき液）
硫酸ニッケル・・・・・・・・・・・・４００ｇ／Ｌ
次亜リン酸ナトリウム・・・・・・・・１５０ｇ／Ｌ
酢酸・・・・・・・・・・・・・・・・１２０ｇ／Ｌ
硝酸ビスマス水溶液（１ｇ／Ｌ）・・・１ｍＬ／Ｌ
【０２９４】
＜実施例３＞
実施例１の（工程ｅ）において、第２の層形成用無電解ニッケルめっき液を下記組成のめっき液に変更したこと以外は実施例１と同様にして、導電粒子、絶縁被覆導電粒子、異方導電性接着フィルム及び接続構造体の作製、並びに、導電粒子及び接続構造体の評価を行った。結果を表１及び表２に示す。
（第２の層形成用無電解ニッケルめっき液）
硫酸ニッケル・・・・・・・・・・・・４００ｇ／Ｌ
次亜リン酸ナトリウム・・・・・・・・１５０ｇ／Ｌ
酢酸・・・・・・・・・・・・・・・・６０ｇ／Ｌ
酒石酸ナトリウム・２水和物・・・・・６０ｇ／Ｌ
硝酸ビスマス水溶液（１ｇ／Ｌ）・・・１ｍＬ／Ｌ
【０２９５】
＜実施例４＞
実施例１の（工程ｅ）において、第２の層形成用無電解ニッケルめっき液を下記組成のめっき液に変更したこと以外は実施例１と同様にして、導電粒子、絶縁被覆導電粒子、異方導電性接着フィルム及び接続構造体の作製、並びに、導電粒子及び接続構造体の評価を行った。結果を表１及び表２に示す。
（第２の層形成用無電解ニッケルめっき液）
硫酸ニッケル・・・・・・・・・・・・４００ｇ／Ｌ
次亜リン酸ナトリウム・・・・・・・・１５０ｇ／Ｌ
酒石酸ナトリウム・２水和物・・・・・１２０ｇ／Ｌ
硝酸ビスマス水溶液（１ｇ／Ｌ）・・・１ｍＬ／Ｌ
【０２９６】
＜実施例５＞
実施例１の（工程ａ）〜（工程ｄ）と同様に作製した粒子Ｃ５．０ｇを、下記組成の無電解パラジウムめっき液１Ｌに浸漬し、第３の層を形成した。なお、反応時間は１０分間、温度は５０℃にて処理を行った。第３の層の平均厚さは１０ｎｍ、第３の層におけるパラジウム含有量は１００質量％であった。この導電粒子を用いたこと以外は実施例１と同様にして、絶縁被覆導電粒子、異方導電性接着フィルム及び接続構造体の作製、並びに、導電粒子及び接続構造体の評価を行った。結果を表１及び表２に示す。
（無電解パラジウムめっき液）
塩化パラジウム・・・・・・・０．０７ｇ／Ｌ
ＥＤＴＡ・２ナトリウム・・・１ｇ／Ｌ
クエン酸・２ナトリウム・・・１ｇ／Ｌ
ギ酸ナトリウム・・・・・・・０．２ｇ／Ｌ
ｐＨ・・・・・・・・・・・・６
【０２９７】
＜実施例６＞
実施例１の（工程ａ）〜（工程ｄ）と同様に作製した粒子Ｃ５．０ｇを、下記組成の無電解パラジウムめっき液１Ｌに浸漬し、第３の層を形成した。なお、反応時間は１０分間、温度は５０℃にて処理を行った。第３の層の平均厚さは１０ｎｍ、第３の層におけるパラジウム含有量はほぼ９７質量％（パラジウム：９７質量％、リン：３質量％）であった。この導電粒子を用いたこと以外は実施例１と同様にして、絶縁被覆導電粒子、異方導電性接着フィルム及び接続構造体の作製、並びに、導電粒子及び接続構造体の評価を行った。結果を表１及び表２に示す。
（無電解パラジウムめっき液）
塩化パラジウム・・・・・・０．０７ｇ／Ｌ
エチレンジアミン・・・・・１ｇ／Ｌ
次亜リン酸ナトリウム・・・０．２ｇ／Ｌ
チオジグリコール酸・・・・１０ｐｐｍ
ｐＨ・・・・・・・・・・・８
【０２９８】
＜実施例７＞
実施例１の（工程ａ）〜（工程ｄ）と同様に作製した粒子Ｃ５．０ｇを、下記組成の無電解ロジウムめっき液１Ｌに浸漬し、第３の層を形成した。なお、反応時間は１０分間、温度は６０℃にて処理を行った。第３の層の平均厚さは１０ｎｍ、第３の層におけるロジウム含有量はほぼ１００質量％であった。この導電粒子を用いたこと以外は実施例１と同様にして、絶縁被覆導電粒子、異方導電性接着フィルム及び接続構造体の作製、並びに、導電粒子及び接続構造体の評価を行った。結果を表１及び表２に示す。
（無電解ロジウムめっき液）
ＲＨ−１Ａ（奥野製薬工業株式会社製）：５００ｍＬ／Ｌ
ＲＨ−１Ｂ（奥野製薬工業株式会社製）：１５０ｍＬ／Ｌ
ＲＨ−１Ｃ（奥野製薬工業株式会社製）：１００ｍＬ／Ｌ
【０２９９】
＜実施例８＞
実施例１の（工程ａ）〜（工程ｄ）と同様に作製した粒子Ｃ５．０ｇを、下記組成の無電解イリジウムめっき液１Ｌに浸漬し、第３の層を形成した。なお、反応時間は２０分間、温度は７０℃にて処理を行った。第３の層の平均厚さは１０ｎｍ、第３の層におけるイリジウム含有量はほぼ１００質量％であった。この導電粒子を用いたこと以外は実施例１と同様にして、絶縁被覆導電粒子、異方導電性接着フィルム及び接続構造体の作製、並びに、導電粒子及び接続構造体の評価を行った。結果を表３及び表４に示す。
（無電解イリジウムめっき液）
六塩化イリジウム三ナトリウム・・・５ｇ／Ｌ
２２％三塩化チタン溶液・・・・・・４０ｍＬ／Ｌ
ｐＨ・・・・・・・・・・・・・・・３．５
【０３００】
＜実施例９＞
実施例１の（工程ａ）〜（工程ｄ）と同様に作製した粒子Ｃ５．０ｇを、下記組成の無電解ルテニウムめっき液１Ｌに浸漬し、第３の層を形成した。なお、反応時間は１０分間、温度は６０℃にて処理を行った。第３の層の平均厚さは１０ｎｍ、第３の層におけるルテニウム含有量はほぼ１００質量％であった。この導電粒子を用いたこと以外は実施例１と同様にして、絶縁被覆導電粒子、異方導電性接着フィルム及び接続構造体の作製、並びに、導電粒子及び接続構造体の評価を行った。結果を表３及び表４に示す。
（無電解ルテニウムめっき液）
Ｒｕ−１（奥野製薬工業株式会社製）：５００ｍＬ／Ｌ
Ｒｕ−２（奥野製薬工業株式会社製）：５０ｍＬ／Ｌ
Ｒｕ−３（奥野製薬工業株式会社製）：５０ｍＬ／Ｌ
【０３０１】
＜実施例１０＞
実施例１の（工程ａ）〜（工程ｄ）と同様に作製した粒子Ｃ５．０ｇを、下記組成の無電解白金めっき液１Ｌに浸漬し、第３の層を形成した。なお、反応時間は１０分間、温度は６０℃にて処理を行った。第３の層の平均厚さは１０ｎｍ、第３の層における白金含有量はほぼ１００質量％であった。この導電粒子を用いたこと以外は実施例１と同様にして、絶縁被覆導電粒子、異方導電性接着フィルム及び接続構造体の作製、並びに、導電粒子及び接続構造体の評価を行った。結果を表３及び表４に示す。
（無電解白金めっき液）
レクトロレスＰｔ１００基本液（日本エレクトロプレイティング・エンジニヤース株式会社製）：５００ｍＬ／Ｌ
レクトロレスＰｔ１００還元液（日本エレクトロプレイティング・エンジニヤース株式会社製）：１０ｍＬ／Ｌ
２５％アンモニア水（和光純薬工業株式会社製）：５０ｍＬ／Ｌ
【０３０２】
＜実施例１１＞
実施例１の（工程ａ）〜（工程ｄ）と同様に作製した粒子Ｃ５．０ｇを、下記組成の無電解銀めっき液１Ｌに浸漬し、第３の層を形成した。なお、反応時間は１０分間、温度は６０℃にて処理を行った。第３の層の平均厚さは１０ｎｍ、第３の層における銀含有量はほぼ１００質量％であった。この導電粒子を用いたこと以外は実施例１と同様にして、絶縁被覆導電粒子、異方導電性接着フィルム及び接続構造体の作製、並びに、導電粒子及び接続構造体の評価を行った。結果を表３及び表４に示す。
（無電解銀めっき液）
ムデンシルバーＳＳ−１（奥野製薬工業株式会社製）：５０ｍＬ／Ｌ
ムデンシルバーＳＳ−２（奥野製薬工業株式会社製）：５００ｍＬ／Ｌ
ムデンシルバーＳＳ−３（奥野製薬工業株式会社製）：５ｍＬ／Ｌ
【０３０３】
＜実施例１２＞
実施例１の（工程ａ）〜（工程ｄ）と同様に作製した粒子Ｃ５．０ｇを、置換金めっき液であるＨＧＳ−１００（日立化成株式会社、商品名）１００ｍＬ／Ｌの溶液１Ｌに、８５℃で２分間浸漬し、更に２分間水洗して、第３の層を形成した。なお、反応時間は１０分間、温度は６０℃にて処理を行った。第３の層の平均厚さは１０ｎｍ、第３の層における金含有量はほぼ１００質量％であった。この導電粒子を用いたこと以外は実施例１と同様にして、絶縁被覆導電粒子、異方導電性接着フィルム及び接続構造体の作製、並びに、導電粒子及び接続構造体の評価を行った。結果を表３及び表４に示す。
【０３０４】
＜実施例１３＞
実施例３と同様に作製した導電粒子５．５ｇを、実施例５と同じ組成の無電解パラジウムめっき液１Ｌに浸漬し、第３の層を形成した。なお、反応時間は１０分間、温度は５０℃にて処理を行った。第３の層の平均厚さは１０ｎｍ、第３の層におけるパラジウム含有量は１００質量％であった。この導電粒子を用いたこと以外は実施例１と同様にして、絶縁被覆導電粒子、異方導電性接着フィルム及び接続構造体の作製、並びに、導電粒子及び接続構造体の評価を行った。結果を表３及び表４に示す。
【０３０５】
【表１】
0006379761.tif 000002
【０３０６】
【表２】
0006379761.tif 000003
【０３０７】
【表３】
0006379761.tif 000004
【０３０８】
【表４】
0006379761.tif 000005
【０３０９】
＜比較例１＞
実施例１と同様の（工程ａ）及び（工程ｂ）を行い、樹脂粒子表面に第１の層が形成された粒子Ａ４ｇを得た。
【０３１０】
前記粒子Ａの水洗と濾過を行った後、２００ｍＬのクリーナーコンディショナー２３１水溶液（ローム・アンド・ハース電子材料株式会社製、濃度４０ｍＬ／Ｌ）を攪拌しながら、そこに粒子Ａ４ｇを投入した。６０℃で超音波を与えながら３０分間攪拌することで、粒子Ａの表面処理を行った。続いて、水溶液をろ過し、得られた粒子を水洗した後、粒子４ｇを水に分散させて２００ｍＬのスラリーを得た。このスラリーに塩化第一錫水溶液２００ｍＬ（濃度１．２ｇ／Ｌ）を加え、常温で５分間攪拌し、錫イオンを第１の層上に吸着させる感受性化処理を行った。
【０３１１】
次いで、スラリーをろ過し、得られた粒子を水洗した後、粒子４ｇを水に分散させて４００ｍＬのスラリーを得た。スラリーを６０℃に加温した後、超音波を併用してスラリーを攪拌しながら、１９．５ｇ／Ｌの塩化パラジウム水溶液を３ｍＬ添加した。そのまま５分間攪拌することで、第１の層上にパラジウムイオンを捕捉させる活性化処理を行った。その後、スラリーをろ過し、得られた粒子を水洗した後、さらに湯洗した。得られた粒子４ｇを水に分散させて２００ｍＬのスラリーを得た。超音波を併用しながらこのスラリーを攪拌し、そこへ、１ｇ／Ｌのジメチルアミンボランと１０ｇ／Ｌのホウ酸との混合水溶液２０ｍＬを加えた。常温で、超音波を併用しながら２分間攪拌してパラジウムイオンの還元処理を行った。
【０３１２】
その後、実施例１と同様の（工程ｄ）を行い、第２の層を形成して、導電粒子を得た。この導電粒子を用いたこと以外は実施例１と同様にして、絶縁被覆導電粒子、異方導電性接着フィルム及び接続構造体の作製、並びに、接続構造体の評価を行った。導電粒子の評価については、一部の評価を実施例１と同様に行った。結果を表５及び表６に示す。
【０３１３】
＜比較例２＞
平均粒径３．０μｍの架橋ポリスチレン粒子（株式会社日本触媒社製、商品名「ソリオスター」）を樹脂粒子として用いた。４００ｍＬのクリーナーコンディショナー２３１水溶液（ローム・アンド・ハース電子材料株式会社製、濃度４０ｍＬ／Ｌ）を攪拌しながら、そこに樹脂粒子３０ｇを投入した。続いて、水溶液を６０℃に加温し、超音波を与えながら３０分間攪拌して、樹脂粒子の表面改質及び分散処理を行った。
【０３１４】
前記水溶液を濾過し、得られた粒子を１回水洗した後に、粒子３０ｇを水に分散させて２００ｍＬのスラリーを得た。このスラリーに塩化第一錫水溶液２００ｍＬ（濃度１．５ｇ／Ｌ）を加え、常温で５分間攪拌し、錫イオンを粒子の表面に吸着させる感受性化処理を行った。続いて、水溶液を濾過し、得られた粒子を１回水洗した。次いで、粒子３０ｇを水に分散させて４００ｍＬのスラリーを調製した後、６０℃まで加温した。超音波を併用してスラリーを攪拌しながら、１０ｇ／Ｌの塩化パラジウム水溶液２ｍＬを添加した。そのまま５分間攪拌することで、粒子の表面にパラジウムイオンを捕捉させる活性化処理を行った。続いて、水溶液を濾過し、得られた粒子を１回水洗した。
【０３１５】
次いで、２０ｇ／Ｌの酒石酸ナトリウム、１０ｇ／Ｌの硫酸ニッケル及び０．５ｇ／Ｌの次亜リン酸ナトリウムを溶解した水溶液からなる無電解めっき液３リットルを６０℃に昇温した。この無電解めっき液に、前記粒子１０ｇを投入した。これを５分間攪拌し、水素の発泡が停止することを確認した。
【０３１６】
その後、２００ｇ／Ｌの硫酸ニッケル水溶液４００ｍＬと、２００ｇ／Ｌの次亜リン酸ナトリウム及び９０ｇ／Ｌの水酸化ナトリウム混合水溶液４００ｍＬとを、それぞれ同時に定量ポンプによって連続的に、粒子を含むめっき液に添加した。添加速度はいずれも３ｍＬ／分とした。次いで、この溶液を６０℃に保持しながら５分間攪拌した後、溶液を濾過した。濾過物を３回洗浄した後、１００℃の真空乾燥機で乾燥して、ニッケル−リン合金被膜を有する導電粒子を得た。得られた導電粒子について、粒子の中心付近を通るようにウルトラミクロトーム法で断面を切り出し、ＴＥＭ装置を用いて２５万倍の倍率で観察した。得られた断面の画像に基づき、断面積の平均値より膜厚を算出した結果、平均膜厚は１０５ｎｍであった。
【０３１７】
前記導電粒子を用いたこと以外は実施例１と同様にして、絶縁被覆導電粒子、異方導電性接着フィルム及び接続構造体の作製、並びに、接続構造体の評価を行った。導電粒子の評価については、一部の評価を実施例１と同様に行った。結果を表５及び表６に示す。
【０３１８】
＜比較例３＞
平均粒径３．０μｍの架橋ポリスチレン粒子（株式会社日本触媒社製、商品名「ソリオスター」）を樹脂粒子として用いた。４００ｍＬのクリーナーコンディショナー２３１水溶液（ローム・アンド・ハース電子材料株式会社製、濃度４０ｍＬ／Ｌ）を攪拌しながら、そこに樹脂粒子７ｇを投入した。続いて、水溶液を６０℃に加温し、超音波を与えながら３０分間攪拌して、樹脂粒子の表面改質及び分散処理を行った。
【０３１９】
前記水溶液を濾過し、得られた粒子を１回水洗した後に、粒子７ｇを純水に分散させて２００ｍＬのスラリーを得た。このスラリーに塩化第一錫水溶液２００ｍＬ（濃度１．５ｇ／Ｌ）を加え、常温で５分間攪拌し、錫イオンを粒子の表面に吸着させる感受性化処理を行った。続いて、水溶液を濾過し、得られた粒子を１回水洗した。次いで、粒子７ｇを水に分散させて４００ｍＬのスラリーを調製した後、６０℃まで加温した。超音波を併用してスラリーを攪拌しながら、１０ｇ／Ｌの塩化パラジウム水溶液２ｍＬを添加した。そのまま５分間攪拌することで、粒子の表面にパラジウムイオンを捕捉させる活性化処理を行った。続いて、水溶液を濾過し、得られた粒子を１回水洗した。
【０３２０】
得られた粒子７ｇを純水３００ｍＬに加え、３分間攪拌して分散させた。次に、その分散液に芯物質としてニッケル粒子（三井金属鉱業株式会社製、商品名「２００７ＳＵＳ」、平均粒径５０ｎｍ）２．２５ｇを添加し、芯物質を付着させた粒子を得た。
【０３２１】
前記分散液を更に水１２００ｍＬで希釈し、めっき安定剤として硝酸ビスマス水溶液（濃度１ｇ／Ｌ）４ｍＬを添加した。次に、この分散液に、硫酸ニッケル４５０ｇ／Ｌ、次亜リン酸ナトリウム１５０ｇ／Ｌ、クエン酸ナトリウム１１６ｇ／Ｌ及びめっき安定剤（硝酸ビスマス水溶液（濃度１ｇ／Ｌ））６ｍＬの混合溶液１２０ｍＬを８１ｍＬ／分の添加速度で定量ポンプを通して添加した。その後、ｐＨが安定するまで攪拌し、水素の発泡が停止することを確認した。
【０３２２】
次いで、硫酸ニッケル４５０ｇ／Ｌ、次亜リン酸ナトリウム１５０ｇ／Ｌ、クエン酸ナトリウム１１６ｇ／Ｌ、めっき安定剤（硝酸ビスマス水溶液（濃度１ｇ／Ｌ））３５ｍＬの混合溶液６５０ｍＬを２７ｍＬ／分の添加速度で定量ポンプを通して添加した。その後、ｐＨが安定するまで攪拌し、水素の発泡が停止することを確認した。
【０３２３】
次いで、めっき液を濾過し、濾過物を水で洗浄した。その後、８０℃の真空乾燥機で乾燥してニッケル−リン合金被膜を有する導電粒子を得た。得られた導電粒子について、粒子の中心付近を通るようにウルトラミクロトーム法で断面を切り出し、ＴＥＭ装置を用いて２５万倍の倍率で観察した。得られた断面の画像に基づき、断面積の平均値より膜厚を算出した結果、平均膜厚は１０１ｎｍであった。
【０３２４】
前記導電粒子を用いたこと以外は実施例１と同様にして、絶縁被覆導電粒子、異方導電性接着フィルム及び接続構造体の作製、並びに、接続構造体の評価を行った。導電粒子の評価については、一部の評価を実施例１と同様に行った。結果を表５及び表６に示す。
【０３２５】
比較例１では、パラジウム粒子を形成する代わりにパラジウム触媒化処理を施して導電粒子を得た。比較例２の導電粒子は特許文献１の導電粒子に対応する。比較例３の導電粒子は特許文献２の導電粒子に対応する。
【０３２６】
【表５】
0006379761.tif 000006
【０３２７】
【表６】
0006379761.tif 000007
【符号の説明】
【０３２８】
１００ａ，１００ｂ，１００ｃ，１００ｄ，４００…導電粒子、１０１…樹脂粒子、１０３…金属層、１０３ａ…被覆層（第１の層）、１０３ｂ…被覆層（第２の層）、１０３ｃ，１０３ｄ…被覆層（第３の層）、１０３ｅ…被覆層、１０５…パラジウム粒子、１０７…ニッケル粒子、１０９…突起、２００…絶縁被覆導電粒子、２１０…絶縁性粒子（絶縁性被覆部）、３００…接続構造体、３１０，３２０…回路部材、３１１，３２１…回路基板、３１１ａ，３２１ａ…主面、３１２，３２２…回路電極、３３０…接続部、３３０ａ…異方導電性接着剤、３３２…接着剤の硬化物、３３２ａ…接着剤、４０１…異常析出部、４０２…異常析出部の長さ、Ａ，Ｂ…方向、Ｃ１…金属層の厚さ方向における金属層の中央線、Ｄ１…パラジウム粒子の長さ、Ｄ２…最短距離、Ｄ３…直径、Ｄ４…突起の長さ、Ｄ５…ニッケル粒子の長さ、ｄ…金属層の平均厚さ、Ｈ１…金属層の平均厚さの面、Ｐ１…第１の部分、Ｐ２…第２の部分、Ｐ３…第３の部分、Ｓ１…パラジウム粒子の表面、Ｓ２…界面、Ｔ１…頂点。
【図１】
0006379761.tif 000008
【図２】
0006379761.tif 000009
【図３】
0006379761.tif 000010
【図４】
0006379761.tif 000011
【図５】
0006379761.tif 000012
【図６】
0006379761.tif 000013
【図７】
0006379761.tif 000014
【図８】
0006379761.tif 000015
【図９】
0006379761.tif 000016
【図１０】
0006379761.tif 000017
【図１１】
0006379761.tif 000018
【図１２】
0006379761.tif 000019
【図１３】
0006379761.tif 000020
【図１４】
0006379761.tif 000021
【図１５】
0006379761.tif 000022
【図１６】
0006379761.tif 000023
【図１７】
0006379761.tif 000024
【図１８】
0006379761.tif 000025
【図１９】
0006379761.tif 000026
【図２０】
0006379761.tif 000027
【図２１】
0006379761.tif 000028
【図２２】
0006379761.tif 000029